(57)【要約】【課題】電子パスポート用レーザーマーキング多層シート、及び多層シートを用いた電子パスポートに、好適な、引き裂き強度、加工性、柔軟性、加熱融着性に優れ、しかも薄い複合ヒンジシートを提供する。【解決手段】多数の開口部を備える織物状シートと、熱可塑性樹脂から構成され、織物状シートは、メッシュクロス、または不織布からなり、縦糸、横糸及び、斜糸の複数本の糸のうち、少なくとも１種類の糸が、フラットな断面を有するフラットヤーンであり、熱可塑性樹脂が、熱可塑性エラストマー、または熱可塑性エラストマー混合物からなる複合ヒンジシート。【選択図】なし【特許請求の範囲】
【請求項１】
多数の開口部を備える織物状シートと、熱可塑性樹脂とから形成された複合ヒンジシートであって、
前記織物状シートは、縦糸と横糸の複数本の糸から構成される２軸構造体を有する、メッシュクロスまたは不織布、或いは、前記織物状シートは、前記縦糸、前記横糸、及び斜糸の複数本の糸から構成される３軸構造体を有する、メッシュクロスまたは不織布からなり、
前記縦糸、前記横糸及び、前記斜糸の複数本の糸のうち、少なくとも１種類の糸が、フラットな断面を有するフラットヤーンからなり、
前記熱可塑性樹脂は、熱可塑性エラストマーまたはこれらの熱可塑性エラストマーの混合物から選ばれる少なくとも１種からなる熱可塑性樹脂であり、
前記織物状シートの開口部を前記熱可塑性樹脂で閉塞させた複合ヒンジシート。
【請求項２】
前記熱可塑性エラストマーは、熱可塑性ポリウレタンエラストマー、熱可塑性ポリアミドエラストマー、熱可塑性ポリエステルエラストマー、熱可塑性オレフィンエラストマー、及び熱可塑性アクリルエラストマーの熱可塑性エラストマーから選ばれる１種または２種以上の混合物からなる請求項１に記載の複合ヒンジシート。
【請求項３】
前記メッシュクロスまたは不織布が、ポリエステル、ポリアミド、ポリプロピレンから選ばれる少なくとも１種の糸からなる請求項１または２に記載の複合ヒンジシート。
【請求項４】
前記織物状シートの開口部に前記熱可塑性樹脂を溶融軟化状態で侵入させて、前記織物状シートと前記熱可塑性樹脂が一体化した請求項１〜３のいずれか１項に記載の複合ヒンジシート。
【請求項５】
前記２軸構造体を有するメッシュクロスまたは不織布の開口部の形状が、前記縦糸と前記横糸から形成される正方形または長方形であるとともに、開口部の大きさが、縦０．１５〜５．０ｍｍ×横０．１５〜５．０ｍｍであり、
或いは、前記３軸構造体を有するメッシュクロスまたは不織布の開口部の形状が、三角形を含む多角形であるとともに、前記３軸構造体の前記斜糸を除いた前記縦糸と前記横糸から形成される前記３軸構造体の開口部の形状が、正方形または長方形であり、且つ開口部の大きさが、縦０．５〜１０．０ｍｍ×横０．５〜１０．０ｍｍであり、
前記フラットヤーンの厚みが２０〜９０μｍであり、フラットヤーンの幅が０．２〜２．０ｍｍである請求項１〜４のいずれか１項に記載の複合ヒンジシート。
【請求項６】
請求項１〜５のいずれか１項に記載の前記複合ヒンジシートを使用する電子パスポート用レーザーマーキング多層シートであって、
透明レーザーマーキングシート／コアシート／前記複合ヒンジシート／コアシート／透明レーザーマーキングシートの５層を積層してなる構成を基本構成とする電子パスポート用レーザーマーキング多層シートであり、
前記透明レーザーマーキングシートが、ポリカーボネート樹脂及び、レーザー光エネルギー吸収剤を含む透明ポリカーボネート樹脂組成物からなる単層シートとして構成され、
または、前記透明レーザーマーキングシートが、スキン層とコア層を有し、両最外層である前記スキン層が、ガラス転移温度が８０℃以上の非晶性ポリエステル樹脂を含む透明熱可塑性樹脂組成物からなり、且つ前記コア層が、ポリカーボネート樹脂、及びレーザー光エネルギー吸収剤を含む透明ポリカーボネート樹脂組成物からなる多層シート１として構成され、
または、前記透明レーザーマーキングシートが、スキン層とコア層を有し、両最外層である前記スキン層が、ポリカーボネート樹脂からなり、且つ、前記コア層が、熱可塑性ポリカーボネート樹脂、及びレーザー光エネルギー吸収剤を含む透明ポリカーボネート樹脂組成物からなる多層シート２として構成され、
前記コアシートが、ポリカーボネート樹脂、及び着色剤を含むポリカーボネート樹脂組成物からなる着色コア単層シートとして構成され、
または、前記コアシートが、スキン層とコア層を有し、両最外層である前記スキン層が、ガラス転移温度が８０℃以上の非晶性ポリエステル樹脂を含む熱可塑性樹脂組成物からなるとともに、前記コアシートのコア層が、ポリカーボネート樹脂を含む熱可塑性樹脂からなり、前記コアシートのスキン層、およびコア層の少なくとも一層には、着色剤を含んでなる着色コア多層シートとして構成される電子パスポート用レーザーマーキング多層シート。
【請求項７】
請求項６に記載の前記電子パスポート用レーザーマーキング多層シートを使用する電子パスポートであって、
前記複合ヒンジシートの張り出し部を用いて、電子パスポート表紙、または裏表紙にミシン綴じ、若しくは接着してなる、或いはミシン綴じ、および接着してなる電子パスポート。
【発明の詳細な説明】
【技術分野】
【０００１】
本発明は、高機能複合ヒンジシート、該複合ヒンジシートを使用した電子パスポート用レーザーマーキング多層シート、及び該電子パスポート用レーザーマーキング多層シートを用いた電子パスポートに関する。とりわけ、耐引き裂き性、耐破断性、柔軟性、耐折り曲げ性、耐久性、加熱融着性、加工性、寸法精度に優れた複合ヒンジシートに関するものである。また、レーザー光エネルギー照射によりレーザーマーキングシートに損傷なくマーキングされ、且つ、レーザーマーキングシートの生地色とレーザーマークされた印字部とのコントラストが高く、鮮明な文字、記号、図柄、画像等が得られ、耐熱性、及び生産性にも優れた電子パスポート用レーザーマーキング多層シートに関するものである。さらに、前述の電子パスポート用レーザーマーキング多層シートを用いた電子パスポートに関するものである。
【背景技術】
【０００２】
国際交流が進展する中で、人材の移動も活発化している昨今、個人を特定し身元を証明する手段として、個人情報を記録したパスポートの重要性が高まっている。とくに、パスポートは、公的機関でもあり信頼性を有する国が発行するいわゆる身分証（身元証明証等）としての役割を果たすようになっている。
【０００３】
とりわけ、２００１年９月世界同時多発テロ事件以降、各国の入出国管理を厳しくするために、国連の専門機関ＩＣＡＯ（Ｉｎｔｅｒｎａｔｉｏｎａｌ  Ｃｉｖｉｌ  Ａｖｉａｔｉｏｎ  Ｏｒｇａｎｉｚａｔｉｏｎ）が標準規格を制定して、電子パスポート導入の取り組みが開始された。この取り組みの中で偽造防止が重要であり、そのために個人名、記号、文字、写真などをレーザーマーキングする技術が注目されてきている。
【０００４】
ところで、この電子パスポートは、個人を特定し証明し得るものであるから、国（或いは国の代行機関）以外の第三者が、個人情報の改竄や偽造等を容易に行えるものであれば、身分証への信頼性は落ち、国際交流の進展や人材の世界規模での移動に支障を生じることになりかねない。
【０００５】
そこで、前述の電子パスポートでは、如何に改竄や偽造を防止するかが重要な問題となっている。また、電子パスポートは、軽薄短小な規格からなるものであるため、個人名、記号、文字、写真等を、如何にコントラストが高く、鮮明に表示できるかが重要となる。さらに、コントラストが高く、鮮明な表示を実現できるかは、改竄や偽造等の未然防止にも繋がるため、市場の期待も大きい。
【０００６】
また、改竄や偽造等に加えて、電子パスポートは世界の至る所に携帯するものであり、耐久性に優れることが求められる。特にヒンジシートを介して、個人を特定し得るデータを電子パスポートに取り付けることが多いことから、ヒンジシートが損傷し難い耐久性を備えることが求められる。すなわち、ヒンジシートが電子パスポート本体より引きちぎれるなどのダメージを未然に防ぐように、ヒンジシート等に耐久性を備えさせることが求められる。このような耐久性を備えさせることによって、発行者である公的機関等を除いた第三者が、ヒンジシート等を意図的に（故意に）別のものに交換するなどといった、改竄や偽造を確実に防ぐことできる。そのため、早急の対応が求められている。
【０００７】
このような問題に対して、個人名、記号、文字、写真などをレーザーマーキングする技術、具体的にはレーザーマーキング用積層体が注目されている。たとえば、以下の特許文献１、２がある。
【０００８】
特許文献１では、外観の損傷がなく、コントラストが良好で、表面平滑性の優れたレーザーマーキングできる多層シートを得ることを目的として、少なくとも表層、及び内層からなる多層シートであって、（Ａ）透明の熱可塑性樹脂からなる表層と、（Ｂ）（ｂ−１）熱可塑性樹脂１００重量部に対し、（ｂ−２）レーザー光線を吸収するエネルギー吸収剤０．０１〜５重量部、及び（ｂ−３）着色剤０．５〜７重量部を含有する熱可塑性樹脂組成物からなる内層とを、溶融共押出にて形成したレーザーマーキング用多層シートが開示されている。
【０００９】
特許文献２では、外観の損傷がなく、コントラストが良好で、表面平滑性の優れたレーザーマーキングができ、耐熱性の優れた多層シートを得ることを目的として、第１の表層／内層／第２の表層からなる多層シートであって、（Ａ）透明の熱可塑性樹脂１００重量部に対し、雲母及びカーボンブラックから選ばれる少なくとも１種を０．００１〜５重量部を含有する熱可塑性樹脂組成物からなる透明な第１、及び第２の表層と、（Ｂ）熱可塑性樹脂１００重量部に対し、レーザー光線を吸収するエネルギー吸収剤０．００１〜３重量部を含有する熱可塑性樹脂組成物からなる内層とから形成され、第１の表層／内層／第２の表層のシートの厚み構成比が１：４：１〜１：１０：１であり、第１の表層／内層／第２の表層を、溶融共押出にて形成されたレーザーマーキング用多層シートが開示されている。
【００１０】
さらに、ヒンジシートが、情報ページを他のページなどと表紙に綴じこむためのシートとして開示された、たとえば、以下の特許文献３〜１０がある。
【００１１】
特許文献３では、印刷物シートなどを糸綴じする際に、綴じ代を設けて綴じる技術が開示されている。また、特許文献４では、透明層／着色層／透明層の構成からなる情報ページを綴じる際に、透明層／着色層／透明層の両外層である透明層を張り出させて絞込み、この部分を綴じ代とする技術が開示されている。また、特許文献５では、フェイスフィルムとバックフィルムを絞り込み、その絞り込んだ部分を綴じ代とする技術が開示されている。
【００１２】
また、特許文献６では、プラスチックシートからなるプラスチックインレイを包むカバーフォイルからなる情報ページを他のページとともに綴じこむ技術が開示されている。また、特許文献７では、数枚の紙のシートを表紙に綴じる技術が開示されている。
【００１３】
また、特許文献８、９では、積層体の中央部に綴じるためのシート、すなわちヒンジシートを設ける技術が開示されている。さらに、特許文献１０では、織物状シートの両面に、熱可塑性樹脂層を形成してなる複合ヒンジシートに係る技術が開示されている。
【先行技術文献】
【特許文献】
【００１４】
【特許文献１】特開２００２−２７３８３２号公報
【特許文献２】特許第３８８９４３１号公報
【特許文献３】特開平０９−１２３６３６号公報
【特許文献４】国際公開第９８／１９８７０号パンフレット
【特許文献５】特開２００１−２１３０７２号公報
【特許文献６】米国特許第００６１３５５０３Ａ号明細書
【特許文献７】特開２０００−２０３１７４号公報
【特許文献８】欧州特許第１５９２５６５Ｂ１号明細書
【特許文献９】欧州特許第１５０２７６５Ｂ１号明細書
【特許文献１０】特許第４４５６１７５号公報
【発明の概要】
【発明が解決しようとする課題】
【００１５】
確かに、特許文献１、２におけるレーザーマーキング用多層シートでは、これらの多層シート同士や、たとえば、ＰＥＴＧシートやＡＢＳ樹脂シートなどの熱可塑性樹脂シートとの加熱融着性に優れる。さらに、レーザー光エネルギー照射によるレーザーマーキングにより文字、数字を印字するのに十分な印字性が得られ、評価に値するものである。しかし、特許文献１では、内層に着色剤０．５〜７重量部を含有している。また、前述のような個人情報を記録したパスポートのような、いわゆる身分証では、中間層であるインレイ層に印刷をする場合が一般的である。その場合に、最外層（オーバーレイ）に該多層シートを用いると、着色剤含有の影響で透明性が十分でない。そのため、印刷部分の画像鮮明性が阻害されるという問題があった。また、特許文献２の多層シートでは、表層にもレーザー光吸収剤である雲母及びカーボンブラックから選ばれる少なくとも１種が含有されている。そのため、前述のような個人情報を記録したパスポートのような、いわゆる身分証の最外層（オーバーレイ）に該多層シートを用いると、レーザー光エネルギー照射により、表層に含有されているレーザー光エネルギー吸収剤がレーザー光エネルギーを吸収して発泡等の現象が生じる。その結果、表面の平滑性が低下するなどの問題があった。
【００１６】
さらに、特許文献３では、積層体を他のシートとともに綴じる技術は開示されていない。また、特許文献４では、透明層／着色層／透明層の構成からなる積層体の厚みと、綴じ代部の厚みが異なるため、このような積層体を大量に安定的に生産するのが困難である。また、特許文献５では、この技術についても、その製造方法に上記同様の問題があり、このような積層体を大量に安定的に生産することは、困難である。また、特許文献６では、情報ページ部からカバーフォイルを複数枚張り出させて絞込み綴じ部とするため、上記同様の問題点がある。また、特許文献７では、数枚の紙のシートを合成樹脂のバンドで表紙に取り付けるものであり、綴じ部が厚くなり、製本した際に開いてくる問題があり、パスポートのように大量に製本するには適さない。
【００１７】
さらに、特許文献８では、他と接続するためのシートが、積層体の中央部ではあるが部分挿入しかされていない。このような部分挿入では、積層体を加熱積層時に接続するためのシートの、挿入された部分とそうでない部分とで厚み差が生じてしまう。言い換えると、接続するためのシートが挿入された部分は、そうでない部分より盛り上がることになる。そして、これが原因で製本されたパスポートが、意図せず自然と開いてしまったり、製本されたパスポートを複数冊立てた際に扇型となってしまったりして、パスポートを１冊ずつ次工程である印字工程に送る際に送れない問題が生じてくる。更に、一般的な層構造から構成されるとともに、接合部のシート材料として、その表層がＰＥ、コア層がＰＥＴから形成されている。また、情報ページのシート材料がＰＣと記載されている。このことから、ＰＣシートと接合部の表層ＰＥとは、加熱接着しないため、その接着には何らかの接着剤を必要とする。しかし、それについては特に記載がなく、表紙などと高温活性接着剤を用いて接着する旨の記載のみである。従って、当該開示技術では、何らかの接着剤を接合部のシート材料の両面の表面に予め塗布しておく等の方法が必要であり、生産工程上煩雑となる。その上、この部分の接着強度についての記載がなく、開示技術としては不明確である。
【００１８】
さらに、特許文献９では、開口部を有する可撓性層を、積層体の中央部全面または部分的に挿入する技術、或いは、可撓性層を積層体の最外層に設ける技術が開示されている。可撓性層の部分挿入、及び可撓性層の積層体の最外層に設ける技術については前記問題点を含んでいることは既に述べた。ここで、開口部を有する可撓性層を積層体の中央部全面に設ける技術については、開口部を有する可撓性層としては織物を使用する旨が当該文献に記載されている。しかし、その織物を、あるサイズに切断する場合に、切断部の糸が解れてくる問題があり、このままでは使用できない。この問題に対しては、切断時に糸が解れないように、接着剤を塗布する方法、高温で糸を溶かして接着して糸の解れ防止をする方法などによって対応する必要が生じ、生産上問題となる。また、一定の寸法に切断する際にも、織物である故に寸法精度が悪い等の問題があり、これが積層体の寸法精度を低下させる要因にもなり、同様に生産上問題となる。更に、当該特許には、綴じ部の技術である、開口部を有する可撓性層の技術は開示されているが、積層体の技術はほとんど開示されていない。
【００１９】
上記１〜９の特許文献が有する問題点を解決することを目的としたものとして、特許文献１０には、電子パスポート用レーザーマーキング多層積層体、及び電子パスポートに好適に用いることができる複合ヒンジシートが提案されている。この複合ヒンジシートは、円形断面を有するモノフィラメントからなり、多数の開口部を有する織物状シートの両面に、熱可塑性樹脂層を形成一体化してなるものである。確かに、この複合ヒンジシートは、繰り返し曲げ抵抗性、加熱融着性などの各種特性が向上され、この複合ヒンジシートを使用した電子パスポートのヒンジ部は、引き裂き性、柔軟性、曲げ抵抗性等に優れたものであり、一定の評価に値するものである。しかしながら、織物状シートが、円形断面を有するモノフィラメントからなるものであるため、耐引き裂き性等の点で改良の余地が残る。特に、電子パスポートでは、改竄や偽造対策が重要となるため、更なる耐引き裂き性等の改良が望まれる。
【００２０】
このように、上記１〜１０のいずれの特許文献においても、十分な問題解決には至っておらず、早期の改良が求められている。
【００２１】
本発明に係る複合ヒンジシートは、上記問題点を解決するとともに、さらなる改良を目的になされたものであり、耐引き裂き性、耐破断性、柔軟性、耐折り曲げ性、耐久性、加熱融着性、加工性、及び寸法精度に優れた複合ヒンジシートを提供する。とりわけ、開口部に樹脂が一体化した複合ヒンジシートを提供でき、複層構造の電子パスポート用レーザーマーキング多層シートに好適に用いることができる。
【００２２】
また、前記複合ヒンジシートを使用した電子パスポート用レーザーマーキング多層シートは、レーザー光エネルギー照射により透明レーザーマーキングシートに損傷なくマーキングされ、レーザーマーキング性に優れる多層シートである。さらに、レーザーマーキングシートの生地色とレーザーマークされた印字部とのコントラストが高く、鮮明な文字、記号、図柄、画像等が得られるとともに、多層シートの積層工程における加熱融着性に優れる多層シートを提供する。とりわけ、透明性が高い樹脂を使用していることにより、全光線透過率の点からの透明性の向上、シートの搬送性、熱プレス後の金型からの離型性、耐熱性、折り曲げ性、耐摩耗性を兼ね揃えた電子パスポート用レーザーマーキング多層シートを提供する。
【００２３】
さらに、前記電子パスポート用レーザーマーキング多層シートを構成する複合ヒンジシートの張り出し部を設け、この張り出し部を用いて、電子パスポート表紙または裏表紙にミシン綴じ若しくは接着、或いはミシン綴じ及び接着してなる電子パスポートにおけるヒンジ部は、綴じ部の引き裂き強度、引張り強度に優れる。とくに、複合ヒンジシートがパスポート本体から引きちぎられることを未然に、且つ、確実に防止でき、加えて、柔軟性を失うことなく、繰り返しの曲げに対しても十分な強度を有し、実際の使用時における耐光劣化性等の経時安定性に優れる。とりわけ、電子パスポート用レーザーマーキング多層シート並びに電子パスポートとして好適な複合ヒンジシートを提供でき、改竄防止、偽造防止に優れた電子パスポート用レーザーマーキング多層シート並びに電子パスポートである。
【課題を解決するための手段】
【００２４】
本発明により、以下の複合ヒンジシート、当該複合ヒンジシートを使用した電子パスポート用レーザーマーキング多層シート、及び電子パスポートが提供される。
【００２５】
［１］  多数の開口部を備える織物状シートと、熱可塑性樹脂とから形成された複合ヒンジシートであって、前記織物状シートは、縦糸と横糸の複数本の糸から構成される２軸構造体を有する、メッシュクロスまたは不織布、或いは、前記織物状シートは、前記縦糸、前記横糸、及び斜糸の複数本の糸から構成される３軸構造体を有する、メッシュクロスまたは不織布からなり、前記縦糸、前記横糸及び、前記斜糸の複数本の糸のうち、少なくとも１種類の糸が、フラットな断面を有するフラットヤーンからなり、前記熱可塑性樹脂は、熱可塑性エラストマーまたはこれらの熱可塑性エラストマーの混合物から選ばれる少なくとも１種からなる熱可塑性樹脂であり、前記織物状シートの開口部を前記熱可塑性樹脂で閉塞させた複合ヒンジシート。
【００２６】
［２］  前記熱可塑性エラストマーは、熱可塑性ポリウレタンエラストマー、熱可塑性ポリアミドエラストマー、熱可塑性ポリエステルエラストマー、熱可塑性オレフィンエラストマー、及び熱可塑性アクリルエラストマーの熱可塑性エラストマーから選ばれる１種または２種以上の混合物からなる［１］に記載の複合ヒンジシート。
【００２７】
［３］  前記メッシュクロスまたは不織布が、ポリエステル、ポリアミド、ポリプロピレンから選ばれる少なくとも１種の糸からなる［１］または［２］に記載の複合ヒンジシート。
【００２８】
［４］  前記織物状シートの開口部に前記熱可塑性樹脂を溶融軟化状態で侵入させて、前記織物状シートと前記熱可塑性樹脂が一体化した［１］〜［３］のいずれかに記載の複合ヒンジシート。
【００２９】
［５］  前記２軸構造体を有するメッシュクロスまたは不織布の開口部の形状が、前記縦糸と前記横糸から形成される正方形または長方形であるとともに、開口部の大きさが、縦０．１５〜５．０ｍｍ×横０．１５〜５．０ｍｍであり、或いは、前記３軸構造体を有するメッシュクロスまたは不織布の開口部の形状が、三角形を含む多角形であるとともに、前記３軸構造体の前記斜糸を除いた前記縦糸と前記横糸から形成される前記３軸構造体の開口部の形状が、正方形または長方形であり、且つ開口部の大きさが、縦０．５〜１０．０ｍｍ×横０．５〜１０．０ｍｍであり、前記フラットヤーンの厚みが２０〜９０μｍであり、フラットヤーンの幅が０．２〜２．０ｍｍである［１］〜［４］のいずれかに記載の複合ヒンジシート。
【００３０】
［６］  ［１］〜［５］のいずれかに記載の前記複合ヒンジシートを使用する電子パスポート用レーザーマーキング多層シートであって、透明レーザーマーキングシート／コアシート／前記複合ヒンジシート／コアシート／透明レーザーマーキングシートの５層を積層してなる構成を基本構成とする電子パスポート用レーザーマーキング多層シートであり、前記透明レーザーマーキングシートが、ポリカーボネート樹脂及び、レーザー光エネルギー吸収剤を含む透明ポリカーボネート樹脂組成物からなる単層シートとして構成され、または、前記透明レーザーマーキングシートが、スキン層とコア層を有し、両最外層である前記スキン層が、ガラス転移温度が８０℃以上の非晶性ポリエステル樹脂を含む透明熱可塑性樹脂組成物からなり、且つ前記コア層が、ポリカーボネート樹脂、及びレーザー光エネルギー吸収剤を含む透明ポリカーボネート樹脂組成物からなる多層シート１として構成され、または、前記透明レーザーマーキングシートが、スキン層とコア層を有し、両最外層である前記スキン層が、ポリカーボネート樹脂からなり、且つ、前記コア層が、熱可塑性ポリカーボネート樹脂、及びレーザー光エネルギー吸収剤を含む透明ポリカーボネート樹脂組成物からなる多層シート２として構成され、前記コアシートが、ポリカーボネート樹脂、及び着色剤を含むポリカーボネート樹脂組成物からなる着色コア単層シートとして構成され、または、前記コアシートが、スキン層とコア層を有し、両最外層である前記スキン層が、ガラス転移温度が８０℃以上の非晶性ポリエステル樹脂を含む熱可塑性樹脂組成物からなるとともに、前記コアシートのコア層が、ポリカーボネート樹脂を含む熱可塑性樹脂からなり、前記コアシートのスキン層、およびコア層の少なくとも一層には、着色剤を含んでなる着色コア多層シートとして構成される電子パスポート用レーザーマーキング多層シート。
【００３１】
［７］  [６］に記載の前記電子パスポート用レーザーマーキング多層シートを使用する電子パスポートであって、前記複合ヒンジシートの張り出し部を用いて、電子パスポート表紙、または裏表紙にミシン綴じ、若しくは接着してなる、或いはミシン綴じ、および接着してなる電子パスポート。
【発明の効果】
【００３２】
本発明によれば、耐引き裂き性、耐破断性、柔軟性、耐折り曲げ性、耐久性、加熱融着性、加工性、及び寸法精度に優れた複合ヒンジシートを提供する。とりわけ、開口部に樹脂が一体化した複合ヒンジシートを提供でき、複層構造の電子パスポート用レーザーマーキング多層シートに好適に用いることができる。
【００３３】
また、前記複合ヒンジシートを使用した電子パスポート用レーザーマーキング多層シートは、レーザー光エネルギー照射により透明レーザーマーキングシートに損傷なくマーキングされ、レーザーマーキング性に優れる多層シートである。さらに、レーザーマーキングシートの生地色とレーザーマークされた印字部とのコントラストが高く、鮮明な文字、記号、図柄、画像等が得られるとともに、多層シートの積層工程における加熱融着性に優れる多層シートを提供する。とりわけ、透明性が高い樹脂を使用していることにより、全光線透過率の点からの透明性の向上、シートの搬送性、熱プレス後の金型からの離型性、耐熱性、折り曲げ性、耐摩耗性を兼ね揃えた電子パスポート用レーザーマーキング多層シートを提供する。
【００３４】
さらに、前記電子パスポート用レーザーマーキング多層シートを構成する複合ヒンジシートの張り出し部を設け、この張り出し部を用いて、電子パスポート表紙または裏表紙にミシン綴じ若しくは接着、或いはミシン綴じ、及び接着してなる電子パスポートにおけるヒンジ部は、綴じ部の引き裂き強度、引張り強度に優れる。とくに、複合ヒンジシートがパスポート本体から引きちぎられることを未然に、且つ、確実に防止できる。加えて、柔軟性を失うことなく、繰り返しの曲げに対しても十分な強度を有し、実際の使用時における耐光劣化性等の経時安定性に優れる。とりわけ、電子パスポート用レーザーマーキング多層シート並びに電子パスポートとして好適な複合ヒンジシートを提供でき、改竄防止、偽造防止に優れた電子パスポート用レーザーマーキング多層シート並びに電子パスポートである。
【図面の簡単な説明】
【００３５】
【図１】本発明の複合ヒンジシートを形成する織物状シートであって、縦糸と横糸からなる２軸構造を有するメッシュクロスの一実施形態を示す部分平面図であって、メッシュクロスの状態を模式的に示した図である。
【図２】本発明の複合ヒンジシートを形成する織物状シートであって、縦糸、横糸および斜糸からなる３軸構造を有するメッシュクロスの一実施形態を示す部分平面図であって、メッシュクロスの状態を模式的に示した図である。
【図３】本発明の複合ヒンジシートを形成する織物状シートであって、縦糸と横糸からなる２軸構造を有する不織布の一実施形態を示す部分平面図であって、不織布の状態を模式的に示した図である。
【図４】本発明の複合ヒンジシートを形成する織物状シートであって、縦糸、横糸および斜糸からなる３軸構造を有する不織布の一実施形態を示す部分平面図であって、不織布の状態を模式的に示した図である。
【図５】本発明の複合ヒンジシートを形成する織物状シートであって、縦糸と横糸からなる２軸構造を有するメッシュクロスの一実施形態を示す部分拡大平面図であって、メッシュクロスの開口部の状態を模式的に示した図である。
【図６】本発明の複合ヒンジシートを形成する織物状シートであって、縦糸、横糸および斜糸からなる３軸構造を有するメッシュクロスの一実施形態を示す部分拡大平面図であって、メッシュクロスの開口部の状態を模式的に示した図である。
【図７】本発明の複合ヒンジシートの一実施態様を示す断面図であって、織物状シートの開口部を熱可塑性樹脂で閉塞させた状態を模式的に示した図である。
【図８】本発明の複合ヒンジシートの他の一実施態様を示す断面図であって、織物状シートの開口部を熱可塑性樹脂で閉塞させた状態を模式的に示した図である。
【図９】本発明の電子パスポート用レーザーマーキング多層シートの一実施形態を示す模式図であって、透明レーザーマーキングシート、及びコアシートのそれぞれが単層からなる電子パスポート用レーザーマーキング多層シートの断面を模式的に示した図である。
【図１０】本発明の電子パスポート用レーザーマーキング多層シートの一実施形態を示す模式図であって、透明レーザーマーキングシートが単層からなり、コアシートが３層からなる電子パスポート用レーザーマーキング多層シートの断面を模式的に示した図である。
【図１１】本発明の電子パスポート用レーザーマーキング多層シートの別の実施形態を示す模式図であって、透明レーザーマーキングシートが３層からなり、コアシートが３層からなる電子パスポート用レーザーマーキング多層シートの断面を模式的に示した図である。
【図１２Ａ】本発明の電子パスポート用レーザーマーキング多層シートを、ｅ−Ｃａｒｄタイプのパスポートに使用する場合の一例の端面を示す模式図である。
【図１２Ｂ】本発明の電子パスポート用レーザーマーキング多層シートを、ｅ−Ｃｏｖｅｒタイプのパスポートに使用する場合の一例の一部を断面で示した端面を示す模式図である。
【図１３Ａ】シートの柔軟性を測定評価する方法を模式的に示した断面図である。
【図１３Ｂ】シートの柔軟性を測定評価する方法を模式的に示した断面図である。
【図１４Ａ】複合ヒンジシートの引き裂き強度を測定評価する方法を模式的に示した断面図である。
【図１４Ｂ】複合ヒンジシートの引き裂き強度を測定評価する方法を模式的に示した断面図である。
【発明を実施するための形態】
【００３６】
以下、本発明の複合ヒンジシート、電子パスポート用レーザーマーキング多層シート、及び電子パスポートを実施するための形態について具体的に説明する。但し、本発明はその発明特定事項を備える複合ヒンジシート、電子パスポート用レーザーマーキング多層シート、及び電子パスポートを広く包含するものであり、以下の実施形態に限定されるものではない。
【００３７】
［１］本実施形態の複合ヒンジシートの構成：
本実施形態の複合ヒンジシートは、多数の開口部を備える織物状シートと、熱可塑性樹脂とから形成されてなるものである。前記織物状シートは、縦糸と横糸の複数本の糸から構成される２軸構造体を有する、メッシュクロスまたは不織布、或いは、前記織物状シートは、前記縦糸、前記横糸、及び斜糸の複数本の糸から構成される３軸構造体を有する、メッシュクロスまたは不織布からなり、前記縦糸、前記横糸及び、前記斜糸の複数本の糸のうち、少なくとも１種類の糸が、フラットな断面を有するフラットヤーンからなり、前記熱可塑性樹脂は、熱可塑性エラストマー、またはこれらの熱可塑性エラストマーの混合物から選ばれる少なくとも１種からなる熱可塑性樹脂からなる複合ヒンジシートとして構成されている。
【００３８】
前記構成により、本実施形態の複合ヒンジシートは、ヒンジシートを介して、個人を特定し得るデータ等を備えさせる（後述の）電子パスポート用レーザーマーキング多層シートを、電子パスポートに綴じ易くするために用いられる。以下、織物状シート、熱可塑性樹脂を説明した後、夫々の関係について説明する。
【００３９】
［１−１］織物状シート：
本実施形態の複合ヒンジシートにおける織物状シートは、縦糸と横糸の複数本の糸から構成される２軸構造体を有する、メッシュクロスまたは不織布として構成される。或いは、本実施形態の複合ヒンジシートにおける織物状シートは、縦糸、横糸、及び斜糸の複数本の糸から構成される３軸構造体を有する、メッシュクロスまたは不織布として構成される。このような織物状シートが構成されることにより、複合ヒンジシートに十分な強度を付与することができる。すなわち、複合ヒンジシートを薄くすることができ、薄くしても十分な耐引き裂き性を得ることができる。さらに、電子パスポート用として使用する際に、耐破断性、柔軟性、耐折り曲げ性、耐久性、加熱融着性、加工性、寸法精度が十分となる。
【００４０】
また、２軸構造体の縦糸及び横糸のうち、少なくとも１種類の糸が、フラットな断面を有するフラットヤーンから構成され、或いは、３軸構造体の縦糸、横糸、及び斜糸の複数本の糸のうち、少なくとも１種類の糸が、フラットな断面を有するフラットヤーンから構成される。このような所望の糸を用いることにより、熱可塑性樹脂と複合一体化した複合ヒンジシートの引き裂き強度等の強度を飛躍的に向上させることができる。すなわち、複合ヒンジシートの引き裂き強度等の強度は、織物状シートの強度が支配的であり、複合ヒンジシートの厚みが薄くても十分な耐引き裂き強度等の強度を得るには、薄くとも強度に優れた織物状シートが必要である。織物状シートの強度は、糸の断面積に比例するために、厚みを小さくして幅を大きくすることにより厚みが薄くとも強度に優れた糸が得られる。ひいては、厚みが薄く強度に優れた織物状シートを得ることができる。このような基本的に長方形な断面積を有する糸がフラットヤーンである。たとえば、２軸構造体の縦糸及び横糸ともにフラットヤーンである場合は、厚みが薄く強度に優れた複合ヒンジシートを得ることができる。すなわち、少なくとも１種類の糸を、フラットヤーンからなるものを使用することにより上記目的を達成できる。
【００４１】
複合ヒンジシートにおいて、シートに引き裂きや引張りの力を加えて破壊させる力（応力）は、熱可塑性樹脂の強度を一定とすると、織物状シートの強度に相関する。また、織物状シートの破壊強度は、破壊強度＝破壊応力／断面積で表され、一定の方向に織物状シートを引き裂く力（応力）は、糸の断面積に比例する。たとえば、円形断面の糸（通常ヤーン）であれば、断面積は径により決まり、径が大きくなれば、断面積も大きくなる。また、径を大きくすると、縦糸と横糸との交点厚みが大きくなる。これに対して、長方形断面の糸（フラットヤーン）であれば、その断面積は、厚み×幅である。つまり、厚みを薄くしても幅を大きくすることにより、縦糸と横糸の交点厚みを厚くしなくても、前記した破壊応力を大きくすることができる。
【００４２】
電子パスポートに使用されるヒンジシートの厚みは、薄いことが好ましい。なぜなら、電子パスポート積層体、すなわちデータページの総厚みは、カードと同様に７６０μｍ前後に規定されている。たとえば、透明オーバーシート（透明レーザーマーキングシート）／コアシート（多層シート）／インレット（ＩＣ‐ＣＨＩＰ＋アンテナ配設シート）／複合ヒンジシート／コアシート（多層シート）／透明オーバーシート（透明レーザーマーキングシート）の積層構成において、インレットの厚みはＩＣ−ＣＨＩＰとアンテナを配設する必要があるために、ある程度の厚みは必要である。そのような制限の中で、複合ヒンジシートの厚みを厚くすると、透明オーバーシートとコアシートの厚みを薄くしなければならない。たとえば、透明オーバーシートのレーザー印字濃度は、シート厚みに大きく影響され、また、コアシートの厚みは、インレットのアンテナ配線を隠蔽する機能が求められる。コアシートの厚みが薄くなれば、隠蔽性に劣るようになる。従って、複合ヒンジシートの厚みを厚くするということは、他のシートの厚みを薄くすることになり、電子パスポート用データページの機能を損うことになる。
【００４３】
ここで、「フラットな断面を有するフラットヤーン」とは、糸の断面形状が長方形や円形を扁平させたような扁平形状断面を有するヤーンを意味する。ただし、ヤーンの断面形状がフラットな形状であればよく、たとえば、ヤーンを断面した際に形成される角部（隅部）が、辺と辺との直交により形成される直角状に限定されるものではない。すなわち、糸の断面における角部の１以上が、弧状に形成されるものであってもよい。さらに、半円状、多角形状、尖頭状等であってもよい。なお、フラットヤーン以外のヤーンとして、一般的に、通常ヤーンとマルチヤーンがある。通常ヤーンとは、円形断面のヤーンである。また、マルチヤーンとは、微細な糸を寄り集めて、引き揃え、ヤーンとしたり、撚ってヤーンとしたものである。本発明においては、フラットヤーンと通常ヤーン、マルチヤーンを適宜、組み合せて、織物状シートを形成してもよい。
【００４４】
（２軸構造体）
２軸構造体は、図１に示されるように縦糸３と横糸４からなるメッシュクロスまたは不織布であり、縦糸または横糸のいずれかが前記したフラットヤーン、または全てがフラットヤーンであり、更には、縦糸及びまたは横糸が前記したフラットヤーンと通常ヤーンまたはマルチヤーンの組み合わせからなるメッシュクロスまたは不織布である。
【００４５】
（３軸構造体）
３軸構造体は、図２に示されるように縦糸３と横糸４及び斜糸５からなるメッシュクロスまたは不織布であり、縦糸または横糸または斜糸のいずれかが前記したフラットヤーン、または全てがフラットヤーンであり、更には、縦糸及びまたは横糸、斜糸が前記したフラットヤーンと通常ヤーンまたはマルチヤーンの組み合わせからなるメッシュクロスまたは不織布である。
【００４６】
また、フラットな断面を有するフラットヤーンの材質については、合成樹脂、中でもポリエステル、ポリアミド、およびポリプロピレンから選ばれる１種が好ましい。このような材質から少なくとも１種類の糸が形成されることにより、柔軟性、耐折曲性、耐久性を有し、しかも引張り強度と引き裂き強度に優れた複合ヒンジシートを形成することができる。また、上記した材質から形成されるフラットヤーンは、工業製品として使用する場合の価格と供給性も有している。一方、このような材質以外の合成樹脂材料や天然材料からなる糸のみを使用した場合には、上記特性を得ることができない。上記フラットヤーンの材質の中でも、ポリエステル、ポリアミドが好ましい。
【００４７】
また、複合ヒンジシートのメッシュクロスまたは不織布と熱可塑性樹脂との役割については、メッシュクロスまたは不織布は薄くて引張り強度や引き裂き強度と柔軟性や耐折曲性（ヒンジ特性という）を果たしている。また、熱可塑性樹脂は、柔軟性と耐久性を有し、耐屈曲性とクロスの開口部に侵入し充満することによりメッシュクロスまたは不織布の開口部にて熱可塑性樹脂の連結構造が形成されるために、メッシュクロスまたは不織布を複合ヒンジシート内部に固定しておく役目を担っている。更に、ポリカーボネート樹脂を含む組成物から形成されるシートや３層コアシートの非晶性ポリエステル樹脂を含む熱可塑性樹脂組成物から形成される層との加熱融着性を確保するものである。あくまでも、クロスをその開口部で熱可塑性樹脂の連結構造を形成することでメッシュクロスまたは不織布と熱可塑性樹脂との一体化が成し得るのである。
【００４８】
以下の３軸構造体を有する、メッシュクロスまたは不織布において、斜糸を除いては、２軸構造体と基本構成が同じであることから、詳細は、２軸構造体を参照されたい。
【００４９】
（フラットヤーンの厚さ、幅）
より好ましくは、少なくとも１種類の糸の厚みが、すなわち、フラットヤーンの厚みが２０〜９０μｍ、フラットな断面を有する糸の幅が０．２〜２．０ｍｍの範囲である。さらに好ましくは、フラットヤーンの厚みが４０〜７５μｍ、フラットヤーンの幅が０．３〜１．０μｍの範囲である。フラットヤーンの厚みと幅を上記範囲とすることで、織物状シートの開口部に熱可塑性樹脂を十分侵入させることができる。また、引張り強度や引き裂き強度に優れ、シートの平坦性に優れた熱可塑性樹脂と織物状シートが一体化した複合ヒンジシートを得ることができる。一方、フラットヤーンの厚みが２０μｍ未満であると、そのフラットヤーンの断面が過度にフラット状になってしまうため、耐引き裂き性に劣るだけでなく、耐破断性、柔軟性、耐折り曲げ性、耐久性が得られない。そのため、改竄防止および偽造防止効果を十分に得ることができない。また、フラットヤーンの厚みが９０μｍ超であると、このような厚い糸を使用した織物状シートは、糸の交差部が厚くなり、結果として複合ヒンジシートが厚くなりすぎる。そのため、電子パスポートに、そのような厚いフラットヤーンを使用したヒンジシートを使用した場合には、電子パスポート自体が厚くなりすぎてしまう。したがって、携帯に不便であったり、折り曲げが困難になったりして、取扱い等が劣るものとなるため好ましくない。また、フラットヤーンの幅が０．２ｍｍ未満であると、引張り強度や引き裂き強度を発揮させるのに必要な断面積を確保するためには厚みを厚くしなければならず、上記のとおり結果として複合ヒンジシートが厚くなりすぎる。また、フラットヤーンの幅が２．０ｍｍ超であると、織物状シートの開口部の比率（開口率）が小さくなりすぎ、熱可塑性樹脂と織物状シートの一体化が阻害されることにより熱可塑性樹脂と織物状シートの剥離が生じることとなる。
【００５０】
なお、本明細書内でいう「糸の断面（糸の断面形状）」とは、糸の長さ方向に対して直角に切断した断面であり、糸の長さ方向に水平な断面（断面形状）でないことは言うまでもない。
【００５１】
（開口部）
ここで、本実施形態では、織物状シートにおける多数の開口部は、２軸構造の場合には、縦糸と横糸の複数本の糸から形成される穴である。また、３軸構造の場合には、縦糸、横糸、及び斜糸の複数本の糸から形成される穴である。具体的には、縦糸、及び横糸から構成される２軸構造であれば、縦糸と横糸で囲まれ、これらの糸によって境界付けられる領域であり、その内部（領域）が間隙となっている部分を、開口部（第１開口部）という。また、縦糸、横糸、及び斜糸の複数本の糸から構成される３軸構造であれば、縦糸、横糸、及び斜糸で囲まれ、境界付けられる領域であり、その内部（領域）が間隙となっている部分を、開口部（第２開口部）という。
【００５２】
このように、開口部（第１開口部、第２開口部）が、織物状シートに、多数形成されることによって、後述する熱可塑性樹脂の一部（一体化の際に溶融した熱可塑性樹脂の一部）が、開口部に十分に侵入でき、さらに、開口部の全てを閉塞しやすくなる。具体的には、溶融熱可塑性樹脂を、織物状シートの開口部に、溶融状態にして加圧して侵入させる。これによって、織物状シートの開口部に侵入した、熱可塑性樹脂を構成する熱可塑性エラストマーが、織物状シートの開口部および両面に熱可塑性樹脂の層を形成する。したがって、織物状シートと熱可塑性樹脂を一体化させやすくなる。このようにして、織物状シートと熱可塑性樹脂が一体化した、平坦な表面を有する新規な複合ヒンジシートが得られる。
【００５３】
ここで、「開口部」の形状は、２軸構造を有する織物状シートに場合には、正方形、長方形等の矩形状のものを挙げることができる。このような正方形、長方形等の矩形状の開口部であれば、開口部（第１開口部）の周囲が、縦糸と横糸により境界付けられることになり、その内部が間隙となっている。また、３軸構造を有する織物状シートに場合には、「開口部」の形状は、三角形、六角形、その他多角形のものを挙げることができる。このような三角形、六角形、その他多角形の開口部であれば、開口部（第２開口部）の周囲が、縦糸、横糸、及び斜糸により境界付けられることになり、その内部が間隙となる。なお、これらの開口部の形状のうち、正方形、長方形からなる開口部が好ましい。とりわけ、正方形からなる開口部が好ましい。このような形状に開口部が形成されると、熱可塑性樹脂の開口部への侵入を確実に行えるため、ヒンジシートが、引き裂き性、耐破断性、柔軟性、耐折り曲げ性、耐久性、加工性、寸法精度などの点で優れたものになり、しかも工業的に製造がし易くなるからである。
【００５４】
なお、開口部の形状が三角形の場合には、斜糸が加わる分、２軸構造を有する織物状シートに比べて、製造工程が煩雑となり、若干ではあるがコスト負担増となる。しかし、２軸構造と比べて、引き裂き性、耐破断性などの点で強度が増し、この意味において改竄や偽造対策として有効なヒンジシートとなる。すなわち、斜糸が加わる分、縦、横方向のみならず、斜め方向からの応力に対応できるからである。
【００５５】
さらに、開口部の開口形状が、縦糸と横糸から構成される２軸構造により形成される正方形、長方形からなり、その開口部の大きさは、縦０．１５〜５．０ｍｍ×横０．１５〜５．０ｍｍであることが好ましい。或いは、開口部の開口形状が、縦糸、横糸、及び斜糸から構成される３軸構造により形成される三角形を含む多角形からなり、縦糸と横糸によって形成される開口部の大きさは、縦０．５〜１０．０ｍｍ×横０．５〜１０．０ｍｍであることが好ましい。開口部の形状を所望形状にし、且つ、開口部の面積を、所望の面積、及び所望の大きさにすることにより、織物状シートと、後述の熱可塑性樹脂との一体化を確実に行うことができる。その結果、複合ヒンジシートの引き裂き性、耐破断性、柔軟性、耐折り曲げ性、耐久性、加工性、寸法精度などを向上させることができるため好ましい。一方、開口部の開口形状が、所望形状でない場合には、熱可塑性樹脂との一体化を十分に行うことができず、引き裂き性、耐破断性、柔軟性、耐折り曲げ性、耐久性、加工性、寸法精度などの点で複合ヒンジシートに支障が生じやすい。
【００５６】
さらに、２軸構造体の開口部の開口面積が、縦０．１５ｍｍ未満（或いは、横０．１５ｍｍ未満）である場合には、溶融軟化状態の熱可塑性樹脂が開口部に侵入することが困難となり、熱可塑性樹脂と織物状シートとの一体化の形成がなされない。また３軸構造体の開口部の開口面積が、縦０．５ｍｍ未満（或いは、横０．５ｍｍ未満）である場合にも同様である。更に、２軸構造体の開口部の開口面積が、縦５．０ｍｍ超（或いは、横５．０ｍｍ超）である場合には、前述のように、フラットヤーンの幅部分と開口部に侵入した熱可塑性樹脂の耐熱性と剛性が異なることから、先に記載した電子パスポート積層体を真空プレス機などにより加熱積層したときにデータページ最表面の平坦性が劣る問題が生じる。いわゆる、フラットヤーンの幅部分が熱可塑性樹脂より剛性が大で耐熱性が高いために、加熱積層時の温度と圧力により熱可塑性樹脂が一部押し出されることから複合ヒンジシートに凹凸が発生する。そして、その凹凸がデータページ最表面まで転写されることによりデータページ最表面の平坦性が劣ることとなる。また３軸構造体の開口部の開口面積が、縦１０．０ｍｍ超（或いは、横１０．０ｍｍ超）である場合にも同様である。
【００５７】
ここで、本実施形態における「開口部の面積」とは、２軸構造を有する織物状シートの場合には、縦糸と横糸から形成される開口部、すなわち、縦糸３と横糸４で境界づけられる領域（間隙）を意味する。具体的には、図５に示されるように、縦糸と横糸で境界づけられた開口部２を例示できる。この開口部２は、縦糸の所定長さａと、横糸の所定長さｂによって、周囲を境界付けられ、このような開口部の面積を求める場合には、縦ａ（開口部を境界つける縦糸の長さ）×横ｂ（開口部を境界つける横糸の長さｂ）によって算出されることになる。したがって、２軸構造を有する織物状シートの場合には、「縦糸と横糸によって形成される開口部の開口面積が、縦０．１５〜５．０ｍｍ×横０．１５〜５．０ｍｍである」とは、縦ａ（開口部を境界つける縦糸の長さ）が、０．１５〜５．０ｍｍであり、横ｂ（開口部を境界つける横糸の長さｂ）が、０．１５〜５．０ｍｍであり、それらの縦の長さと横の長さを掛けて算出された値を意味し、その値が開口面積となる。
【００５８】
また、３軸構造を有する織物状シートの場合には、ここでの「開口部の面積」は、縦糸と横糸から形成され、縦糸と横糸で境界づけられる領域（間隙）を意味する。すなわち、縦糸と横糸で境界づけられる領域（間隙）を意味し、それらの縦糸と横糸で境界づけられた領域内に配置される斜糸（斜糸部分）を除いた領域を意味する。具体的には、図２、図４、及び図６に示される、縦糸３、横糸４、及び斜糸５の３軸構造を有する、織物状シートのうち、斜糸を除いて形成される開口部の面積をいう。図５に示される２軸構造のような、斜糸がない開口部の（図５では開口部２の）面積を算出したものに相当する。より具体的には、図６に示されるように、３軸構造を有する織物状シートの場合の開口面積は、次のように算出される。まず、図６では、開口部は、縦糸３、横糸４、及び斜糸５から周囲を境界づけられる。すなわち、開口部は、縦糸４の所定長さｃと、横糸の所定長さｄと、斜糸から形成される。ただし、前述のように、開口部の面積は、斜糸を除いた領域であるため、図６に示されるように開口形状が三角形状であっても、斜糸を除いた領域で算出される。そのため、本実施形態において、開口部の面積を算出する場合には、図６に示される斜糸を有する３軸構造であっても、図５に示される斜糸を有しない開口部の面積を算出したものと同様に規律される。したがって、３軸構造を有する織物状シートの場合には、「縦糸と横糸によって形成される開口部の開口面積が、縦０．５〜１０．０ｍｍ×横０．５〜１０．０ｍｍである」とは、縦ｃ（縦糸の長さ）が、０．５〜１０．０ｍｍであり、横ｄ（横糸の長さ）が、０．５〜１０．０ｍｍであり、それらの縦と横を掛けて算出した値であり、その値が開口面積となる。
【００５９】
２軸構造体においては、より好ましくは、縦０．５〜２．０ｍｍ×横０．５〜２．０ｍｍである。３軸構造体においては、より好ましくは、縦２．０〜８．０ｍｍ×横２．０〜８．０ｍｍである。このような所望の大きさに開口部（開口面積）を形成することにより、複合ヒンジシートの一体化が確実になる。さらに、柔軟性に優れ、繰り返しの曲げ強度が向上した複合ヒンジシートを得ることができる。
【００６０】
なお、開口形状が六角形の場合には、その開口面積は、上記三角形の場合と同様に斜糸を除いた縦糸と横糸から形成される正方形、または長方形の面積に相当する。斜糸を有する場合の織物状シートにおける、開口部の形状が、その他の多角形の場合にも同様にして、面積を算出するとよい。
【００６１】
前記したように、フラットヤーンの厚みと幅を上記範囲とすることで、織物状シートの開口部に熱可塑性樹脂を十分侵入させることができる。このようにすることにより、引張り強度や引き裂き強度に優れ、シートの平坦性に優れた熱可塑性樹脂と織物状シートが一体化した複合ヒンジシートを得ることができる。言い換えると、織物状シートの開口部に、熱可塑性樹脂を十分侵入させるためには、織物状シートの開口率が大で（織物状シートの面積に対する開口部の面積の比率）、開口部の面積が大きく、フラットヤーンの幅の狭いことが条件である。但し、薄い織物状シートにおいて、フラットヤーンの幅を狭くすると、糸の強度が小さくなり、開口率を大きくすると、織物状シート自体の強度が小さくなる。
【００６２】
また、開口部の面積を大きくすると、フラットヤーンの幅部分と開口部に侵入した熱可塑性樹脂の耐熱性と剛性が異なることから、電子パスポート積層体を真空プレス機などにより加熱積層したときに、データページ最表面の平坦性が劣る問題が生じる。いわゆる、フラットヤーンの幅部分が熱可塑性樹脂より剛性が大で耐熱性が高いために、加熱積層時の温度と圧力により熱可塑性樹脂が一部押し出されることから複合ヒンジシートに凹凸が発生する。この凹凸がデータページ最表面まで転写されることによりデータページ最表面の平坦性が劣ることとなる。一方、織物状シートの開口率や開口部の面積があまりにも小さい場合には、Ｔダイ付押出成形機のＴダイより吐出された溶融軟化状態の熱可塑性樹脂が織物状シートの開口部に侵入が困難となる。要するに、織物状シートの開口部にて熱可塑性樹脂の連結構造が形成されず、織物状シートと熱可塑性樹脂の一体化がなされず、織物状シートと熱可塑性樹脂の剥離が生じることとなる。このように、複合ヒンジシートの平坦性と引張り強度や引き裂き強度を両立させるためには、織物状シートの厚みと幅、開口率と開口面積が重要な因子であり、それぞれ良好な範囲が存在することを見出した。
【００６３】
さらに、これまで説明した織物状シートの厚さが、５０〜２００μｍであることが好ましい。このように所望の厚さに形成されることにより、十分な耐引き裂き性を得た複合ヒンジシートを形成できる。織物状シートの厚さが５０μｍ未満では、引張り強度や引き裂き強度が不十分であり、一方、織物状シートの厚さが２００μｍを超えると、得られる複合ヒンジシートの厚みが２００μｍ超となり電子パスポート用データページの総厚みが規定されているなかで、複合ヒンジシートの厚み比率が大きくなる。これでは、後述のような透明オーバーシート（透明レーザーマーキングシート）及びコアシートを積層させて電子パスポート用レーザーマーキング多層シートとして構成する場合には、透明オーバーシート及びコアシートを薄くしなければならない。透明オーバーシートの厚みを薄くするとレーザー発色性の低下が生じたり、コアシートの厚みを薄くすると印刷工程でのシート送りに問題が生じたりするため、隠蔽性の不足が生じたりして好ましくない。
【００６４】
ここで、織物状シートの厚さは、２軸構造からなる織物状シートの場合には、縦糸と横糸との交点部（図１、図３において、符号６を付した部分）の厚さである。また、３軸構造からなる織物状シートの場合には、縦糸、横糸、及び斜糸の交点部（図２、図４において、符号６を付した部分）の厚さである。
【００６５】
上記したように、前記２軸構造体を有するメッシュクロスまたは不織布の開口部の形状が、前記縦糸と前記横糸から形成される正方形または長方形であるとともに、開口部の大きさが、縦０．１５〜５．０ｍｍ×横０．１５〜５．０ｍｍであり、或いは、前記３軸構造体を有するメッシュクロスまたは不織布の開口部の形状が、三角形を含む多角形であるとともに、前記３軸構造体の前記斜糸を除いた前記縦糸と前記横糸から形成される前記３軸構造体の開口部の形状が、正方形または長方形であり、且つ開口部の大きさが、縦０．５〜１０．０ｍｍ×横０．５〜１０．０ｍｍであり、フラットヤーンの厚みが２０〜９０μｍであり、幅が０．２〜２．０ｍｍである織物状シートから形成してなる複合ヒンジシートは、糸の交点厚みが薄くても、引き裂き強度、引張り強度にすぐれる。また複合ヒンジシートを薄くすることにより、電子パスポート積層体の構成において、他のシートを薄くしなければならないという不都合がない。さらに開口部を上記した範囲とすることにより、熱可塑性樹脂の閉塞による一体化が確実に行うことができ、引き裂き強度、耐破断性、耐折曲げ性に優れた複合ヒンジシートが得られる。すなわち、開口部の大きさ、フラットヤーンの厚み、及び幅を好ましい範囲とすることにより、複合ヒンジシートを薄くすることができ、しかも薄くしても、引き裂き強度、耐破断性、耐折曲げ性、柔軟性、引張り強度などに優れた複合ヒンジシートを得ることができる。
【００６６】
［１−２］熱可塑性樹脂：
本発明の複合ヒンジシートにおける、熱可塑性樹脂は、熱可塑性エラストマー、またはこれらの熱可塑性エラストマーの混合物から選ばれる少なくとも１種からなる熱可塑性樹脂である。好ましい熱可塑性樹脂は、熱可塑性ポリウレタンエラストマー（ＴＰＵ）、熱可塑性ポリアミドエラストマー、熱可塑性ポリエステルエラストマー、熱可塑性オレフィンエラストマー、熱可塑性アクリルエラストマーである。
【００６７】
また、２種以上を混合して使用する際の混合割合は、特に限定されるものではないが、混合使用の場合には、少なくとも熱可塑性ポリウレタンエラストマー（ＴＰＵ）が含まれていることが、良好な耐引き裂き性、柔軟性を得る点から好ましい。
【００６８】
上記した熱可塑性オレフィンエラストマーとしては、たとえばプロピレン、１−ブテン、１−ペンテン、１−ヘキセン、１−ヘプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−ノナデセン、１−エイコセン、３−メチル−１−ブテン、３−メチル−１−ペンテン、３−エチル−１−ペンテン、４−メチル−１−ペンテン、４−メチル−１−ヘキセン、４，４−ジメチル−１−ヘキセン、４，４−ジメチル−１−ペンテン、４−エチル−１−ヘキセン、３−エチル−１−ヘキセン、９−メチル−１−デセン、１１−メチル−１−ドデセン、１２−エチル−１−テトラデセンなどを挙げることができる。なお、これらの熱可塑性オレフィンエラストマーは、１種、或いは２種以上を混合して使用することができる。
【００６９】
また、熱可塑性樹脂は、表面硬度ショアＡが８５以上、ショアＤが７０未満の柔軟性を有するものであることがよい。このようなショア硬度を有する熱可塑性樹脂を用いることにより、織物状シートと一体化させた複合ヒンジシートに、柔軟性及び低温時の柔軟性を持たせることができる。更に、電子パスポート用レーザーマーキング多層シートを成形する際の、加熱プレス工程で、多層シートとの加熱融着性を確保できる。この熱可塑性樹脂は、織物状シートの開口部に、熱可塑性エラストマー等の熱可塑性樹脂を溶融充填した後、非開口化された織物状シートの表面に層状となって形成されることが好ましい。
【００７０】
このような表面硬度ショアＡが８５以上、ショアＤが７０未満の柔軟性を有する熱可塑性樹脂としては、たとえば、熱可塑性ポリウレタンエラストマー（ＴＰＵ）等を例示できる。
【００７１】
さらに、電子パスポート用レーザーマーキング多層シート用としての複合ヒンジシートにおける、織物状シートの開口部を閉塞させる熱可塑性樹脂が、ＱＵＶ促進耐侯性試験において１００時間経過後の色差△Ｅが６以下である前記熱可塑性エラストマーまたは非晶性ポリエステル樹脂から選ばれる少なくとも１種からなることが好ましい。経時劣化安定性を保つことができるからである。また、一般的に、色差△Ｅが０．５〜０．７程度でその違いを認識でき、色差△Ｅが６もあると、かなり黄変が始まっていることになる。したがって、色差△Ｅは６以下とした。なお、色差△Ｅが６を超えると見た目が悪く、製品としての違和感が生じるため使用に耐えられない。
【００７２】
なお、このようなＱＵＶ促進耐侯性試験は、引張破断強度や引張破断伸びなどの力学特性と並行して評価してもよい。より具体的には、ＱＵＶ促進耐侯性試験の前後に、引張破断強度や引張破断伸びなどの試験を行い、試験片（シート）の保持率や、耐久性を評価してもよい。なお、この力学特性においても、保持率は少なくとも６０％程度が下限であろうと考えられる。６０％未満では、初期の性能の半分程度に低下しているため、製品の使用上、好ましくないからである。
【００７３】
また、上記した熱可塑性エラストマーからなる熱可塑性樹脂には、その機能を阻害しない範囲内で、無機フィラー、有機フィラー、他の熱可塑性樹脂等を混合してもよい。更に、滑剤、安定剤、光安定剤、酸化防止剤、紫外線吸収剤、顔料、染料などの着色剤等を添加、混合してもよい。具体的には、無機フィラーとしては、雲母、マイカ、ミクロマイカ、シリカ、炭酸カルシウム等が挙げられる。有機フィラーとしては、ポリエステル繊維、ＰＰＳ繊維、ポリアミド繊維などの有機繊維等が挙げられる。他の熱可塑性樹脂としては、アクリロニトリル−スチレン共重合樹脂（ＡＳ樹脂）、ポリプロピレン樹脂、アクリロニトリル−ブタジェン−スチレン共重合樹脂（ＡＢＳ樹脂）、アクリル樹脂、ポリカーボネート樹脂等が挙げられる。
【００７４】
より具体的には、断裁加工性及び耐熱性を向上させる目的で、ＡＳ樹脂、ポリプロピレン樹脂、ＡＢＳ樹脂、アクリル樹脂、ポリカーボネート樹脂等を少量配合することがある。または、無機フィラーとしては、雲母、マイカ、ミクロマイカ、シリカを同目的で配合することがある。更に、着色の目的で、顔料、染料などの着色剤を配合することがある。また、成形加工時や使用時の安定性を向上させる目的で、滑剤、安定剤、光安定剤、酸化防止剤、紫外線吸収剤等を配合することがある。
【００７５】
［１−３］複合ヒンジシート：
本実施形態の複合ヒンジシートは、前述のように、織物状シートと熱可塑性樹脂とから構成される。すなわち、本実施形態の複合ヒンジシートでは、前述のような織物状シートの開口部を、熱可塑性樹脂で閉塞することで、両者の特性を併せ持った複合ヒンジシートが形成される。換言すれば、熱可塑性エラストマーが備える柔軟性と織物状シートが備える強度、剛性及び耐熱性が両立してなる新規な複合ヒンジシートとなっている。
【００７６】
また、この複合ヒンジシートは、レーザーマーキングにより画像、文字等の情報を書き込んだ（後述の）透明レーザーマーキングシートと、印刷等により画像、文字等の情報を印刷した（後述の）コアシートと、更には、各種の情報等を、ＩＣチップ等の記憶媒体に記憶させて配設した、いわゆるインレットとを、パスポートの表紙と他のビザシート等と一体に堅固に綴じるために、非常に重要な役割を担うシートである。そのため、複合ヒンジシートは、コアシートと堅固な綴じ込みを可能とする加熱融着性、適度な柔軟性、加熱融着工程での耐熱性等を備える必要がある。加えて、たとえば、この複合ヒンジシートを（電子パスポートの）表紙等にミシン綴じをする場合には、ミシン部の引き裂き強度、及び引張強度に優れること、且つ、この綴じ部の耐光性、及び耐熱性を有することが要求される。更には、繰り返し曲げに対する抵抗性、言い換えるとヒンジ特性に優れることが要求される。したがって、このような目的に合致する前記素材が、複合ヒンジシートに好適に用いられる。
【００７７】
好ましい複合ヒンジシートの構成としては、織物状シートの開口部に、熱可塑性樹脂が溶融状態で侵入して、前記開口部を閉塞するのである。この開口部を熱可塑性樹脂が閉塞して織物状シートと熱可塑性樹脂が渾然一体化されていることである。
【００７８】
また、織物状シートの開口部を熱可塑性樹脂で閉塞するにあたっては、閉塞は、図７に示すように、織物状シートの開口部２にのみ熱可塑性樹脂７を浸入、充満させて閉塞することができる。また、図８に示すように、織物状シートの開口部２に熱可塑性樹脂７を浸入、充満させて閉塞するとともに、織物状シートの上下面に、熱可塑性樹脂からなるスキン層８が形成されるようにすることができる。このようにスキン層を形成することにより、織物状シートの有する強度性、剛性、及び耐熱性と、熱可塑性樹脂の有する柔軟性、低温特性、及び熱可塑性と、を併せ持つ新規な熱可塑性複合シートを得ることができる。
【００７９】
この複合ヒンジシートは、コアシートとの加熱融着性に優れることから、この複合ヒンジシートを、後述のような電子パスポート用レーザーマーキング多層シートのヒンジシートに使用すると、コアシート／複合ヒンジシート／コアシート間の層間の剥離強度を十分なものにできる。また、複合ヒンジシートを介して電子パスポートの表紙等をミシン綴じする場合、ミシン綴じする部分で、繰り返し曲げを行っても、その繰り返し曲げに絶え得るヒンジ特性を、電子パスポートに持たせることができる。また、パスポートが、ミシン部の耐破壊強度に優れたものになる。更には、国内外を問わず、世界の低温地域でのパスポート使用に耐え得るといった低温時のヒンジ特性をパスポートに持たせることができる。さらに、高温地域における、ヒンジ特性やミシン部の耐破壊強度に優れたパスポートとなる。加えて、パスポートの最長有効期限である１０年使用等の長期間においても、経時劣化安定性に優れるため、あらゆる地域での長期間の使用に耐えうる特性を有するパスポートとなる。
【００８０】
ここで、「織物状シートの開口部に、熱可塑性樹脂が溶融状態で侵入して、非開口される」とは、織物状シートに形成された多数の開口部に、溶融させた熱可塑性樹脂の一部が侵入して、全ての開口部を塞いでしまい非開口化された状態となることを意味する。
【００８１】
ここで、本実施形態における、複合ヒンジシートの製造法としては、たとえば、Ｔダイ付押出成形機を使用してＴダイより吐出された溶融軟化状態の前記熱可塑性樹脂を織物状シートとともに熱ロールにて織物状シートの開口部に熱可塑性樹脂を侵入させ開口部に熱可塑性樹脂を充満させることにより熱可塑性樹脂と織物状シートを一体化させる方法、及び、Ｔダイ付押出成形機を使用して熱可塑性樹脂シートを作製した後、織物状シートと熱ラミネートする方法などが挙げられるが、これらの方法に限定されるわけではない。前記織物状シートに前記熱可塑性樹脂が一体化されることが好ましい。具体例として、熱可塑性ポリウレタンエラストマーの場合は、１７０〜２４０℃にて、溶融押出させることが好ましい。
【００８２】
また、熱ラミネートするに際しては、あらかじめ織物状シートを構成する縦糸、横糸、および斜糸を、化学的、或いは物理的前処理を行ってもよい。たとえば、プライマー塗布、コロナ処理、プラズマ処理などを挙げることができる。こうすることにより織物状シートと熱可塑性樹脂とを確実に一体化することができる。
【００８３】
さらに、複合ヒンジシートは、織物状シートの開口部に、溶融軟化状態の熱可塑性樹脂を侵入させることにより、織物状シートの開口部の全てに熱可塑性樹脂を充満させる。これにより、織物状シートと熱可塑性樹脂が一体化される。また、溶融軟化状態の熱可塑性樹脂と織物状シートをラミネーションさせ、織物状シートの開口部に溶融軟化状態の熱可塑性樹脂を侵入させる。その後、この複合シートを反転して、最初に溶融軟化状態の熱可塑性樹脂を侵入させた反対側より溶融軟化状態の熱可塑性樹脂を侵入させ充満させることにより一体化した複合ヒンジシートを得る。なお、このような溶融軟化状態の熱可塑性樹脂と織物状シートをラミネーションする方法については特に限定する必要はなく、たとえば、Ｔダイ付の押出成形機を用いて、熱可塑性樹脂を溶融状態でＴダイからシート状に出し、その直後に織物状シートを接触させて２本の引き取りロール間に導き織物状シートの開口部に溶融軟化状態の熱可塑性樹脂を侵入させる方法がある。
【００８４】
また、織物状シートの開口部に熱可塑性樹脂を溶融軟化状態で侵入させ、織物状シートの開口部の全てを熱可塑性樹脂で充満させた複合ヒンジシートは、織物状シートの上下両側に、熱可塑性樹脂スキン層を形成してもよい。その場合は、両側の熱可塑性樹脂スキン層厚みが均一なことが好ましい。両側の熱可塑性樹脂スキン層厚みが異なると、複合シートにソリが発生してシートの搬送性が悪くなる。また、他のシート（たとえばコアシート）との加熱積層工程でのソリが大きくなり、表紙等とミシン綴じする際に不具合が生じたりする虞があるため好ましくない。
【００８５】
なお、複合ヒンジシートの形状、大きさ等は、電子パスポート用レーザーマーキング多層シートを綴じ込みしやすい形状、大きさ等であれば、とくに形状や、長さ寸法等は限定されるものではない。必要に応じて適宜選択されることが好ましい。
【００８６】
たとえば、織物状シートのみをヒンジシートとして使用して、加熱プレス処理する場合には、比較的大きな圧力で加熱積層する必要がある。これにより、織物状シートの開口部に、これと隣接している熱可塑性樹脂のシート、たとえば、コアシートの一部が軟化侵入し、両側の熱可塑性樹脂が織物状シートの開口部で連結構造を形成することにより層間接着性（加熱融着性ともいう）が確保できる。たとえば、ポリカーボネート樹脂からなる透明オーバーシート/コアシート／織物状シート／コアシート／ポリカーボネート樹脂からなる透明オーバーシートの構成を例にとる。この場合、ポリカーボネート樹脂シートの軟化する温度は１７０〜２１０℃程度であり、このような比較的高温にて真空プレス機にて加熱、加圧して積層する場合に、加圧圧力が不足する。また、加熱温度、または時間が不足したりすると、織物状シートの開口部にポリカーボネート樹脂の軟化侵入が不足する。そして、織物状シートの開口部での連結構造形成不足により、ポリカーボネート樹脂コアシート／織物状シート／ポリカーボネート樹脂コアシートにおいて層間剥離を生じる問題がある。
【００８７】
一方、複合ヒンジシートに使用する熱可塑性樹脂から構成される熱可塑性樹脂シートだけをヒンジシートに使用した場合には、ポリカーボネート樹脂コアシート／熱可塑性樹脂シート／ポリカーボネート樹脂コアシート間の加熱融着性に優れるために、層間接着強度が十分である。しかし、熱可塑性樹脂シートが薄い場合には、特に、引張り強度、及び引き裂き強度が十分でないという問題がある。
【００８８】
一方、本実施形態のような複合ヒンジシートを使用する場合には、加熱積層工程にて、熱可塑性樹脂が軟化して、隣接するコアシートと加熱融着する時点で、熱可塑性樹脂とコアシートのスキン層樹脂との相溶性が良好となる。そのため、比較的低圧にて加熱融着させることができる。更に、複合一体化している織物状シートが軟化しないため、前記のような“樹脂のはみ出し”がない。そのため電子パスポート用レーザーマーキング多層シートの総厚さの低減が全くみられない。
【００８９】
更に、電子パスポート用レーザーマーキング多層シート用の複合ヒンジシートにおいて、織物状シートの両面の表面、好ましくは表面全面には、前記熱可塑性樹脂が均一に形成されてなることが好ましい。たとえば、複合ヒンジシートの表面がＰＥＴ等の材質からなるメッシュクロス、または不織布であったなら、その表面は凹凸となる。この場合には、複合ヒンジシートとコアシートとの加熱融着工程において、複合ヒンジシート表面の凹凸がコアシートに転写され、ひいては加熱積層シートの最外層表面に凹凸が形成されてしまうことになる。その結果、電子パスポート用シートデータページに、レーザーマーキングにより個人画像や文字情報をマーキングした場合の、画像、文字の見易さを損なうことになり好ましくない。更に、ＰＥＴ、ポリアミド、ポリプロピレン等の糸の材質と、コアシートのスキン層との加熱融着性が十分でなく、その結果、コアシート／複合ヒンジシートとの剥離強度が不十分となり、好ましくない。
【００９０】
たとえば、図７、図８に示されるように、複合ヒンジシート１０（１０Ａ、または１０Ｂ）が、織物状シートの開口部に、熱可塑性樹脂を溶融充填し閉塞した複合ヒンジシートであって、熱可塑性樹脂と織物状シートからなる複合体として構成されているものを例示できる。この複合ヒンジシートでは、前述の熱可塑性樹脂が複合ヒンジシート両面の、謂わば、ポリマー層として構成され、織物状シートの表面と、熱可塑性樹脂が一体化して形成されている。
【００９１】
さらに、後述のように、電子パスポート用レーザーマーキング多層シート、電子パスポート等に使用される場合には、複合ヒンジシートの厚みが５０〜３００μｍであることが好ましく、さらに、８０〜２００μｍであることが好ましい。複合ヒンジシートが所望範囲内の厚みであると、柔軟性、繰り返しの曲げ強度を増すことができ、汎用性が向上する。そのため、不具合が生じ難い。一方、複合ヒンジシートの厚みが５０μｍ未満であると、複合ヒンジシートの耐引き裂き性等が劣り、改竄や偽造対策としては不十分なものとなる。また、複合ヒンジシートの厚みが３００μｍ超であると、柔軟性が劣り、繰り返しの曲げ強度も低下する。そのため、不具合が生じ、汎用性も劣るため好ましくない。
【００９２】
電子パスポートのタイプには、ＩＣ−ＣＨＩＰとアンテナを配し、個人情報等を記載したデータページを表紙等と製本した「ｅ−Ｃａｒｄ」タイプと、表紙にＩＣ−ＣＨＩＰとアンテナを配したＩｎｌａｙと個人情報等を記載したデータページを表紙等と製本した「ｅ−Ｃｏｖｅｒ」タイプがある。「ｅ−Ｃａｒｄ」タイプのデータページは、ＩＣ−ＣＨＩＰとアンテナを配していることから総厚みはＩＣカードと同様に８００μｍ前後である。「ｅ−Ｃｏｖｅｒ」タイプのデータページは、ＩＣ−ＣＨＩＰとアンテナがないことから４００〜６００μｍ程度が主流である。これらのデータページにおいて、複合ヒンジシートが厚いと、透明オーバーシート（透明レーザーマーキングシート）、コアシートを薄くしなければならない。しかし、透明オーバーシートが薄くなりすぎると、レーザーマーキングした印字濃度が薄くなり、或いは、コアシートが薄くなりすぎると、固定情報を印刷機にてコアシートに印刷する場合に、印刷機で良好な印刷ができない。
【００９３】
また、「ｅ−Ｃｏｖｅｒ」タイプのデータページを例にとる。この基本構成として、透明オーバーシート（透明レーザーマーキングシート）／コアシート／ヒンジシート／コアシート／透明オーバーシート（透明レーザーマーキングシート）とすると、総厚みを５００μｍ前後とするには、たとえば、透明オーバーシートの厚みを約８０μｍ、コアシートの厚みを約１２０μｍ、ヒンジシートの厚みを約１２０μｍ、程度にしなければならない。総厚みを６００μｍ前後とした場合には、ヒンジシートの厚みを約２００μｍとしてもよいことになる。更に、「ｅ−Ｃａｒｄ」タイプのデータページを例にとる。この基本構成として、透明オーバーシート（透明レーザーマーキングシート）／コアシート／インレット（または、「インレイ」と称する）／ヒンジシート／コアシート／透明オーバーシート（透明レーザーマーキングシート）とすると、総厚みを８００μｍ前後とするには、たとえば、インレットの厚みを約４００μｍとすると、透明オーバーシートの厚みを約６０μｍ、コアシートの厚みを約１００μｍ、ヒンジシートの厚みを約１２０μｍ、程度にしなければならない。
【００９４】
また、複合ヒンジシート１０の一端は、透明オーバーシート１３、２３、及びコアシート１５、２５よりも５〜１００ｍｍ長い張り出し部を有することが好ましい。このように、複合ヒンジシートに張り出し部を形成することにより、電子パスポートに組み付けやすくなるからである。すなわち、張り出し部は、複合ヒンジシートの長手方向の一端を、透明オーバーシート及びコアシートよりも長い張り出し部を用いて、ミシン綴じ若しくは接着により、或いは、ミシン綴じ及び接着により、電子パスポートに組み付けるためのものである。このような複合ヒンジシートとしては、たとえば、図９〜図１１に示される、張り出し部２９を有する複合ヒンジシートを一例として挙げることができる。ただし、これに限定されるものではない。なお、図９〜図１１の符号２７は、ミシン綴じ部を示す。
【００９５】
複合ヒンジシートに張り出し部２９を形成する場合に、張り出し部２９の長さは、ミシン綴じの仕方若しくは接着作業性、或いは、ミシン綴じの仕方及び接着作業性により決められることが好ましい。さらに、ミシン綴じ部の強度及び接着強度により、張り出し部の長さが決められることが好ましい。ただし、後述のように、複合ヒンジシートが、電子パスポート用レーザーマーキング多層シート、電子パスポート等に使用される場合には、張り出し部の寸法は、５〜１００ｍｍであることが好ましく、より好ましくは５〜５０ｍｍ、更に好ましくは５〜２０ｍｍである。
【００９６】
このように、張り出し部２９を形成することにより、より一層（この張り出し部を用いて）ミシン綴じ若しくは接着により、或いは、ミシン綴じ及び接着により電子パスポートに組み付けしやすくなる。
【００９７】
なお、複合ヒンジシートに張り出し部を設けると、後述する、透明レーザーマーキング多層シートを、電子パスポート表紙又は裏表紙にミシン綴じ若しくは接着してなる、或いは、ミシン綴じ及び接着してなる電子パスポートに、成形し易くなるから好ましい。
【００９８】
［２］本実施形態の電子パスポート用レーザーマーキング多層シートの構成：
本発明の電子パスポート用レーザーマーキング多層シートは、これまで説明した複合ヒンジシートを使用する電子パスポート用レーザーマーキング多層シートであって、透明オーバーシート／コアシート／前記複合ヒンジシート／コアシート／透明オーバーシートの５層を積層してなる構成を基本構成とする電子パスポート用レーザーマーキング多層シートである。
【００９９】
透明オーバーシートは、電子パスポート用透明レーザーマーキング多層シートにおいて、最外側に配置されるシート（透明レーザーマーキングシート）であって、レーザーマーキングにより、文字、図形等の情報が印字されるシートである。本実施形態では、透明オーバーシート（透明レーザーマーキングシート）は、（１）単層シート、（２）多層シート１、または（３）多層シート２、として構成される。具体的には、以下のものを挙げることができる。具体的には、（１）ポリカーボネート樹脂及び、レーザー光エネルギー吸収剤を含む透明ポリカーボネート樹脂組成物からなる単層シート、（２）スキン層とコア層を有し、両最外層である前記スキン層が、ガラス転移温度が８０℃以上の非晶性ポリエステル樹脂を含む透明熱可塑性樹脂組成物からなり、且つ前記コア層が、ポリカーボネート樹脂、およびレーザー光エネルギー吸収剤を含む透明ポリカーボネート樹脂組成物からなる多層シート１、（３）スキン層とコア層を有し、両最外層である前記スキン層が、ポリカーボネート樹脂からなり、且つ、前記コア層が、熱可塑性ポリカーボネート樹脂及びレーザー光エネルギー吸収剤を含む透明ポリカーボネート樹脂組成物からなる多層シート２、を挙げることができる。なお、前記オーバーシートは、データページを構成するものとして使用される。
【０１００】
さらに、透明オーバーシート／コアシート／前記複合ヒンジシート／コアシート／透明オーバーシートにおける、「コアシート」は、ポリカーボネート樹脂、及び着色剤を含むポリカーボネート樹脂組成物からなる着色コア単層シート（適宜、「ＰＣコアシート」ということがある。）として構成される。または、コアシートが、スキン層とコア層を有し、両最外層である前記スキン層が、ガラス転移温度が８０℃以上の非晶性ポリエステル樹脂を含む熱可塑性樹脂組成物からなるとともに、前記コアシートのコア層が、ポリカーボネート樹脂を含む熱可塑性樹脂からなり、前記コアシートのスキン層、およびコア層の少なくとも一層には、着色剤を含んでなる着色コア多層シート（適宜、「ＰＥＴＧ／ＰＣ／ＰＥＴＧから構成される３層コアシートということがある。）として構成される。
【０１０１】
このように、電子パスポート用レーザーマーキング多層シートが構成されることによって、以下のような効果を奏することができる。すなわち、この電子パスポート用レーザーマーキング多層シートを、電子パスポート表紙、または裏表紙に、ミシン綴じ若しくは接着、或いはミシン綴じ、及び接着することによって、形成される電子パスポートのヒンジ部は、綴じ部の引き裂き強度、引張強度に優れたものとなる。さらに、複合ヒンジシートがパスポート本体から引きちぎられることを未然に、且つ、確実に防止できる。加えて、柔軟性を失うことなく、繰り返しの曲げに対しても十分な強度を有し、実際の使用時における耐光劣化性等の経時安定性に優れたものとなる。しかも、透明オーバーシートにマーキングされた画像などは、コントラスト比が、より一層向上し、鮮明性に優れる。そのため、コアシートの片面（透明オーバーシート側）には５つのシートを積層する前に固定情報が印刷され、透明オーバーシートには、個人情報がレーザーマーキング可能となる。したがって、所謂「Ｄａｔａ−Ｐａｇｅ」の両側に、異なるまたは同じ、固定情報と個人情報とを印刷することができレーザーマーキングで描画できる。
【０１０２】
本発明の電子パスポート用レーザーマーキング多層シートの基本構成は、上記したように５層からなるものであるが、その構成と材質は、本発明の範囲において種々選択することができる。具体的な構成と材質を下記に例示するが、あくまでも例示であって、これに限定されるものではない。
【０１０３】
まず、インレットを含まない構成としては、（１）ＰＣ単層、またはＰＣ／ＰＣ／ＰＣから構成される透明オーバーシート／ＰＣコアシート／複合ヒンジシート／ＰＣコアシート／ＰＣ単層、またはＰＣ／ＰＣ／ＰＣの３層から構成される透明オーバーシートを積層して電子パスポート用レーザーマーキング多層シートを構成してもよい。また、（２）ＰＣ単層、またはＰＣ／ＰＣ／ＰＣの３層から構成される透明オーバーシート／ＰＥＴＧ／ＰＣ／ＰＥＴＧから構成される３層コアシート／複合ヒンジシート／ＰＥＴＧ／ＰＣ／ＰＥＴＧの３層から構成されるコアシート／ＰＣ単層、またはＰＣ／ＰＣ／ＰＣの３層から構成される透明オーバーシートを積層して電子パスポート用レーザーマーキング多層シートを構成してもよい。なお、前記ＰＥＴＧ／ＰＣ／ＰＥＴＧの３層から構成されるコアシートは、全ての層に、酸化チタン等の着色染・顔料を配合してもよい。さらに、（３）ＰＥＴＧ／ＰＣ／ＰＥＴＧから構成される３層透明オーバーシート／ＰＣコアシート／複合ヒンジシート／ＰＣコアシート／ＰＥＴＧ／ＰＣ／ＰＥＴＧから構成される透明オーバーシートを積層して電子パスポート用レーザーマーキング多層シートを構成してもよい。また、（４）ＰＥＴＧ／ＰＣ／ＰＥＴＧの３層から構成される透明オーバーシート／ＰＥＴＧ／ＰＣ／ＰＥＴＧの３層から構成されるコアシート／複合ヒンジシート／ＰＥＴＧ／ＰＣ／ＰＥＴＧの３層から構成されるコアシート／ＰＥＴＧ／ＰＣ／ＰＥＴＧの３層から構成される透明オーバーシートを積層して電子パスポート用レーザーマーキング多層シートを構成してもよい。さらに、（５）上記（１）〜（４）の構成からなる多層シートに、ホログラムシートを挿入するために、透明オーバーシート上に、オーバーシートと同材質（レーザーマーキング処方、または未処方）の保護層を形成してなる層構成からなるものを積層して電子パスポート用レーザーマーキング多層シートを構成してもよい。なお、コアシート、または保護層を形成する材質は、ＰＥＴＧやＰＥＴＧ／ＰＣポリマーアロイ等も使用することができる。
【０１０４】
また、インレット（ＩＣチップとアンテナを配したもの）を含む構成としては、上記（１）〜（５）の層構成における、ヒンジシートの上側、または下側にインレットを介在させた構成を挙げることができる。なお、インレットを形成する材質は、前記したように、ＰＥＴＧ、ＰＣ等をはじめとする種々の樹脂が使用される。
【０１０５】
また、上記した構成からなる電子パスポート用レーザーマーキング多層シートの代表例を、図９〜図１１に示す。図９は、上記（１）のＰＣ単層からなる透明オーバーシート／ＰＣコアシート／複合ヒンジシート／ＰＣコアシート／ＰＣ単層からなる透明オーバーシート、からなる層構成の電子パスポート用レーザーマーキング多層シートである。図中、符号１３は、透明オーバーシート、符号１５は、コアシート、符号１０は、複合ヒンジシートである。
【０１０６】
さらに、図１０は、上記（１）のＰＣ単層からなる透明オーバーシート／ＰＥＴＧ／ＰＣ／ＰＥＴＧの３層から構成されるコアシート／複合ヒンジシート／ＰＥＴＧ／ＰＣ／ＰＥＴＧの３層から構成される３層コアシート／上記（１）のＰＣ単層からなる透明オーバーシート、からなる層構成の電子パスポート用レーザーマーキング多層シートである。図中、符号１３は、透明オーバーシート、符号２５は、両最外層であるスキン層２５ａに挟まれた形でコア層２５ｂを有する３層コアシート、符号１０は、複合ヒンジシートである。
【０１０７】
さらに、図１１は、上記（２）、または（４）のＰＣ／ＰＣ／ＰＣ、またはＰＥＴＧ／ＰＣ／ＰＥＴＧの３層から構成される透明オーバーシート／ＰＥＴＧ／ＰＣ／ＰＥＴＧの３層から構成されるコアシート／複合ヒンジシート／ＰＥＴＧ／ＰＣ／ＰＥＴＧの３層から構成されるコアシート／ＰＣ／ＰＣ／ＰＣ、またはＰＥＴＧ／ＰＣ／ＰＥＴＧの３層から構成される透明オーバーシート、からなる層構成の電子パスポート用レーザーマーキング多層シートである。図中、符号２３は、両最外層であるスキン層２３ａに挟まれた形でコア層２３ｂを有する３層透明オーバーシートである。符号１０、符号２５は、図１０と同様である。
【０１０８】
さらに、本発明の電子パスポート用レーザーマーキング多層シート１１（１１Ａ,１１Ｂ,１１Ｃ）の各構成について説明する。
【０１０９】
なお、本発明の電子パスポート用レーザーマーキング多層シートを構成する透明オーバーシートは、前述したように単層から構成されるレーザーマーキングシート、またはスキン層とコア層とから構成され、少なくとも３層の多層構造からなるレーザーマーキングシート、いわゆる透明レーザーマーキング多層シートである。
【０１１０】
［２−１］単層シート：
ここで、透明オーバーシートが、単層シートとして構成される場合には、この単層シートは、ポリカーボネート樹脂及び、レーザー光エネルギー吸収剤を含む透明ポリカーボネート樹脂組成物から形成される。ただし、ここで使用されるポリカーボネート樹脂は、その製造方法、重合度などに特に制限はないが、メルトボリュームレイト（メルトフロー特性）が４〜２０のものを好適に使用することができる。メルトボリュームレイトが４未満では、シートのタフネス性（強靭性）が向上するという点では意味はあるものの、成形性が劣ることから、実際の使用に難があるため好ましくない。一方、メルトボリュームレイトが２０を超えると、シートのタフネス性に劣るようになることから好ましくない。このように透明オーバーシートをポリカーボネート樹脂からなる透明樹脂層で形成することによって、レーザー光エネルギー照射によるマーキング部の発泡による、いわゆる「フクレ」や「ボイド（微小な空洞）」の発生を抑制でき、さらにレーザー光エネルギー照射によるマーキング部分の耐磨耗性を向上することができる。
【０１１１】
ここで、透明オーバーシートが、単層シートとして構成される場合には、高い透明性を有していることが重要である。そのため、このような単層シートを構成する透明オーバーシートの原料としては、ポリカーボネート樹脂の透明性を阻害しない樹脂、フィラー等であれば特に制限なく使用するとよい。とりわけ、耐傷性を向上させ、または耐熱性を向上させる目的で、汎用ポリカーボネート樹脂と特殊ポリカーボネート樹脂とのポリマーブレンドが好ましく、又はポリカーボネート樹脂とポリアリレート樹脂とのポリマーブレンド等が好ましい。
【０１１２】
さらに、上記特殊ポリカーボネート樹脂としては、たとえば、主鎖がポリカーボネート樹脂からなり、側鎖にポリスチレン骨格または変性アクリロニトリル−スチレン共重合骨格を有するグラフト共重合体を挙げることができる。
【０１１３】
なお、透明オーバーシートが、単層シートとして構成される場合には、この単層シートに、レーザー光エネルギー吸収剤を含むことが好ましいが、この点については後述する。また、上記した単層構造の透明オーバーシートの厚さは、特に限定されるものではないが、好ましい範囲は、後述の所定範囲の厚さに形成されることである。
【０１１４】
［２−２］多層シート１及び多層シート２：
本実施形態において、透明オーバーシートが、前述のような、多層シート１、または多層シート２として構成される場合には、これらの透明オーバーシートは、スキン層とコア層とからなる「少なくとも３層」構造の透明オーバーシートとして構成されることが好ましい。ただし、この「３層シート」とは、「少なくとも３層」を意味するものであって、３層構造のシートに限られるものではない。換言すれば、透明オーバーシートにおいて、「３層シート」と言うのは、説明の便宜を図るものであり、ここで言う「３層シート」とは、「少なくとも３層以上の層からなる多層シート」を意味する。したがって、「３層」から成るシートに限定する趣旨ではない。つまり、３層以上の構成からなれば、５層から構成されても、７層から構成されても、或いは、それ以上の奇数層から形成されていても、多層シートとして本透明オーバーシートに含まれる。
【０１１５】
なお、上述した「少なくとも３層」といった多層構造の透明オーバーシートとして構成される場合には、後述する透明オーバーシートのスキン層は、多層構造から構成される透明オーバーシートの最も外側の位置に配されるとともに、そのシートの両面に配されることが必要である。さらに、両スキン層（の間）に、コア層が挟まれるように配されることが必要となる。なお、多層構造の透明オーバーシートのスキン層の厚さは、特に限定されるものではないが、より好ましいのは、後述の所定範囲の厚さに形成されることである。
【０１１６】
ただし、透明オーバーシートが上述の「それ以上の奇数層」から構成される場合であっても、あまりに多層構造からなる場合には、配されるスキン層とコア層との一層あたりの層厚が薄くなり過ぎてしまい、積層時の加熱プレス工程での、いわゆる金型スティックが発生してしまうおそれがある。したがって、好ましいのは５層から、より好ましいのは３層から構成される透明オーバーシートである。
【０１１７】
なお、この「３層シート」は、スキン層とコア層との３層が積層された後の状態を示すための表現であって、積層方法を制限するものではない。
【０１１８】
また、透明オーバーシートが、スキン層とコア層とからなる「少なくとも３層」構造のシートとして構成される場合には、たとえば溶融押出成形により一体的に積層成形されることが好ましい。ただし、これに限定されるものではない。
【０１１９】
すなわち、本実施形態における透明オーバーシートが前述のように奇数層から構成されるのは、偶数層からなる多層シートは、必ず奇数層からなる透明オーバーシートと同じ構成となるからである。たとえば、４層からなる透明レーザーマーキング多層シートでは、スキン層（ＰＥＴＧ）／コア層（ＰＣ）／コア層（ＰＣ）／スキン層（ＰＥＴＧ）、といった層の配置、或いは、スキン層（ＰＣ）／コア層（ＰＣ）／コア層（ＰＣ）／スキン層（ＰＣ）、といった層の配置等となる。結局のところ、奇数層から構成される透明オーバーシートと同様の構成となるからである。
【０１２０】
たとえば、３層（いわゆる「３層シート」）から構成される透明オーバーシートを例にすると、スキン層（ＰＥＴＧ）／コア層（ＰＣ）／スキン層（ＰＥＴＧ）、といった層の配列がなされるように、或いは、スキン層（ＰＣ）／コア層（ＰＣ）／スキン層（ＰＣ）、といった層の配列がなされる。すなわち、一方と他方の両最外側に２つのスキン層が配され、その２つのスキン層に挟まれるように、コア層が１層配されて透明オーバーシートが形成されることになる。また、５層から構成される透明オーバーシートを例にすると、スキン層（ＰＥＴＧ）／コア層（ＰＣ）／スキン層（ＰＥＴＧ）／コア層（ＰＣ）／スキン層（ＰＥＴＧ）、といった層の配列がなされる。或いは、スキン層（ＰＣ）／コア層（ＰＣ）／スキン層（ＰＣ）／コア層（ＰＣ）／スキン層（ＰＣ）、といった層の配列がなされる。このように、一方と他方の両最外側に２つのスキン層が配され、且つ、交互にスキン層とコア層を配列して、透明オーバーシートを形成してもよい。
【０１２１】
ここで、前述のように、コア層のみの単層からなる透明オーバーシートとして構成しても、十分なレーザー発色性を有し、本発明の効果を奏することができる。より好ましいのは、前述のようなスキン層（ＰＥＴＧ）／コア層（ＰＣ）／スキン層（ＰＥＴＧ）の多層構造を有する透明オーバーシート（多層シート１）として構成されることである。または、スキン層（ＰＣ）／コア層（ＰＣ）／スキン層（ＰＣ）の多層構造を有する透明オーバーシート（多層シート２）として構成されることである。この多層シート１として、透明オーバーシートを構成することにより、十分な加熱融着性が確保でき、積層工程におけるシートの搬送性、熱プレス後の金型からの離型性、折り曲げ性、透明性等の点で、微調整が可能となる。また、多層構造を有する多層シート２として、透明オーバーシートを構成することにより、コア層のみの単層シートとして形成される透明オーバーシートよりも、更に、高パワーでレーザー光エネルギーを照射し、レーザーマーキング部の濃度を高めることができる。加えて、コア層のマーキング部の発泡による、いわゆる「フクレ」や「ボイド」の発生を抑制でき、表面平滑性を維持できるからである。その上、コア層マーキング部分の上層にスキン層が積層されているために、スキン層の無い場合と比較してマーキング部分の耐磨耗性がより向上するといった相乗効果も奏することができる。
【０１２２】
［２−２−１］多層シート１の具体的構成：
多層シート１は、スキン層とコア層を有し、両最外層である前記スキン層が、ガラス転移温度が８０℃以上の非晶性ポリエステル樹脂を含む透明熱可塑性樹脂組成物からなり、且つ前記コア層が、ポリカーボネート樹脂、及びレーザー光エネルギー吸収剤を含む透明ポリカーボネート樹脂組成物からなる透明オーバーシートとして構成される。
【０１２３】
［２−２−１−１］多層シート１におけるスキン層：
多層シート１にスキン層を形成する場合、すなわち「３層構造」としての多層構造から多層シートが構成される場合には、そのスキン層は、多層シート（３層シート）の外側に配される両最外層として構成される。すなわち、このスキン層は、後述する多層シートにおけるコア層の両端面側（外側）から、挟み込むように配される、多層シート（３層シート）の表層（両最外層）としての役割を担っている。
【０１２４】
一方、非晶性ポリエステル樹脂のガラス転移温度が８０℃未満であると、このような非晶性ポリエステル樹脂からなるスキン層は、べとつき感があったりして取り扱いに難があり、変形がしやすかったりして実用に供することが難しい。また、比較的高い温度でのクリープ特性にも劣るようになる。さらに、引裂き強度、曲げ強度、柔軟性、寸法精度などが劣るようになる。
【０１２５】
なお、このガラス転移温度は、たとえば、ＡＳＴＭ  Ｄ３４１８−８２に規定の示差走査熱量測定法（ＤＳＣ法）に準じて測定することができる。
【０１２６】
多層シート１に用いられる非晶性ポリエステル樹脂として、非晶性の芳香族ポリエステル樹脂が好ましく、より好ましくは、共重合ポリエステル樹脂がよい。芳香族ポリエステル樹脂とは、芳香族ジカルボン酸とジオールの脱水縮合体をいい、本発明に用いられる実質的に非晶性の芳香族ポリエステル樹脂としては、芳香族ポリエステル樹脂の中でも特に結晶性の低いものが好ましい。これらは、加熱プレス等で頻繁に加熱成形加工を行っても、結晶化による白濁や融着性の低下をおこさないものである。このようなポリエステル樹脂の具体例として、スキン層には、テレフタル酸単位を主とするジカルボン酸単位とエチレングリコール単位（Ｉ）、及び、１，４−シクロヘキサンジメタノール単位（ＩＩ）を主とするグリコール単位からなるポリエステルであって、且つ、エチレングリコール単位（Ｉ）と１，４−シクロヘキサンジメタノール単位（ＩＩ）とが、（Ｉ）／（ＩＩ）＝９０〜３０／１０〜７０モル％である共重合ポリエステル樹脂が挙げられる。ここで、この共重合ポリエステル樹脂に含まれる、エチレングリコールと、１，４−シクロヘキサンジメタノールと、の成分量を調整する理由は、共重合ポリエステル樹脂において、エチレングリコール成分の置換量が１０モル％未満で得られる樹脂では十分な非晶性にならず、熱融着後の冷却工程で再結晶化が進み、熱融着性が劣るからである。また、７０モル％を超えて得られる樹脂では十分な非晶性にならず、熱融着後の冷却工程で再結晶化が進み、熱融着性が劣るからである。したがって、本実施形態のように、エチレングリコールと、１，４−シクロヘキサンジメタノールと、の成分量を調整して得られる樹脂は、十分な非晶性になり、熱融着性の点で優れているため、好ましい樹脂といえる。
【０１２７】
なお、この共重合ポリエステル樹脂としては、たとえば、ポリエチレンテレフタレートにおけるエチレングリコール成分の約３０モル％を１，４−シクロヘキサンジメタノールで置換した実質的に非結晶性の芳香族ポリエステル系樹脂（略称「ＰＥＴＧ」、（商品名「イースター  コポリエステル」、イーストマンケミカル社製））が商業的に入手可能なものとして挙げられる。
【０１２８】
このスキン層は、ガラス転移温度が８０℃以上の非晶性ポリエステル樹脂を含む透明熱可塑性樹脂組成物からなるものであるが、非晶性ポリエステル樹脂以外に、スキン層の特性である透明性、このスキン層とコア層からなる透明オーバーシートの諸強度などを阻害しない範囲で非晶性ポリエステル樹脂以外の合成樹脂、改質剤、その他の添加剤などを含んでいてもよい。
【０１２９】
［２−２−１−２］多層シート１におけるコア層：
多層シート１におけるコア層は、前述のように、透明オーバーシートを３層シートからなる構成として、最外層にスキン層を形成する場合には、その３層シートの中心に配される、いわゆる核層として構成される。すなわち、３層シートから構成する場合には、コア層は、最外側に配された２つのスキン層に挟み込まれるように、３層シートの中核層として形成されている。
【０１３０】
この多層シート１におけるコア層は、ポリカーボネート樹脂、およびレーザー光エネルギー吸収剤からなる透明ポリカーボネート樹脂組成物から形成される。ここで使用されるポリカーボネート樹脂は、その製造方法、重合度などに特に制限はないが、メルトボリュームレイト（メルトフロー特性）が４〜２０のものを好適に使用することができる。メルトボリュームレイトが４未満では、シートのタフネス性（強靭性）が向上するという点では意味はあるものの、成形性が劣ることから、実際の使用に難があるため好ましくない。一方、メルトボリュームレイトが２０を超えると、シートのタフネス性に劣るようになることから好ましくない。このように透明レーザーマーキングシートをポリカーボネート樹脂からなる透明樹脂層で形成することによって、レーザー光エネルギーの照射によるマーキング部の発泡による、いわゆる「フクレ」や「ボイド」を抑制でき、さらにレーザー光エネルギーの照射によるマーキング部分の耐磨耗性を向上することができる。
【０１３１】
なお、このコア層には、ポリカーボネート樹脂の透明性を阻害しない樹脂、フィラー等であれば特に制限なく配合、添加できる。とりわけ、耐傷性を向上させ、または耐熱性を向上させる目的で、汎用ポリカーボネート樹脂と特殊ポリカーボネート樹脂とのポリマーブレンドが好ましく、またはポリカーボネート樹脂とポリアリレート樹脂とのポリマーブレンド等が好ましい。
【０１３２】
上記特殊ポリカーボネート樹脂としては、たとえば主鎖がポリカーボネート樹脂からなり、側鎖にポリスチレン骨格または変性アクリロニトリル−スチレン共重合骨格を有するグラフト共重合体を挙げることができる。
【０１３３】
なお、多層シート１のコア層に、レーザー光エネルギー吸収剤を含むことが好ましいが、この点については後述する。
【０１３４】
［２−２−２］多層シート２の具体的構成：
多層シート２は、スキン層とコア層を有し、両最外層である前記スキン層が、ポリカーボネート樹脂からなり、且つ、前記コア層が、熱可塑性ポリカーボネート樹脂及びレーザー光エネルギー吸収剤を含む透明ポリカーボネート樹脂組成物からなる前記透明オーバーシートとして構成される。
【０１３５】
［２−２−２−１］多層シート２におけるスキン層：
多層シート２は、多層シート１と同様に、「３層構造」としての多層構造から構成される場合には、そのスキン層は、多層シート（３層シート）の外側に配される両最外層として構成される。すなわち、このスキン層は、後述する多層シートにおけるコア層の両端面側（外側）から、挟み込むように配される、多層シート（３層シート）の表層（両最外層）としての役割を担っている。
【０１３６】
また、多層シート２におけるスキン層は、ポリカーボネート樹脂（ＰＣ）、特に透明なポリカーボネート樹脂を主成分とする透明樹脂層から形成されることが好ましい。ただし、使用されるポリカーボネート樹脂は、製造方法、分子量などに特に制限はないが、メルトボリュームレイトが４〜２０のものを好適に使用できる。メルトボリュームレイトが４未満では、シートのタフネス性が向上するという点では意味はあるものの、成形加工性が劣ることから、実際の使用に難があるため好ましくない。また、メルトボリュームレイトが２０を超えると、シートのタフネス性に劣ることから、好ましくない。このようにスキン層を、ポリカーボネート樹脂（ＰＣ）を主成分とする透明樹脂層から形成することによって、レーザー光照射によるコア層マーキング部の発泡による、いわゆる「フクレ」や「ボイド」を抑制でき、レーザー光エネルギー照射によるマーキング部分の耐磨耗性を向上させることができる。
【０１３７】
また、多層シート２の場合には、スキン層は高い透明性を有していることが重要であり、ポリカーボネート樹脂の透明性を阻害しない樹脂、フィラー等であれば特に制限なく配合、添加できる。とりわけ、スキン層の耐傷性を向上させ、または耐熱性を向上させる目的から、汎用ポリカーボネート樹脂と特殊ポリカーボネート樹脂とのポリマーブレンドが好ましく、またはポリカーボネート樹脂とポリアリレート樹脂とのポリマーブレンド等が好ましい。
【０１３８】
上記特殊ポリカーボネート樹脂としては、たとえば主鎖がポリカーボネート樹脂からなり、側鎖にポリスチレン骨格または変性アクリロニトリル−スチレン共重合骨格を有するグラフト共重合体を挙げることができる。
【０１３９】
［２−２−２−２］多層シート２におけるコア層：
多層シート２におけるコア層は、最外層にスキン層を形成する場合には、その３層シートの中心に配される、いわゆる核層として構成される。すなわち、３層シートから構成する場合には、コア層は、最外側に配された２つのスキン層に挟み込まれるように、３層シートの中核層として形成されている。
【０１４０】
また、この多層シート２のコア層は、前記した多層シート１と同様に、ポリカーボネート樹脂、およびレーザー光エネルギー吸収剤からなる透明ポリカーボネート樹脂組成物から形成される。そのため、多層シート１におけるコア層の説明を参照されたい。
【０１４１】
さらに、ポリカーボネート樹脂の透明性を阻害しない樹脂、フィラー等であれば特に制限なく使用できる。とりわけ、耐傷性を向上させ、または耐熱性を向上させる目的で、汎用ポリカーボネート樹脂と特殊ポリカーボネート樹脂とのポリマーブレンドが好ましく、またはポリカーボネート樹脂とポリアリレート樹脂とのポリマーブレンド等が好ましい。
【０１４２】
上記特殊ポリカーボネート樹脂としては、たとえば主鎖がポリカーボネート樹脂からなり、側鎖にポリスチレン骨格、または変性アクリロニトリル−スチレン共重合骨格を有するグラフト共重合体を挙げることができる。
【０１４３】
このコア層は、レーザー光エネルギー吸収剤を含むことが必須とされるが、このレーザー光エネルギー吸収剤については、後述する。
【０１４４】
（透明オーバーシートの厚さ）
また、透明オーバーシートの全厚さ（総厚さ）は、単層シート或いは、３層シート（透明レーザーマーキング多層シート１、透明レーザーマーキング多層シート２）のいずれでも、５０〜２００μｍであることが好ましい。透明オーバーシートの全厚さが、５０μｍ未満であると、レーザーマーキング性が不十分となり好ましくない。また、多層シート１の場合には、多層シート積層工程における加熱融着時に金型に多層シートが貼りつくという、いわゆる金型スティックの問題が発生しやすくなる。このような支障を取り除くためには、加熱融着温度や、加熱融着時のプレス圧力、加熱融着時間等を制御する必要がある。しかし、この制御は煩雑となり、成形工程に支障をきたしやすいため、好ましくない。また、透明オーバーシートの全厚さが２００μｍを超えると、たとえば、その２００μｍを超えた透明オーバーシートと後述するコアシートを使用して、電子パスポート用レーザーマーキング積層体を積層成形した場合には、一般的な電子パスポートの全最大厚さを超えるため、実用性に乏しいとの問題が生じる。また、前記した織物状シートの厚みも複合シートの総厚みが規定されている中で、あまりに薄いと織物状シートの複合効果（別の表現ではインサートとも言える）は少なく、あまりに厚いと、複合シートの総厚みが厚くなり、電子パスポート用レーザーマーキング積層体の総厚み規定を外れる。前述したように、たとえば電子パスポートのタイプには、「ｅ−Ｃａｒｄ」タイプと、「ｅ−Ｃｏｖｅｒ」タイプがある。「ｅ−Ｃａｒｄ」タイプのデータページは、ＩＣ−ＣＨＩＰとアンテナを配していることから総厚みはＩＣカードと同様に８００μｍ前後である。また、「ｅ−Ｃｏｖｅｒ」タイプのデータページは、ＩＣ−ＣＨＩＰとアンテナがないことから４００〜６００μｍ程度が主流である。
【０１４５】
ここで、「ｅ−Ｃｏｖｅｒ」タイプのデータページを例にとると、基本構成として、透明オーバーシート／コアシート／ヒンジシート／コアシート／透明オーバーシートとすると、総厚みを５００μｍ前後とするには、たとえば、オーバーシートの厚みを約８０μｍ、コアシートの厚みを約１２０μｍ、透明オーバーシートの厚みを約１２０μｍ、程度にしなければならない。総厚みを６００μｍ前後とした場合には、透明オーバーシートの厚みを約１２０μmとしてもよいことになる。更に、「ｅ−Ｃａｒｄ」タイプのデータページを例にとると、基本構成として、透明オーバーシート／コアシート／インレット（または、「インレイ」と称する）／ヒンジシート／コアシート／透明オーバーシートとすると、総厚みを８００μｍ前後とするには、たとえば、インレットの厚みを約４００μｍとすると、オーバーシートの厚みを約６０μｍ、コアシートの厚みを約１００μｍ、ヒンジシートの厚みを約１２０μｍ、程度にしなければならない。
【０１４６】
また、透明オーバーシートがスキン層とコア層からなる多層シート（いわゆる３層シート）の場合であって、多層シート１の場合には、全厚さ（総厚さ）は、５０〜２００μｍであるとともに、当該多層シート１の全シート厚さに対して占める前記コア層の厚さの割合が、３０〜８５％であることが好ましい。スキン層の厚さがあまりにも薄いと、金型スティックの発生及び熱融着性の低下が生じてしまい、他方、スキン層の厚さがあまりにも厚すぎると、後述するコア層の厚さが、必然的に薄くなってしまい、レーザーマーキング性が劣ったり、多層シート積層後にそりが発生したりするなどの問題が生じて望ましくないからである。
【０１４７】
さらに、透明オーバーシートが、スキン層とコア層からなる多層シート（いわゆる３層シート）の場合であって、多層シート２の場合には、多層シート２の全厚さ（総厚さ）は、５０〜２００μｍであるともに、当該多層シートの全シート厚さに対して占める前記コア層の厚さの割合が３０〜８５％であることが好ましい。コア層の厚みが３０％未満では、レーザーマーキング性が劣り好ましくない。また、８５％を超えると、スキン層が薄くなりすぎ、高パワーでレーザー光エネルギーを照射した場合に、コア層に配合したレーザー光エネルギー吸収剤がレーザー光エネルギーを吸収して熱に変換することにより、高熱が発生し、レーザー光エネルギーの照射部における、いわゆる「フクレ発生」や「ボイド発生」を抑制する効果に乏しくなり好ましくない。また、仮に、レーザー光エネルギーを調整して、好ましいレーザー発色を得たとしても、スキン層の厚みが前述の所望範囲内であるものと比較して、レーザーマーキング部の耐磨耗性が十分でなく好ましくない。
【０１４８】
より好ましいのは、３層から構成される多層シート１、２において、全シート中に占めるコア層の厚さの割合が、４０〜８５％であることである。所謂３層から構成される透明オーバーシートの場合のコア層厚み比率は、レーザー発色性（コントラスト性）の主要因子となる。すなわち、ＰＣ／ＰＣ（レーザーマーク対応）／ＰＣの３層構造でも、ＰＥＴＧ／ＰＣ（レーザーマーク対応）／ＰＥＴＧの３層構造でも、コア層の厚みがレーザーマーキング性の主因子であり、レーザーマーキング適正を考慮した場合、コア層が厚い方が好ましい。また、スキン層の厚みは、インレイ層との加熱融着性に寄与するため、薄い方が好ましい。従って、３層から構成される透明オーバーシートのコア層の厚み比率の規定は、４０〜８５％がより好ましい。この点、８５％以上となる３層から構成される透明オーバーシートでは、余りにもスキン層が薄くなるために、２種３層共押出成形において、スキン層の厚み制御が困難となり、安定的に成形するのは困難となる。
【０１４９】
（透明オーバーシートの全光線透過率）
また、前記オーバーシートは、全光線透過率が７０％以上であることが好ましく、より好ましいのは８５％以上である。たとえば、本実施形態の電子パスポート用レーザーマーキング積層体を、電子パスポートに使用する場合には、この用途では印刷を施すことが一般的である。そのため、透明オーバーシートの下部に、たとえば、文字、図形等の印刷を施した白色シート（以下、文字、図形等の印刷を施した白色シートの印刷を、適宜「印刷部」という）を積層するなどして、最外層である透明オーバーシートの非印刷部にレーザー光エネルギーを照射し、黒色発色させて、画像や文字をマーキングさせ、印刷部でのデザイン性とレーザーマーキングによる偽造防止を組み合わせて使用することが多い。このように組み合わせて製造し使用することで、その下地層が白い故に、印刷部の鮮明性及びレーザーマーキング部の黒／白コントラストにより鮮明な画像を得ることができる。すなわち、白色シート等を積層する場合には、この最外層の透明性を前述の所望範囲の全光線透過率にすることにより、これらの効果を最大限に発揮させられる（黒／白コントラストの鮮明性を際立たせることができる）。換言すれば、この最外層の透明性は印刷部の鮮明性及びレーザーマーキング部の黒／白コントラストの鮮明性を確保する上で重要であり、全光線透過率が７０％未満では黒／白コントラストが不十分となり、十分なマーキング性が確保できない問題が生じることと、印刷は下地白色シート上に施すために、この印刷の視認性に問題を生じるため好ましくない。
【０１５０】
ここで、「全光線透過率」とは、膜等に入射した光のうち、透過する光の割合を示す指標であり、入射した光がすべて透過する場合の全光線透過率は１００％である。なお、本明細書中の、「全光線透過率」は、ＪＩＳ−Ｋ７１０５（光線透過率及び全光線反射率）に準拠して測定した値を示したものであり、この全光線透過率の測定は、たとえば、日本電色工業製のヘイズメーター（商品名：「ＮＤＨ  ２０００」）、分光光度計（商品名「ＥＹＥ７０００」マクベス社製）等を用いて測定できる。
【０１５１】
［２−３］レーザー光エネルギー吸収剤：
また、透明レーザーマーキングシートが単層構造である単層シートとして構成される場合には、透明レーザーマーキングシートには、或いは透明レーザーマーキングシートが少なくとも３層シートである多層シート１，２として構成される場合には、そのコア層には、ポリカーボネート樹脂を主成分とする透明樹脂１００質量部に対して、レーザー光エネルギー吸収剤が０．０００５〜１質量部含まれることが好ましい。このように構成することにより、レーザーマークした際のレーザー発色性に優れ、生地色と印字部とのコントラストが高くなり、鮮明な文字、記号、画像が得られるので好ましい。
【０１５２】
また、レーザー光エネルギー吸収剤としては、カーボンブラック、チタンブラック、金属酸化物、金属硫化物、金属窒化物、金属シュウ酸化物、及び金属炭酸化物からなる群から選ばれた少なくとも１種が挙げられる。より好ましいのは、レーザー光エネルギー吸収剤が、単層シートに、または多層シート１，２のコア層に、カーボンブラック、チタンブラック、及び金属酸化物からなる群から選ばれた少なくとも１種または２種以上を含有しているものである。
【０１５３】
ここで、多層シート２に添加するカーボンブラック、チタンブラック、金属酸化物、金属硫化物、金属窒化物、金属シュウ酸化物、及び金属炭酸化物の平均粒子径は、１５０ｎｍ未満であることが好ましい。より好ましいのは、多層シート２に添加するカーボンブラック、チタンブラック、金属酸化物、金属硫化物、金属窒化物、金属シュウ酸化物、及び金属炭酸化物の平均粒子径が１００ｎｍ未満である。さらに、それらの平均粒径が１０〜９０ｎｍで、ジブチルフタレート（ＤＢＴ）吸油量６０〜１７０ｍｌ／１００ｇｒのカーボンブラックまたは該カーボンブラックと、平均粒子径が、１５０ｎｍ未満のチタンブラックまたは金属酸化物の併用が好ましい。カーボンブラック、チタンブラック、金属酸化物、金属硫化物、金属窒化物、金属シュウ酸化物、及び金属炭酸化物の平均粒径が１５０ｎｍを超えると、シートの透明性が低下したり、シート表面に大きな凹凸が発生したりすることがあり好ましくない。さらに、カーボンブラックの平均粒径が１０ｎｍ未満では、レーザー発色性が低下するとともに、微細すぎて取扱いに難があり、好ましくない。また、ＤＢＴ吸油量が６０ｍｌ／１００ｇｒ未満では、分散性が悪く、１７０ｍｌ／１００ｇｒを超えると隠蔽性に劣るため好ましくない。
【０１５４】
また、多層シート１に添加する、チタンブラック、金属酸化物、金属硫化物、金属窒化物、金属シュウ酸化物、及び金属炭酸化物の平均粒子径は、前述した多層シート２と同様であるが、多層シート１に添加する、カーボンブラックの平均粒径は、１０〜９０ｎｍで、ジブチルフタレート（ＤＢＴ）吸油量６０〜１７０ｍｌ／１００ｇｒのカーボンブラックが好ましい。カーボンブラックの平均粒径が１０ｎｍ未満では、レーザー発色性が低下するとともに、微細すぎ取扱に難があり、９０ｎｍを超えるとシートの透明性が低下したり、シート表面に大きな凹凸が発生したりすることがあり好ましくない。また、ＤＢＴ吸油量が６０ｍｌ／１００ｇｒ未満では分散性が悪く、１７０ｍｌ／１００ｇｒを超えると隠蔽性に劣るため好ましくない。
【０１５５】
また、多層シート１，２に添加する金属酸化物としては、酸化物を形成する金属として、亜鉛、マグネシウム、アルミニウム、鉄、チタン、珪素、アンチモン、錫、銅、マンガン、コバルト、バナジウム、ビスマス、ニオブ、モリブデン、ルテニウム、タングステン、パラジウム、銀、白金などが挙げられる。更に、複合金属酸化物としてＩＴＯ、ＡＴＯ、ＡＺＯ等が挙げられる。
【０１５６】
また、多層シート１，２に添加する金属硫化物としては、硫化亜鉛、硫化カドミニウムなどが挙げられる。さらに、金属窒化物としては窒化チタンなどが挙げられ、金属シュウ酸化物としては、シュウ酸マグネシウム、シュウ酸銅など、さらに金属炭酸化物としては、塩基性炭酸銅を挙げることができる。
【０１５７】
このように、多層シート１，２に添加するエネルギー吸収剤としては、カーボンブラック、金属酸化物、及び複合金属酸化物が好適に用いられ、各々単独または併用して用いられる。
【０１５８】
さらに、多層シート２へのエネルギー吸収剤には、カーボンブラックが０．０００５〜１質量部添加（配合）されることが好ましく、より好ましくは０．０００８〜０．１質量部である。また、カーボンブラックと平均粒子径１５０ｎｍ未満の金属酸化物、金属硫化物、金属窒化物、金属シュウ酸化物、及び金属炭酸化物から選ばれた少なくとも１種とを併用する場合には、その混合物の配合量が０．０００５〜１質量部配合されることが更に好ましく、最も好ましいのは０．０００８〜０．５質量部である。
【０１５９】
ここで、多層シート２へのレーザー光エネルギー吸収剤の添加量（配合量）を所望量に調整するのは、透明オーバーシートは透明であることが好ましいからである。すなわち、電子パスポート用レーザーマーキング多層シートや、電子パスポートに使用する場合、印刷を施したコアシート（適宜、白色シートということもある。）上に、透明オーバーシートを積層するなどして使用される。さらに、印刷部を施していない部分のオーバーシートに、レーザー光エネルギーを照射し、黒色発色させて、画像や文字をマーキングされる。このようにして、印刷部でのデザイン性とレーザーマーキングによる偽造防止効果を組み合わせて使用することが多い。そして、このように組み合わせて製造し使用することで、その下地層が白い故に、印刷部の鮮明性、及びレーザーマーキング部の黒／白コントラストにより鮮明な画像を得ることができる。換言すれば、前述のインレイシート上に積層される透明オーバーシートの透明性が劣ると、印刷された画像、文字等が不鮮明となる。また、レーザーマーキング部の黒／白コントラストが劣ること等から実用上問題となる。そのため、平均粒子径の小さいカーボンブラックが好ましく用いられ、また、カーボンブラックと他の金属酸化物、金属硫化物、金属炭酸塩及び金属ケイ酸塩から選ばれた少なくとも１種との混合物を、レーザー光エネルギー吸収剤として用いる場合も、これら金属酸化物、金属硫化物の平均粒子径が少なくとも１５０ｎｍ未満、好ましくは１００ｎｍ未満とするのである。
【０１６０】
したがって、多層シート２に添加する、前述のレーザー光エネルギー吸収剤の平均粒子径が１５０ｎｍを超えると、透明オーバーシートの透明性が低下して好ましくない。また、これらレーザー光エネルギー吸収剤の配合量も１質量部を超えると、透明オーバーシートの透明性が低下する。さらに、吸収エネルギー量が多過ぎてしまい、樹脂を劣化させてしまう。その結果、十分なコントラストが得られない。他方、レーザー光エネルギー吸収剤の添加量が０．０００５質量部未満では、十分なコントラストが得られず好ましくない。更に、レーザー光エネルギー吸収剤の添加量が１質量部を超えると、透明オーバーシートの透明性が低下して好ましくないだけでなく、異常な発熱を生じることになる。その結果、樹脂の分解・発泡が発生し、所望のレーザーマーキングができない。
【０１６１】
さらに、透明オーバーシートとしての、多層シート１へのレーザー光エネルギー吸収剤には、カーボンブラックが０．０００１〜３質量部添加（配合）されることが好ましく、より好ましくは０．０００１〜１質量部である。また、カーボンブラックと平均粒子径１５０ｎｍ未満の金属酸化物、金属硫化物、金属炭酸塩及び金属ケイ酸塩から選ばれた少なくとも１種とを併用する場合には、その混合物の配合量が０．０００１〜６質量部配合され、より好ましくは０．０００１〜３質量部配合されることである。このように、エネルギー吸収剤の添加量（配合量）を調整するのは次の理由のためである。すなわち、透明オーバーシートは透明であることが好ましく、透明オーバーシートの下層である着色コアシートに印刷を施す場合が多い。その場合に透明オーバーシートの透明性が劣ると印刷された画像、文字などが不鮮明となり実用上問題となる。そのために平均粒子径の小さいカーボンブラックが好ましく用いられ、また、カーボンブラックと他の金属酸化物、金属硫化物、金属炭酸塩及び金属ケイ酸塩から選ばれた少なくとも１種との混合物をレーザー光エネルギー吸収剤として用いる場合も、これら金属酸化物、金属硫化物、金属炭酸塩及び金属ケイ酸塩の平均粒子径が少なくとも１５０ｎｍ未満、好ましくは１００ｎｍ未満、更に好ましくは５０ｎｍ未満とするのである。
【０１６２】
したがって、多層シート１に添加する、レーザー光エネルギー吸収剤の平均粒子径が１５０ｎｍを超えると、透明オーバーシートの透明性が低下して好ましくない。また、レーザー光エネルギー吸収剤の配合量も６質量部を超えると透明オーバーシートの透明性が低下するとともに、吸収エネルギー量が多すぎ樹脂を劣化させてしまい十分なコントラストが得られない。他方、レーザー光エネルギー吸収剤の添加量が０．０００１質量部未満では十分なコントラストが得られず好ましくない。
【０１６３】
［２−４］滑材、酸化防止剤、及び着色防止剤：
また、本実施形態では、単層シート、または多層シート１，２に滑剤を含有させることが好ましく、いわゆる３層シートからなる多層シート１，２として構成される場合には、スキン層に滑剤を含有させることが好ましい。滑剤を含有させることにより、加熱プレス時にプレス板に融着を防ぐことができるからである。
【０１６４】
さらに、本実施形態では、単層シート、または多層シート１，２として構成される透明オーバーシートに必要に応じて、酸化防止剤及び着色防止剤から選ばれる少なくとも１種、及び紫外線吸収剤及び光安定剤から選ばれる少なくとも１種を含有させることも好ましい。透明オーバーシートが、いわゆる３層シートからなる多層シート１，２として構成される場合には、スキン層及びコア層の少なくとも１層に、必要に応じて、酸化防止剤及び着色防止剤から選ばれる少なくとも１種、及び紫外線吸収剤及び光安定剤から選ばれる少なくとも１種を含有させることも好ましい。酸化防止剤及び着色防止剤から選ばれる少なくとも１種の添加（配合）は、成形加工時における、分子量低下による物性低下及び色相安定化に有効に作用する。この酸化防止剤及び着色防止剤から選ばれる少なくとも１種としては、フェノール系酸化防止剤や亜燐酸エステル系着色防止剤が使用される。また、紫外線吸収剤及び光安定剤から選ばれる少なくとも１種の添加（配合）は透明オーバーシートの保管時、及び最終製品である電子パスポートの実際の使用時における耐光劣化性の抑制に有効に作用する。
【０１６５】
フェノール系酸化防止剤の例としては、たとえば、α−トコフェロール、ブチルヒドロキシトルエン、シナピルアルコール、ビタミンＥ、ｎ−オクタデシル−３−（３，５−ジ−ｔ−ブチル−４−ヒドロキシフェニル）プロピオネート、３−５−ジ−ｔ−ブチル−４−ヒドロキシトルエン；ペンタエリスリチル−テトラキス〔３−（３，５−ジ−ｔ−ブチル−４−ヒドロキシフェニル）プロピオネート〕、トリエチレングリコール−ビス〔３−（３−ｔ−ブチル−５−メチル−４−ヒドロキシフェニル）プロピオネート〕、１，６−ヘキサンジオール−ビス〔３−（３，５−ジ−ｔ−ブチル−４−ヒドロキシフェニル）プロピオネート〕、２−ｔｅｒｔ−ブチル−６−（３’−ｔｅｒｔ−ブチル−５’−メチル−２’−ヒドロキシベンジル）−４−メチルフェニルアクリレート、２，６−ジ−ｔｅｒｔ−ブチル−４−（Ｎ，Ｎ−ジメチルアミノメチル）フェノール、３，５−ジ−ｔｅｒｔ−ブチル−４−ヒドロキシベンジルホスホネートジエチルエステル、２，２’−メチレンビス（４−メチル−６−ｔｅｒｔ−ブチルフェノール）、２，２’−メチレンビス（４−エチル−６−ｔｅｒｔ−ブチルフェノール）、４，４’−メチレンビス（２，６−ジ−ｔｅｒｔ−ブチルフェノール）、２，２’−メチレンビス（４−メチル−６−シクロヘキシルフェノール）、２，２’−ジメチレン−ビス（６−α−メチル−ベンジル−ｐ−クレゾール）、２，２’−エチリデン−ビス（４，６−ジ−ｔｅｒｔ−ブチルフェノール）、２，２’−ブチリデン−ビス（４−メチル−６−ｔｅｒｔ−ブチルフェノール）、４，４’−ブチリデンビス（３−メチル−６−ｔｅｒｔ−ブチルフェノール）、トリエチレングリコール−Ｎ−ビス−３−（３−ｔｅｒｔ−ブチル−４−ヒドロキシ−５−メチルフェニル）プロピオネート、１，６−へキサンジオールビス［３−（３，５−ジ−ｔｅｒｔ−ブチル−４−ヒドロキシフェニル）プロピオネート］、ビス［２−ｔｅｒｔ−ブチル−４−メチル６−（３−ｔｅｒｔ−ブチル−５−メチル−２−ヒドロキシベンジル）フェニル］テレフタレート、３，９−ビス｛２−［３−（３−ｔｅｒｔ−ブチル−４−ヒドロキシ−５−メチルフェニル）プロピオニルオキシ］−１，１，−ジメチルエチル｝−２，４，８，１０−テトラオキサスピロ［５，５］ウンデカン、４，４’−チオビス（６−ｔｅｒｔ−ブチル−ｍ−クレゾール）、４，４’−チオビス（３−メチル−６−ｔｅｒｔ−ブチルフェノール）、２，２’−チオビス（４−メチル−６−ｔｅｒｔ−ブチルフェノール）、ビス（３，５−ジ−ｔｅｒｔ−ブチル−４−ヒドロキシベンジル）スルフィド、４，４’−ジ−チオビス（２，６−ジ−ｔｅｒｔ−ブチルフェノール）、４，４’−トリ−チオビス（２，６−ジ−ｔｅｒｔ−ブチルフェノール）、２，２−チオジエチレンビス−［３−（３，５−ジ−ｔｅｒｔ−ブチル−４−ヒドロキシフェニル）プロピオネート］、２，４−ビス（ｎ−オクチルチオ）−６−（４−ヒドロキシ−３’，５’−ジ−ｔｅｒｔ−ブチルアニリノ）−１，３，５−トリアジン、Ｎ，Ｎ’−ヘキサメチレンビス−（３，５−ジ−ｔｅｒｔ−ブチル−４−ヒドロキシヒドロシンナミド）、Ｎ，Ｎ’−ビス［３−（３，５−ジ−ｔｅｒ��−ブチル−４−ヒドロキシフェニル）プロピオニル］ヒドラジン、１，１，３−トリス（２−メチル−４−ヒドロキシ−５−ｔｅｒｔ−ブチルフェニル）ブタン、１，３，５−トリメチル−２，４，６−トリス（３，５−ジ−ｔｅｒｔ−ブチル−４−ヒドロキシベンジル）ベンゼン、トリス（３，５−ジ−ｔｅｒｔ−ブチル−４−ヒドロキシフェニル）イソシアヌレート、トリス（３，５−ジ−ｔｅｒｔ−ブチル−４−ヒドロキシベンジル）イソシアヌレート、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、１，３，５−トリス２［３（３，５−ジ−ｔｅｒｔ−ブチル−４−ヒドロキシフェニル）プロピオニルオキシ］エチルイソシアヌレート、およびテトラキス［３−（３，５−ジ−ｔｅｒｔ−ブチル−４−ヒドロキシフェニル）プロピオニルオキシメチル］メタンなどが挙げられる。
【０１６６】
なお、これらの例示の中でも、とりわけ、ｎ−オクタデシル−３−（３，５−ジ−ｔｅｒｔ−ブチル−ヒドロキシフェニル）プロピオネート、１，３，５−トリメチル−２，４，６−トリス（３，５−ジ−ｔｅｒｔ−ブチル−４−ヒドロキシベンジル）ベンゼン、１，３，５−トリス（３，５−ジ−ｔｅｒｔ−ブチル−４−ヒドロキシベンジル）イソシアヌレート、テトラキス［３−（３，５−ジ−ｔｅｒｔ−ブチル−４−ヒドロキシフェニル）プロピオニルオキシメチル］メタンが好適であり、特にｎ−オクタデシル−３−（３，５−ジ−ｔｅｒｔ−ブチル−４−ヒドロキシフェニル）プロピオネートが好適である。上記ヒンダードフェノール系酸化防止剤は、単独でまたは２種以上を組合せて使用することができる。
【０１６７】
亜燐酸エステル系着色防止剤としては、たとえば、トリフェニルホスファイト、トリス（ノニルフェニル）ホスファイト、トリデシルホスファイト、トリオクチルホスファイト、トリオクタデシルホスファイト、ジデシルモノフェニルホスファイト、ジオクチルモノフェニルホスファイト、ジイソプロピルモノフェニルホスファイト、モノブチルジフェニルホスファイト、モノデシルジフェニルホスファイト、モノオクチルジフェニルホスファイト、２，２−メチレンビス（４，６−ジ−ｔｅｒｔ−ブチルフェニル）オクチルホスファイト、トリス（ジエチルフェニル）ホスファイト、トリス（ジ−ｉｓｏ−プロピルフェニル）ホスファイト、トリス（ジ−ｎ−ブチルフェニル）ホスファイト、トリス（２，４−ジ−ｔｅｒｔ−ブチルフェニル）ホスファイト、トリス（２，６−ジ−ｔｅｒｔ−ブチルフェニル）ホスファイト、ジステアリルペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイト、ビス（２，６−ジ−ｔｅｒｔ−ブチル−４−エチルフェニル）ペンタエリスリトールジホスファイト、フェニルビスフェノールＡペンタエリスリトールジホスファイト、ビス（ノニルフェニル）ペンタエリスリトールジホスファイト、ジシクロヘキシルペンタエリスリトールジホスファイトなどが挙げられる。
【０１６８】
さらに、他のホスファイト化合物としては二価フェノール類と反応し環状構造を有するものも使用できる。たとえば、２，２’−メチレンビス（４，６−ジ−ｔｅｒｔ−ブチルフェニル）（２，４−ジ−ｔｅｒｔ−ブチルフェニル）ホスファイト、２，２’−メチレンビス（４，６−ジ−ｔｅｒｔ−ブチルフェニル）（２−ｔｅｒｔ−ブチル−４−メチルフェニル）ホスファイト、２，２’−メチレンビス（４−メチル−６−ｔｅｒｔ−ブチルフェニル）（２−ｔｅｒｔ−ブチル−４−メチルフェニル）ホスファイト、２，２’−エチリデンビス（４−メチル−６−ｔｅｒｔ−ブチルフェニル）（２−ｔｅｒｔ−ブチル−４−メチルフェニル）ホスファイトなどを挙げることができる。
【０１６９】
上記の中でもトリス（２，４−ジ−ｔｅｒｔ−ブチルフェニル）ホスファイトが特に好ましい。亜燐酸エステル系着色防止剤は、１種もしくは２種以上を混合して用いてもよい。また、フェノール系酸化防止剤と併用してもよい。
【０１７０】
紫外線吸収剤としては、たとえば、２−（２’−ヒドロキシ−５’−メチルフェニル）ベンゾトリアゾール、２−（２’−ヒドロキシ−３’，５’−ジ−ｔｅｒｔ−アミルフェニル）ベンゾトリアゾール、２−（２’−ヒドロキシ−３’，５’−ビス（α，α’−ジメチルベンジル）フェニルベンゾトリアゾール、２，２’メチレンビス［４−（１，１，３，３−テトラメチルブチル）−６−（２Ｈ−ベンゾトリアゾール−２−イル）フェノール］、メチル−３−［３−ｔｅｒｔ−ブチル−５−（２Ｈ−ベンゾトリアゾール−２−イル）−４−ヒドロキシフェニルプロピオネート−ポリエチレングリコールとの縮合物に代表されるベンゾトリアゾール系化合物を挙げることができる。
【０１７１】
更に、紫外線吸収剤としては、たとえば、２−（４，６−ジフェニル−１，３，５−トリアジン−２−イル）−５−ヘキシルオキシフェノール、２−（４，６−ビス（２，４−ジメチルフェニル）−１，３，５−トリアジン−２−イル）−５−ヘキシルオキシフェノールなどのヒドロキシフェニルトリアジン系化合物を挙げることができる。
【０１７２】
さらに、紫外線吸収剤としては、たとえば、２，２’−ｐ−フェニレンビス（３，１−ベンゾオキサジン−４−オン）、２，２’−ｍ−フェニレンビス（３，１−ベンゾオキサジン−４−オン）、および２，２’−ｐ，ｐ’−ジフェニレンビス（３，１−ベンゾオキサジン−４−オン）などの環状イミノエステル系化合物を挙げることができる。
【０１７３】
また、光安定剤としては、ビス（２，２，６，６−テトラメチル−４−ピペリジル）セバケート、ビス（１，２，２，６，６−ペンタメチル−４−ピペリジル）セバケート、テトラキス（２，２，６，６−テトラメチル−４−ピペリジル）−１，２，３，４−ブタンテトラカルボキシレート、テトラキス（１，２，２，６，６−ペンタメチル−４−ピペリジル）−１，２，３，４−ブタンテトラカルボキシレート、ポリ｛［６−（１，１，３，３−テトラメチルブチル）アミノ−１，３，５−トリアジン−２，４−ジイル］［（２，２，６，６−テトラメチルピペリジル）イミノ］ヘキサメチレン［（２，２，６，６−テトラメチルピペリジル）イミノ］｝、ポリメチルプロピル３−オキシ−［４−（２，２，６，６−テトラメチル）ピペリジニル］シロキサンなどに代表されるヒンダードアミン系のものも含むことができ、かかる光安定剤は前記紫外線吸収剤や場合によっては各種酸化防止剤との併用において、耐候性などの点においてより良好な性能を発揮する。
【０１７４】
滑材としては、脂肪酸エステル、脂肪酸アミド、脂肪酸金属塩が挙げられ、それらから選ばれる少なくとも１種の滑剤が添加されることが好ましい。
【０１７５】
脂肪酸エステル系滑剤としては、ブチルステアレート、セチルパルミレート、ステアリン酸モノグリセライド、ステアリン酸ジグリセライド、ステアリン酸トリグリセライド、モンタンワックス酸のエステル、ロウエステル、ジカルボン酸エステル、複合エステル等が挙げられ、脂肪酸アマイド系滑剤としては、ステアリン酸アマイド、エチレンビスステアリルアマイド等が挙げられる。また、脂肪酸金属塩系滑剤としては、ステアリン酸カルシウム、ステアリン酸マグネシウム、ステアリン酸亜鉛、ステアリン酸アルミウム、ステアリン酸バリウム等が挙げられる。
【０１７６】
さらに、透明オーバーシートとしての、単層シートが、透明熱可塑性樹脂１００質量部に対して、滑剤０．０１〜３質量部を含有するとともに、酸化防止剤及び着色防止剤から選ばれる少なくとも１種を０．１〜５質量部、及び紫外線吸収剤及び光安定剤から選ばれる少なくとも１種を０．１〜５質量部含有する透明オーバーシート、または、透明オーバーシートの、多層シート２における前記スキン層が、透明熱可塑性樹脂１００質量部に対して、滑剤０．０１〜３質量部を含有するとともに、レーザー光エネルギー吸収剤を０．０００５〜１質量部、酸化防止剤及び着色防止剤から選ばれる少なくとも１種を０．１〜５質量部、及び紫外線吸収剤及び光安定剤から選ばれる少なくとも１種を０．１〜５質量部含有する透明オーバーシートとして構成されていることが好ましい。
【０１７７】
ここで、滑剤の添加量としては、単層シート、多層シート１，２とともに０．０１〜３質量部添加されることが好ましく、より好ましくは０．０５〜１．５質量部である。０．０１質量部未満では加熱プレス時にプレス板に融着してしまい、３質量部を超えると電子パスポートやカードの多層積層加熱プレス時に層間熱融着性に問題が生じるため好ましくない。さらに、酸化防止剤及び着色防止剤から選ばれる少なくとも１種が０．１質量部未満では、溶融し押出させて成形する工程でのポリカーボネート樹脂の熱酸化反応及びそれに起因する熱変色といった不具合が生じやすく、５質量部を超えると、これら添加剤のブリードといった不具合が生じやすいため好ましくない。さらに、紫外線吸収剤及び光安定剤から選ばれる少なくとも１種が、０．１質量部未満では、その効果に乏しく耐光劣化、それに伴う変色といった不具合が生じやすく、５質量部を超えると、これら添加剤のブリードといった不具合が生じやすいため好ましくない。
【０１７８】
［３］コアシートの構成：
つぎに、電子パスポート用レーザーマーキング多層シートにおける透明オーバーシートと複合ヒンジシートの間に配置されるコアシートについて説明する。
【０１７９】
本発明のコアシートは、ポリカーボネート樹脂、及び着色剤を含むポリカーボネート樹脂組成物からなる着色コア単層シートとして構成され、または、コアシートが、スキン層とコア層を有し、両最外層にスキン層が形成され、このスキン層の間にコア層を有する３層構造のシートとして構成され、スキン層が、ガラス転移温度が８０℃以上の非晶性ポリエステル樹脂を含む熱可塑性樹脂組成物からなるとともに、前記コアシートのコア層が、ポリカーボネート樹脂を含む透明熱可塑性樹脂からなり、前記コアシートのスキン層、およびコア層の少なくとも一層には、着色剤を含んでなる着色コアシートとして構成されるものである。このコアシートは、たとえば溶融押出成形により積層形成される。なお、本実施形態に係る３層シートは、「少なくとも３層」であって、３層構造のシートに限られたものではない。すなわち、本実施形態におけるコアシートにおいて、「３層シート」と言うのは、説明の便宜を図るものであり、「３層シート」とは「少なくとも３層以上の層からなるシート」を意味するものであって、「３層」から成るシートに限定する趣旨ではない。換言すれば、３層以上の構成からなれば、５層から構成されても、７層から構成されても、或いは、それ以上の奇数層から形成されていても、本実施形態のコアシートに含まれる。
【０１８０】
ただし、上述した多層構造から本実施形態のコアシートが構成される場合にも、後述するスキン層は、多層構造から構成されるシートの最も外側の位置に配されるとともに、そのシートの両面に配される。さらに、両スキン層（の間）に、コア層が挟まれるように配されることが必要となる。なお、スキン層の厚さは、特に限定されるものではないが、より好ましいのは、後述の所定範囲の厚さに形成されることである。
【０１８１】
他方、コアシートが上述の「それ以上の奇数層」から構成される場合であっても、あまりに多層構造からなる場合には、配されるスキン層とコア層との一層あたりの層厚が薄くなり過ぎてしまい、透明オーバーシートとの加熱融着性が劣る問題が発生する。したがって、好ましいのは５層から、より好ましいのは３層から構成されるものである。
【０１８２】
ここで、コアシートが前述のように奇数層から構成されるのは、偶数層からなる多層シートは、必ず奇数層からなるコアシートと同じ構成となるからである。たとえば、４層からなるコアシートでは、スキン層（ＰＥＴＧ）／コア層（ＰＣ）／コア層（ＰＣ）／スキン層（ＰＥＴＧ）、といった層の配置となり、結局のところ、奇数層から構成されるコアシートと同様の構成となるからである。
【０１８３】
また、たとえば、３層から構成されるコアシートを例にすると、スキン層（ＰＥＴＧ）／コア層（ＰＣ）／スキン層（ＰＥＴＧ）、といった層の配列がなされるように、一方と他方の両最外側に２つのスキン層が配され、その２つのスキン層に挟まれるように、コア層が１層配されて多層シートが形成されることになる。また、５層から構成されるコアシートを例にすると、スキン層（ＰＥＴＧ）／コア層（ＰＣ）／スキン層（ＰＥＴＧ）／コア層（ＰＣ）／スキン層（ＰＥＴＧ）、といった層の配列がなされるように、一方と他方の両最外側に２つのスキン層が配され、且つ、交互にスキン層とコア層を配列して、多層シートが形成される。このように多層構造を有する多層シートを形成することにより、十分な加熱融着性が確保できる。
【０１８４】
また、３層シート（コアシート）の全厚さ（総厚さ）は、全厚さが６０〜３００μｍからなるとともに、コア層の厚さの、コアシートの全厚さに対して占める厚み比率（厚さの割合）が３０〜８５％からなることが好ましい。３層シート（多層シート）の全厚さが、６０μｍ未満であると、必然的に多層シートのスキン層であるＰＥＴＧ層が薄くなる。そのため、多層シート積層工程における加熱融着時に、最外層に積層される透明オーバーシート（「単層シート」及びいわゆる「３層シート」の両方を含む）とコアシート間の加熱融着性が確保できない。また、３層シート（コアシート）の全厚さが３００μｍを超えると、その３００μｍを超えた３層シートを用いて電子パスポート用レーザーマーキング多層シートを成形した場合、全体としての厚さが実用可能な範囲を超えてしまう。たとえば、前述のようにＩＣチップとアンテナ無しのいわゆる「データページ」では全最大厚さが４００〜５００μｍであり、また、ＩＣチップとアンテナを挿入したインレット層を有する場合は、全最大厚さが７００〜８００μｍである。このように、その全最大厚さを超えるために実用性に乏しい。さらに、コアシートは、全厚さに対して占めるコア層の厚さの割合が３０〜８５％からなることが好ましいのは、コアシート上に印刷する場合の隠蔽性の確保や、マーキング部の視認性、鮮明性を確保するためである。すなわち、スキン層の厚さがあまりにも薄いと、コアシート積層工程における加熱融着時に、最外層に積層される透明オーバーシート（「単層シート」及びいわゆる「３層シート」の両方を含む）とコアシート間の加熱融着性を確保できない。他方、スキン層の厚さがあまりにも大きすぎると、後述するコア層の厚さが、必然的に薄くなってしまう。そのため、多層シート上に印刷する場合の隠蔽性を確保できない。更には、スキン層に着色剤を入れない場合には、最外層である透明オーバーシートに、レーザー光エネルギーの照射により黒色マーキングを行った場合のコントラストを確保できず、また、マーキング部の視認性、鮮明性を確保することができない。
【０１８５】
このように３層シート全体の厚さを所望の厚さとすることにより、コアシートの特性といった局所的な特性を引き出しやすくなるのみならず、本実施形態の電子パスポート用レーザーマーキング多層シートの特性を引き出しやすくなる。さらに、この３層シート全体の総厚さだけに限らず、３層シートを構成するスキン層及びコア層の３層シートに占める厚さの割合も前述の所望の割合にすることにより、３層シート全体の厚さを所望範囲内にすることと相俟って、コントラスト性を向上させやすくなる等、本発明の効果をより発揮できる。
【０１８６】
なお、コアシートの融着性と隠蔽性、及び（透明オーバーシートの）レーザーマーキング部とのコントラストは、多層シートの実用化や生産性、市場のニーズに応え得るものであるか等極めて重要な要素となる。そのため、さらに後段にて、３層シート全体の総厚さと、スキン層、及びコア層との厚さとの関係について詳述する。
【０１８７】
なお、透明オーバーシートと同様に、「コアシート」、或いは、「３層を積層してなるシート」等と示す場合には、複数の層（或いは３層）が積層された後の状態を示すための表現であって、積層方法を制限するものではない。
【０１８８】
［３−１］単層シート：
ここで、コアシートが単層シートとして構成される場合には、ポリカーボネート樹脂、及び着色剤を含むポリカーボネート樹脂組成物からなる着色コア単層シートとして構成される。ただし、ここで使用されるポリカーボネート樹脂は、その製造方法、重合度などに特に制限はないが、メルトボリュームレイト（メルトフロー特性）が４〜２０のものを好適に使用することができる。メルトボリュームレイトが４未満では、シートのタフネス性（強靭性）が向上するという点では意味はあるものの、成形性が劣ることから、実際の使用に難があるため好ましくない。一方、メルトボリュームレイトが２０を超えると、シートのタフネス性に劣るようになることから好ましくない。このように透明オーバーシートをポリカーボネート樹脂からなる透明樹脂層で形成することによって、レーザー光エネルギーの照射によるマーキング部の発泡による、いわゆる「フクレ」や「ボイド（微小な空洞）」の発生を抑制でき、さらにレーザー光エネルギーの照射によるマーキング部分の耐磨耗性を向上することができる。
【０１８９】
ここで、コアシートが、単層シートとして構成される場合には、フィラー等を配合してもよい。とりわけ、耐傷性を向上させ、または耐熱性を向上させる目的で、汎用ポリカーボネート樹脂と特殊ポリカーボネート樹脂とのポリマーブレンドが好ましく、又はポリカーボネート樹脂とポリアリレート樹脂とのポリマーブレンド等が好ましい。
【０１９０】
さらに、上記特殊ポリカーボネート樹脂としては、たとえば、主鎖がポリカーボネート樹脂からなり、側鎖にポリスチレン骨格または変性アクリロニトリル−スチレン共重合骨格を有するグラフト共重合体を挙げることができる。
【０１９１】
［３−２］コアシートにおけるスキン層：
コアシートにおけるスキン層は、３層シートの外側に配される両最外層として構成される。すなわち、このスキン層は、後述するコアシートにおけるコア層の両端面側（外側）から、挟み込むように配される、３層シートの表層（両最外層）としての役割を担っている。
【０１９２】
このコアシートのスキン層は、ガラス転移温度が８０℃以上の非晶性ポリエステル系樹脂を含む熱可塑性樹脂組成物により形成され、コア層がポリカーボネート樹脂を含む熱可塑性樹脂から構成され、このコアシートのスキン層、およびコア層の少なくとも一層には、染料、および顔料から選ばれる１種以上を含んでなる着色コアシートとして構成されるものである。なお、このコアシートのスキン層を形成する透明熱可塑性樹脂組成物は、非晶性ポリエステル樹脂を含むものである。
【０１９３】
ここで、コアシートにおけるスキン層は、ガラス転移温度が８０℃以上の非晶性ポリエステル樹脂を含む透明熱可塑性樹脂組成物からなることが好ましい。すなわち、多層シート１におけるスキン層では、非晶性ポリエステル樹脂が、ガラス転移温度（Ｔｇ）が８０℃以上であることが好ましい。このような所望のガラス転移温度を有する非晶性ポリエステル樹脂を使用することにより、取り扱いやすくなり、変形し難くなり、製造しやすくなる。さらに、このようなコアシートを使用して、電子パスポート用レーザーマーキング多層シート、或いは電子パスポートを形成することによって、それらの引裂き強度、曲げ強度、柔軟性、寸法精度などを向上させることができる。
【０１９４】
ここで、データページを構成する透明オーバーシート（透明レーザーマーキングシート）としては、前記したように、（１）単層シート、（２）多層シート１、または（３）多層シート２、がある。
【０１９５】
また、コアシートとしては、前記したように、（１）たとえば白色に着色された単層構造のコアシート、または（２）スキン層とコア層を有し、該スキン層とコア層の少なくとも一層に、着色剤を含み、たとえば白色に着色された多層構造のコアシートがある。
【０１９６】
電子パスポート用レーザーマーキング多層シートは、たとえば、上記で例示した中から選ばれる透明オーバーシート／上記で例示した中から選ばれるコアシート（情報が印刷された白色コアシート）／インレット（ＩＣ−ＣＨＩＰとアンテナを配している）／複合ヒンジシート／上記で例示した中から選ばれるコアシート（情報が印刷された白色コアシート）／上記で例示した中から選ばれる透明オーバーシートの６層積層として構成される。さらに、このコアシートのスキン層の片面に固定情報がＵＶオフセット印刷等で印刷される。なお、コアシートには、最上層と最下層にオーバーシートが位置するが、その構成は同じであっても、異なっていてもよい。
【０１９７】
さらに、印刷後、上記構成にて加熱積層一体化される。この加熱積層時に、透明オーバーシートと、情報が印刷された白色コアシートとの接合界面での加熱融着性が悪くなりやすい。そのため、加熱積層前に、情報が印刷された白色コアシート上に、接着剤（Ｖｅｒｎｉｓｈ）を、シルクスクリーン印刷機等を使用して、塗布することが行われている。
【０１９８】
しかしながら、処理工程が複雑になる。しかも、接着剤を塗布する際に、ゴミが付着する等の問題が生じやすい。そこで、透明オーバーシートに、予め熱活性接着剤（「Ｇｌｕｅ」ともいう）をコーティングしておく方法が考案されている。しかし、このような方法では、ガラス転移温度（Ｔｇ）の低い非晶性ポリエステル樹脂からなるスキン層では、熱活性接着剤をコーティング後、６０℃ないし８０℃未満の温度での乾燥時において、スキン層が軟化し、シワが入るという問題が発生する。
【０１９９】
更に、電子パスポート用レーザーマーキング多層シートの加熱積層時の、温度（プレス温度＝１５０〜１６０℃）、及び加圧により、Ｔｇの低い非晶性ポリエステル樹脂からなるスキン層では、スキン層が大きく変形を生じて寸法精度に問題が発生する。そこで、Ｔｇが８０℃以上の非晶性ポリエステル樹脂でスキン層を形成すると、スキン層が軟化しなくなる。しかも、良好な熱活性接着剤をコーティングした３層から構成される透明オーバーシートを製造することができる。
【０２００】
このガラス転移温度は、前記と同様に、たとえば、ＡＳＴＭ  Ｄ３４１８−８２に規定の示差走査熱量測定法（ＤＳＣ法）に準じて測定することができる。
【０２０１】
なお、コアシートに用いられる非晶性ポリエステル樹脂としては、非結晶性の芳香族ポリエステル樹脂が好ましく、より好ましくは、共重合ポリエステル樹脂がよい。なお、コアシートに用いられる非晶性ポリエステル樹脂、共重合ポリエステル樹脂は、多層シート１に用いられる非晶性ポリエステル樹脂、共重合ポリエステル樹脂と同様である。そのため、多層シート１における非晶性ポリエステル樹脂、共重合ポリエステル樹脂の説明を参照されたい。
【０２０２】
スキン層の厚さは、それぞれ同一であることが好ましい。それぞれ異なる厚さのスキン層からコアシートを構成すると、コアシート積層工程における加熱融着時に、最外層の透明オーバーシートとコアシート間の加熱融着性のバラツキの要因となり好ましくない。その上、加熱プレス後の積層体（電子パスポート用レーザーマーキング多層シート）に、ソリが発生することがあり好ましくない。また、たとえば、スキン層（ＰＥＴＧ）／コア層（ＰＣ）／スキン層（ＰＥＴＧ）といった３層から、コアシートが構成される場合であって、コア層の厚さが３０〜８５％である場合には、スキン層は両面で１５％以上、７０％未満となる。スキン層の厚さがあまりにも薄いと熱融着性の低下が生じてしまう。他方、スキン層の厚さがあまりにも厚すぎると、後述するコア層の厚さが、必然的に薄くなってしまう。この場合に、コア層のみに着色剤を配合すると、１台の押出機のみに着色剤入りの樹脂を投入するだけでよいので、スキン層とコア層に着色剤を配合した場合よりも、押出機の洗浄が極端にいえば半分の手間で済む。しかし、コアシート上に、部分または全面印刷した場合の隠蔽性が不足する。また、スキン層とコア層に着色剤を配合すると、前述した隠蔽性の問題は生じない。しかし、たとえば、２種の樹脂による３層シート溶融押出成形には２台の押出機を使用するが、この２台の押出機には着色剤入りの樹脂を投入することとなる。そして、２種３層溶融押出成形により成形されたシートの生産後、押出機のクリーンアップでは、着色剤の洗浄にかなりの手間がかかり、生産性とコスト的な問題が生じやすい。したがって、前述のような所望範囲内で、３層シート（コアシート）の全厚さ（総厚さ）及び、全厚さに対して占めるコア層の厚さの割合が形成されることが好ましい。
【０２０３】
［３−３］コアシートにおけるコア層：
コア層は、３層シートの中心に配される、いわゆる核層として構成される。すなわち、このコア層は、最外側に配された２つのスキン層に挟み込まれるように、３層シートの中核層として形成されている。このコア層の厚さとしては、全シート中に占める厚さの割合が、３０〜８５％になるよう形成されることが好ましい。より好ましいのは、４０％以上８０％未満である。コア層の厚み比率が８５％以上となると、コアシートの総厚みが１００〜３００μｍと薄いため、相対的にスキン層も薄くなってしまう。そのため、コアシート積層工程における加熱融着時に、最外層である透明オーバーシート（上記した「単層シート」及びいわゆる「３層シート」の両方を含む）とコアシート間の加熱融着性のバラツキの要因となり好ましくない。また、コア層の厚み比率が３０％未満では、コアシート上に印刷する場合の隠蔽性が確保できない。更に、最外層である透明オーバーシート（「単層シート」及びいわゆる「３層シート」の両方を含む）に、レーザー光エネルギー照射により黒色マーキングを行った場合のコントラストを確保できない。また、マーキング部の視認性、鮮明性を確保することができない。
【０２０４】
コア層を構成する材料（素材）としては、ポリカーボネート樹脂を含む熱可塑性樹脂からなり、特に透明なポリカーボネート樹脂が使用される。ただし、使用されるポリカーボネート樹脂は、その製造方法、重合度などに特に制限はないが、メルトボリュームレイトが４〜２０のものを好適に使用できる。メルトボリュームレイトが４未満では、シートのタフネス性が向上するという点では意味はあるものの、成形加工性が劣ることから、実際の使用に難があるため好ましくない。また、メルトボリュームレイトが２０を超えると、シートのタフネス性に劣ることから、好ましくない。
【０２０５】
［３−３−１］染料、顔料等の樹脂の着色剤：
コアシートは、着色多層シートであり、コアシートのスキン層及びコア層の少なくとも１層には、染料、および顔料から選ばれる１種以上を含むことが必要である。透明オーバーシートと着色コアシートの積層シートを積層させた後、レーザー光エネルギーを照射してマーキングする場合に、コントラストを良好にし、着色コアシート上に印刷する場合の隠蔽性を確保するためである。より好ましいのは、コアシートのスキン層、及びコア層の少なくとも１層に、前記ポリエステル樹脂１００質量部、または前記ポリカーボネート樹脂１００質量部に対して、染料、顔料等の樹脂の着色剤の少なくとも１種以上を１質量部以上含有させていることである。このように、染料、顔料等の樹脂の着色剤の少なくとも１種以上を１質量部以上含有させることで、後述するように、透明オーバーシートと着色コアシートの積層シートを積層させた後、レーザー光エネルギーを照射してマーキングする場合に、更に、コントラストを良好にでき、着色コアシート上に印刷する場合の隠蔽性を十分に確保できる。
【０２０６】
この着色系染料、顔料等の樹脂の着色剤としては、白色顔料、黄色顔料、赤色顔料、青色顔料などが挙げられる。白色顔料として酸化チタン、酸化バリウム、酸化亜鉛などが挙げられる。黄色顔料として酸化鉄、チタンイエローなどが挙げられる。赤色顔料として、酸化鉄などが挙げられる。青色顔料としてコバルトブルー群青などが挙げられる。ただし、コントラスト性を高めるため、白色顔料を用いることが好ましい。
【０２０７】
より好ましいのは、コントラスト性の際立つ、白色系染料、顔料等の樹脂の着色剤が添加されることである。
【０２０８】
［３−３−２］滑材、酸化防止剤、及び着色防止剤：
また、コアシートのスキン層及びコア層の少なくとも１層が酸化防止剤、および着色防止剤から選ばれる１種を含むことが好ましく、酸化防止剤及び着色防止剤から選ばれる少なくとも１種を添加（配合）させる場合には、成形加工時における分子量低下による物性低下及び色相安定化に有効に作用する。より好ましくは、前述した単層コアシート及びコアシート（いわゆる３層シート）を含めたコアシートのコア層及びスキン層の少なくとも１層が熱可塑性樹脂１００質量部に対して、酸化防止剤及び着色防止剤から選ばれる少なくとも１種を、０．１〜５質量部、及び紫外線吸収剤及び光安定剤から選ばれる少なくとも１種を、０．１〜５質量部含有することも好ましい形態の一つである。酸化防止剤及び着色防止剤から選ばれる少なくとも１種を添加（配合）させる場合には、成形加工時における分子量低下による物性低下及び色相安定化に有効に作用する。また、紫外線吸収剤及び光安定剤から選ばれる少なくとも１種を添加（配合）させる場合には、電子パスポート用レーザーマーキング多層積層体の保管時及び最終製品である電子パスポートの実際の使用時における耐光劣化性の抑制に有効に作用する。すなわち、このような構成にすることにより、適宜選択的に、酸化防止剤及び着色防止剤から選ばれる少なくとも１種、及び紫外線吸収剤及び光安定剤から選ばれる少なくとも１種を所望量含有させることができる。加えて、適宜、含有させる領域を選択できるため、シート全体として相乗的に本発明の効果をより奏することができる。
【０２０９】
なお、コアシートの滑材、酸化防止剤、及び着色防止剤は、透明オーバーシートに含有される滑材、酸化防止剤、及び着色防止剤と同じである。したがって、透明オーバーシートの説明（滑材、酸化防止剤、及び着色防止剤）を参照されたい。
【０２１０】
［４］透明オーバーシートとコアシートの関係：
前述のように、透明オーバーシート（透明レーザーマーキングシート）とコアシートを積層することにより、本発明の効果を奏することができる。すなわち、透明オーバーシートのレーザー光エネルギーを照射する面と反対の面に、着色コアシートを積層する。このようにすることにより、上層（透明オーバーシート）にレーザー光エネルギーを照射して、オーバーシートが黒発色した場合に、コントラストを確保しマーキング部の視認性、鮮明性を発揮させることができる。なお、最外層に印刷を施した場合は、なんらかの摩擦、摩耗が発生した場合に印刷部が磨り減り視認性が大きく低下する。しかし、透明オーバーシートの下層であるコアシートの表面に画像、文字等を印刷することにより、その印刷部分の鮮明性や印刷部の保護も可能となる。
【０２１１】
また、透明オーバーシートが、ＰＥＴＧ／ＰＣ（レーザーマーク対応）／ＰＥＴＧからなる透明なレーザーマーク３層シート（多層シート１）として構成される場合には、その透明オーバーシートのレーザー光エネルギーを照射する面と反対の面に、さらに、ＰＥＴＧ／ＰＣ（着色レーザーマーク対応）／ＰＥＴＧ、からなる着色レーザーマーク多層シートを積層する。このようにすることにより、上層（透明オーバーシート）にレーザー光エネルギーを照射して、コア層ＰＣが黒発色しても、レーザー光エネルギーは更に通過して下層（コアシート）のコア層ＰＣも黒発色する。これにより、レーザー光エネルギー照射で発色した部分の黒化度が向上する。
【０２１２】
このように、レーザーマーキングによる画像（たとえば、人の顔等）の鮮明性を十分に引き出すには、反射率やコントラストを制御することが重要となる。たとえば、反射率が不十分であったり、コントラストが低かったりすると、画像の鮮明性が低下してしまう。また、たとえば、前述の透明オーバーシート（ＰＥＴＧ／ＰＣ（レーザーマーク対応）／ＰＥＴＧ（透明なレーザーマーク３層シート））に、レーザーマーク対応でないＰＥＴＧ（透明）／ＰＣ（白）／ＰＥＴＧ（透明）の３層から構成されるコアシートを加熱融着させて、電子パスポート用レーザーマーキング多層シートを形成する場合には、３層シートの下層にＰＥＴＧ透明層があるため、反射率が不十分となってしまい好ましくない。さらに、反射率やコントラストを考慮し、ＰＣ（白）シートを、前述のＰＥＴＧ／ＰＣ（白）／ＰＥＴＧの３層から構成されるコアシートに代えて、透明オーバーシートの下層に用いると、反射率がＰＥＴＧ（透明）／ＰＣ（白）／ＰＥＴＧ（透明）の３層から構成されるコアシートより向上する。さらに、上層（透明オーバーシート）のレーザーマーキングによる黒発色と、下層（ＰＣシート）の白と、のコントラストが向上することで画像の鮮明性がよくなる。しかし、下層がＰＣ（白）コアシートでは、上層との加熱融着性の問題が発生する。特に、１２０〜１５０℃程度の低温での加熱融着性が悪い。一方、２１０〜２４０℃に温度を上げれば加熱融着するが、これでは上層のＰＥＴＧ層が軟化、溶融してしまい、電子パスポート用レーザーマーキング多層シートを得ることができない。
【０２１３】
したがって、下層もレーザーマーキング対応とすることで、上層にレーザー光エネルギーを照射してコア層ＰＣが黒発色しても、レーザー光エネルギーは更に通過して下層のコア層ＰＣも黒発色を生成する。これにより、レーザー光エネルギーの照射により発色した部分の黒化度が向上する。また、下層にＰＣ（白）コアシートを使用した場合と同等のコントラストが得られる。これらにより、画像を鮮明にでき、しかも、加熱融着性における問題も生じさせないようにできる。このように、本発明は所望の透明オーバーシート（透明レーザーマーキングシート）とコアシートとの組み合わせにより、相乗的に本発明の効果を発揮するものである。
【０２１４】
なお、前述では、本実施形態の電子パスポート用レーザーマーキング多層シートにおいて、透明オーバーシートの下層に、コアシートを積層する配置パターンついて説明したが、このような配置に限られるものではない。すなわち、必ずしも上層に透明オーバーシートを配置し、下層にコアシートを配置するものに限定されるものではない。たとえば、透明オーバーシートを下層に配置し、コアシートを上層に配置してもよい。このように、透明オーバーシート（或いはコアシート）を、上層又は下層に配置してもよいのは、レーザーマークした画像等を目視する位置（方向）が、上下方向に限られないからである。たとえば、パスポートのように冊子形式で、本実施形態における電子パスポート用レーザーマーキング多層シートを使用する場合に、見開き状にして平面視した際に、上層に透明オーバーシートを配置し下層にコアシートを配置する。さらに、次ページを開いて平面視すると、その透明オーバーシートとコアシートの配置位置は、丁度、上層にコアシートを配置し、下層に透明オーバーシートを配置したことになってしまう。したがって、ここでの上層、下層は、説明の便宜を図るために用いたものであって、レーザー光エネルギーを照射する側に透明オーバーシートが配置されることを意味する。このように配置されることにより、レーザーマークされた後の透明オーバーシートとコアシートとの、画像等の鮮明さや高コントラストを得ることができる。
【０２１５】
さらに、本実施形態における電子パスポート用レーザーマーキング多層シートには、透明オーバーシート／コアシートと積層させる場合に限らない。たとえば、コアシートの表面に各種印刷等を施した後、透明オーバーシート／（印刷した）コアシート／複合ヒンジシート／（印刷した）コアシート／透明オーバーシートとなるように積層する場合も含まれる。また、透明オーバーシート／コアシート／複合ヒンジシート／コアシート／透明オーバーシートと積層する場合も含まれる。また、コアシート／ヒンジシート／コアシートの積層シートを加熱融着させて、この積層シート表面に印刷等をした後、更に透明オーバーシート／該積層シート／透明オーバーシートを積層させる場合なども広く含まれる。使用目的や使用方法に応じて柔軟に対応可能となる。
【０２１６】
［５］透明オーバーシート及びコアシートの成形方法：
本発明において、透明オーバーシート及び着色コアシートを得るには、たとえば、各層を形成する樹脂組成物を、所望の厚さとなるように溶融押出成形して積層する方法、各層を所望の厚さを有するフィルム状に形成し、これをラミネートする方法、２層を溶融押出して形成し、これに別途形成したフィルムをラミネートする方法等がある。これらの中でも、生産性、コストの面から溶融押出成形により積層することが好ましい。
【０２１７】
具体的には、各層を構成する樹脂組成物をそれぞれ調製し、あるいは必要に応じてペレット状にして、Ｔダイを共有連結した３層Ｔダイ押出機の各ホッパーにそれぞれ投入する。さらに、温度２００〜３００℃の範囲で溶融して３層Ｔダイ溶融押出成形する。次に、冷却ロール等で冷却固化する。こうして、３層積層シートを形成することができる。なお、本発明における、透明オーバーシート及び着色コアシートは、上記方法に限定されることなく、公知の方法により形成することができる。たとえば、特開平１０−７１７６３号公報第（６）〜（７）頁の記載に従って得ることができる。
【０２１８】
上述のようにして得られた透明オーバーシート、コアシートを所定の寸法に切断する。その後、それらのシートを積層し、所望時間、所望圧力、所望温度で加熱融着等によって接合して、電子パスポート用レーザーマーキング多層シートを得ることができる。また、別の方法によって製造してもよい。まず、透明オーバーシートおよびコアシートを各々溶融共押出成形にて２種３層シートを押出成形する。その後、ロール状に巻き取りしたロール状シートを、所定温度に加熱した加熱ローラー間に通す。たとえば、透明オーバーシート／コアシート／透明オーバーシート、またはコアシート／ポリエステルエラストマー等のシート／コアシートの構成となるように、ロール状シートを通して、加熱ローラーにて加熱、加圧する。これにより長尺の積層シートを製造した後、所定の寸法にカットするなどして製造するとよい。更に、別の方法によって製造してもよい。前記透明オーバーシート、及びコアシートを所定の寸法にカットする。そして、透明オーバーシート／コアシート／透明オーバーシート、の構成となるように、或いは、透明オーバーシート／コアシート／ポリエステルエラストマー等のシート、またはポリエステルの織物または不織布／コアシート／透明オーバーシート、の構成となるように、或いはコアシート／他のシート／コアシートの枚葉積層シート、の構成となるようにして、加熱プレス機により、前述同様に製造してもよい。
【０２１９】
ここで、所望時間、所望圧力、所望温度は、特に限定されるものではない。所望時間、所望圧力、所望温度は、必要に応じて適宜選択されることが好ましい。なお、一般的なものとして、所望時間は１０秒〜６分程度、所望圧力１〜２０ＭＰａ、所望温度１２０〜１７０℃を一例として挙げることができる。
【０２２０】
また、本発明においては、前記した複合ヒンジシートの一端が、透明オーバーシート、及びコアシートよりも５〜１００ｍｍ長い張り出し部を備えさせるとともに、その張り出し部を用いて（介して）、インレットが電子パスポートに、ミシン綴じ若しくは接着されて、或いは、ミシン綴じ及び接着されて電子パスポートに組み付けられるように構成されることも好ましい形態の一つである。なお、複合ヒンジシートが、インレット兼用複合ヒンジシートとして構成される場合にも、透明オーバーシート、及びコアシートよりも５〜１００ｍｍ長い張り出し部を備えさせることがよい。ここで張り出し部の長さが５ｍｍ未満であると、電子パスポートに使用した場合、この複合ヒンジシートを電子パスポートの表紙と裏表紙の間に強固に取り付けることが難しく、取れ易くなる。逆に張り出し部の長さが１００ｍｍを超えるようになると、この張り出し部の幅が広くなり、表紙と裏表紙の間に取り付けることについては問題がないが、このヒンジシートに積層されている積層体を構成するレーザーマーキング多層シート、後述するインレットなどの面積が小さくなるので好ましくない。
【０２２１】
［６］電子パスポート用レーザーマーキング多層シート：
本発明の電子パスポート用レーザーマーキング多層シートは、透明オーバーシート／コアシート／複合ヒンジシート／コアシート／透明オーバーシートからなる５層積層シートとして構成されるとともに、前記複合ヒンジシートにＩＣチップと、アンテナを配設したインレット兼用複合ヒンジシートとして構成されることが好ましい。すなわち、透明オーバーシート／コアシートの積層シートとして構成することで、画像などの鮮明性を向上できる。また、電子パスポートでは、コアシートの片面に（透明オーバーシートと接する側に）、国などの固有の固定情報を印刷する。その場合、白色系のコアシート上に印刷した方が、画像などの鮮明性が際立つ。たとえば、茶色や黒色などの濃色系のコアシート上に印刷するより、前者の方が下地色の影響を受けずに鮮明な印刷ができるため好ましい。更に、この固定情報をコアシート上に印刷した後に、透明レーザーマーキング層に、個人情報や個人画像等の可変情報をレーザーマーキングにて黒発色させる場合にも、固定情報印刷を白い部分の多い淡彩色とする。このようにすることで、下地淡彩色とのコントラストが大きくなり、鮮明な画像と文字が得られる。従って、着色されたコアシート（着色シート）の色は白等の淡彩色がより好ましい。また複合ヒンジシートに、直接ＩＣ−Ｃｈｉｐとアンテナを配置した、インレット兼用複合ヒンジシートとして構成することにより、ＩＣチップ及びアンテナを配設させやすく、また、いわゆるＩＣチップ内蔵型の電子パスポート用レーザーマーキング多層シートとして対応でき、厚さを薄くできるため好ましい。
【０２２２】
また、透明オーバーシート／コアシート／インレット兼用複合ヒンジシート／コアシート／透明オーバーシートの５層積層シートとして構成することで、表面または裏面のどちらからでもレーザーマーキングすることができる。また、これら５層積層シートを加熱プレス成形により加熱融着した場合に、得られた５層積層シートには、反りがほとんど発生しないことも特長といえる。なお、各層の厚みは、透明レーザーマーキングシートが５０〜２００μｍ、多層シートが１００〜３００μｍ、複合ヒンジシートが８０〜２５０μｍであることが好ましい。
【０２２３】
好ましいのは、透明オーバーシート／コアシート／インレット兼用複合ヒンジシート／コアシート／透明オーバーシートの５層からなる積層シート構成であって、透明オーバーシートが、前述した、いわゆる３層構造からなるものである。なお、透明オーバーシートの、いわゆる３層構造からなるものついては、透明オーバーシートの説明を参照されたい。
【０２２４】
ここで、本実施形態のような５層積層シートは種々の方法で製造できる。たとえば、透明オーバーシート／コアシート／インレット兼用複合ヒンジシート／コアシート／透明オーバーシートを積層した後、加熱プレスにて熱融着（熱ラミネーション）させることで５層積層シートを製造できる。
【０２２５】
また、前述のような積層シートに印刷を施したい場合には、コアシートの片面に、光または熱硬化型インクで印刷・硬化させる。その後、さらに、透明オーバーシート／印刷コアシート／インレット兼用複合ヒンジシート／印刷コアシート／透明オーバーシートを積層した後、加熱プレスにて熱融着（熱ラミネーション）させて製造できる。また、別の方法として、コアシート／インレット兼用複合ヒンジシート／コアシートを加熱プレスにて熱融着により積層させる。その後、この積層シートの表面に印刷する。さらに、透明オーバーシート／（コアシート／複合ヒンジシート／コアシート）積層シート／透明オーバーシートと積層して加熱プレスすることによっても製造できる。
【０２２６】
更に、コアシートの片面に、光または熱硬化型インクで印刷・硬化した後、その印刷面に接着剤の１種であるバーニッシュを薄く塗布する。さらに、必要に応じて乾燥させる。そして、透明オーバーシート／バーニッシュ塗布印刷多層シート／複合ヒンジシート／バーニッシュ塗布印刷コアシート／透明オーバーシートを積層して、加熱プレスすることによって、強固に加熱融着させることができる。
【０２２７】
また、透明オーバーシートの片面（コアシートの印刷面と加熱融着させる面）に、熱活性型接着剤を乾燥後の膜厚が３〜２０μｍ、好ましくは３〜１０μｍ、更に好ましくは５〜１０μｍ、となるよう予め塗布しておく。そして、前記同様、透明オーバーシート（片面熱活性型接着剤層）／コアシート／インレット兼用複合ヒンジシート／コアシート／透明オーバーシート（片面熱活性型接着剤層）を積層した後、加熱プレスにて熱融着（熱ラミネーション）する。これにより強固に加熱融着させることができる。
【０２２８】
また、このようなシートに印刷を施す場合に、より好ましいのは、コアシートの片面に、光又は熱硬化型インクで印刷・硬化した後、透明オーバーシート／印刷コアシート／インレット兼用複合ヒンジシート／印刷コアシート／透明オーバーシートを積層させ、その後加熱プレスにて熱融着（熱ラミネーション）させて、電子パスポート用レーザーマーキング多層シートを形成することである。また、以下の別の方法もある。コアシートの片面に、光又は熱硬化型インクで印刷・硬化させる。その後、その印刷面に接着剤の１種であるバーニッシュを薄く塗布する。さらに、必要に応じて乾燥させる。そして、透明オーバーシート／バーニッシュ塗布印刷コアシート／インレット兼用複合ヒンジシート／バーニッシュ塗布印刷コアシート／透明オーバーシートとなるように積層して加熱プレスする。以上のようにして、電子パスポート用レーザーマーキング多層シートを形成することで、成形しやすい等の利便性を向上させることができる。
【０２２９】
ただし、このようなものに限定されるものではなく、本発明の構成、効果を逸脱しない範囲内で、前述の５層シートを形成してもよい。
【０２３０】
また、熱融着（熱ラミネーション）の場合の加熱温度は、複合ヒンジシートの種類によっても異なるが、１２０〜２００℃、好ましくは１４０〜１８０℃である。加熱温度が１２０℃未満では層間接着不良（層間加熱融着性ともいう）が生じることがあり、２００℃を超えると５層シートのソリ、チヂミまたはシートのはみ出しなどの異常が生じて好ましくない。
【０２３１】
また、本発明の電子パスポート用レーザーマーキング多層シートは、透明オーバーシート／コアシート／複合ヒンジシート／コアシート／透明オーバーシートの、コアシート／複合ヒンジシートの間に、インレットを挿入した、透明オーバーシート／コアシート／インレット／複合ヒンジシート／コアシート／透明オーバーシートの６層積層として構成されるとともに、前記インレットは、熱可塑性樹脂シートにＩＣチップと、アンテナを配設させて構成されてなるインレットとして構成することも好ましい。
【０２３２】
上記のようにインレットを用いてＩＣチップ（「ＩＣ−Ｃｈｉｐ」ともいう）とアンテナを配置させることも好ましい。たとえば、通常はＰＥＴＧ等の原料から成形されるシートに、ＩＣ−Ｃｈｉｐとアンテナ（「Ａｎｔｅｎｎａ」ともいう）を配置し、これをインレットとして使用し、複合ヒンジシートの片側に配置して使用することができる。
【０２３３】
上記インレットは、たとえば２００〜３００μｍ程度のＰＥＴＧ等の熱可塑性樹脂シートを切削して、これにＩＣ−ＣｈｉｐとＡｎｔｅｎｎａを挿入してインレットを作成する。そして、透明オーバーシート（たとえば透明レーザーマーキングシート）／インレイシート（たとえばコアシート）／複合ヒンジシート／インレイシート（たとえばコアシート）／透明オーバーシート（たとえば透明レーザーマーキングシート）の構成として使用してもよい。さらに、オーバーシート／インレイシート／複合ヒンジシート／インレット／インレイシート／オーバーシートの構成としてｅ−Ｃａｒｄ対応にしてもよい。
【０２３４】
また、上記したインレットを使用して、透明オーバーシート／コアシート／複合ヒンジシート／インレット／コアシート／透明オーバーシートの６つのシートを積層してなる電子パスポート用レーザーマーキング多層シートとして構成されることも好ましい。インレットとヒンジシートを別々に作ると、６つのシートを積層した６層積層体となり、５つのシートを積層した５層積層体より１層多いために、生産性に劣るものの、汎用性もあるため、好ましい形態の一つといえる。
【０２３５】
なお、インレットを、前述のインレット兼用複合ヒンジシートのように兼用として構成せずに、別体として構成する場合には、たとえば、実質的に非晶性の芳香族ポリエステル系樹脂、或いは前記樹脂組成物からなる熱可塑性樹脂シートを、インレットの基材としてもよい。具体的には、テレフタル酸単位を主とするジカルボン酸単位とエチレングリコール単位（Ｉ）、及び、１，４−シクロヘキサンジメタノール単位（ＩＩ）を主とするグリコール単位からなるポリエステルであって、且つ、エチレングリコール単位（Ｉ）と１，４−シクロヘキサンジメタノール単位（ＩＩ）とが、（Ｉ）／（ＩＩ）＝９０〜３０／１０〜７０モル％である共重合ポリエステル樹脂からなる熱可塑性樹脂シートとして構成してもよい。そして、この重合ポリエステル樹脂からなる熱可塑性樹脂シートに、ＩＣチップとアンテナを配置したシートを配設してインレットを形成する。さらに、そのインレットシートを、ＩＣチップ及びアンテナを被覆するように、複合ヒンジシートの片面に積層して、インレットを形成した後、透明オーバーシート、コアシートの夫々を積層させて、加熱プレスすると、積層体が形成できる。更には、透明オーバーシート／コアシート／複合ヒンジシート／インレット／コアシート／透明オーバーシートのように構成した後、加熱プレスによる積層体を形成してもよい。なお、これらのように構成をとることにより加熱プレス時の応力や熱等からＩＣチップ及びアンテナが損傷することを防ぐことができるため好ましい。
【０２３６】
ただし、この例に限定されるものではなく、本発明の趣旨を逸脱しない範囲で、適宜、変更、修正が行われるものも、本発明に含まれる。
【０２３７】
また、インレットの材料として、前述の実質的に非晶性の芳香族ポリエステル系樹脂、或いは前記樹脂組成物からなる熱可塑性樹脂シート、具体的には、テレフタル酸単位を主とするジカルボン酸単位とエチレングリコール単位（Ｉ）、及び、１，４−シクロヘキサンジメタノール単位（ＩＩ）を主とするグリコール単位からなるポリエステルであって、且つ、エチレングリコール単位（Ｉ）と１，４−シクロヘキサンジメタノール単位（ＩＩ）とが、（Ｉ）／（ＩＩ）＝９０〜３０／１０〜７０モル％である共重合ポリエステル樹脂」の代わりに、たとえば、接着性シートを使用することも好ましい。その後の、インレットシートを成形する加熱プレス工程を省略できるだけでなく、過度の加熱プレス時に負荷されやすい応力や熱等から、ＩＣチップ及びアンテナが損傷することを低減できるからである。このような接着性シートとしては、たとえば、厚さが約３０μｍ程度のポリエステル系接着性シート（たとえば、東亜合成株式会社製  アロンメルトＰＥＳ−１１１ＥＥシート）などを挙げることができるが、このようなものに限定されるものではない。なお、前述の共重合ポリエステル樹脂、或いは、接着性シートを使用する場合にも、インレットの厚みは、全体として前述の所望範囲内であることが好ましい。
【０２３８】
また、これまで前述した電子パスポート用レーザーマーキング多層シートであって、コアシートの表面に印刷した後、前記透明オーバーシート／コアシート／複合ヒンジシート／コアシート／透明オーバーシートの５層積層体、または、前記透明オーバーシート／コアシート／インレット／複合ヒンジシート／コアシート／透明オーバーシートの６層積層体として形成されることも好ましい。このように電子パスポート用レーザーマーキング多層シートを成形することにより、レーザーマーキング性に優れ、且つ、生地色と印字部とのコントラストが高く、鮮明な文字、記号、画像が得られる。
【０２３９】
たとえば、ＩＣ−Ｃｈｉｐとアンテナを配置したｅ−カード（ｅ−Ｃａｒｄ）においては、ＩＣ−Ｃｈｉｐとアンテナを配置したインレットを使用する場合には、インレットは、以下のように配置される。すなわち、前述のデータページでの基本構成である透明オーバーシート／コアシート／ヒンジシート／コアシート／透明オーバーシートの５層積層体のヒンジシートの片側に、インレットは配置されることになる。より具体的には、透明オーバーシート／コアシート／インレット／ヒンジシート／コアシート／透明オーバーシートの６層積層体の構成となる。更に、ヒンジシートにＩＣ−Ｃｈｉｐとアンテナを配置してインレットとヒンジシートを兼ね備えたヒンジシートを用いる場合には、透明オーバーシート／コアシート／インレット兼用複合ヒンジシート／コアシート／透明オーバーシートの５層積層体としてもよい。
【０２４０】
［７］マット加工：
また、透明オーバーシート、コアシート、及び電子パスポート用レーザーマーキング多層シート用の複合ヒンジシートのうちの少なくとも１つのシートの、少なくとも片側表面に、平均粗さ（Ｒａ）０．１〜５μｍのマット加工が施されていることが好ましい。このように、前述の夫々のシート表面に、適宜選択的に、マット加工をする理由は、透明オーバーシートとコアシートを加熱プレス成形する場合、前述のようにマット加工が施されていると、透明オーバーシートとコアシートの間の空気が抜けやすくなるからである。他方、積層工程に搬送する場合に、これらのシートがマット加工されていないと、吸引・吸着して搬送して、これらのシートを位置合わせして積層した後、空気を注入して多層シートを脱着する際、脱着困難となる。仮に、脱着できても積層位置がずれたりするなどの問題が生じやすい傾向がある。また、マット加工の平均粗さ（Ｒａ）が５μｍを超えると、透明オーバーシートと、コアシートとの間の熱融着性が低下しやすくなる傾向がある。
【０２４１】
さらに、表面の平均粗さ（Ｒａ）が０．１μｍ未満では前述したようにシート搬送時・積層時に、シートが搬送機に貼りつくという問題等が発生しやすい傾向がある。
【０２４２】
［８］電子パスポート：
本発明の電子パスポートは、前記した透明オーバーシート／コアシート／複合ヒンジシート／コアシート／透明オーバーシートの５層積層体、または前記した透明オーバーシート／コアシート／インレット兼用複合ヒンジシート／コアシート／透明オーバーシートの５層積層体、または前記した透明オーバーシート／コアシート／インレット／複合ヒンジシート／コアシート／透明オーバーシートの６層積層体、として構成されてなる電子パスポート用レーザーマーキング多層シートの、ヒンジシートの張り出し部を用いて、電子パスポート表紙、または裏表紙にミシン綴じ、若しくは接着してなる、或いはミシン綴じ、および接着してなる、或いは、ミシン綴じ及び接着してなる電子パスポートとして成形することできる。
【０２４３】
［９］偽造防止形成部：
さらに、本発明においては、透明オーバーシート、コアシート、複合ヒンジシート、インレットの少なくとも一つに、偽造防止形成部が形成されていることが好ましい。偽造防止形成部が形成される（設けられる）ことにより、前述までの特徴と相俟って、確実に偽造等を防止できるからである。ここで、偽造防止形成部としては、レーザー光エネルギー照射による文字、画像（人物画像）の他、たとえば、ホログラム、マイクロ文字、マイクロウェーブ文字、エンボス文字、斜め印刷（斜め文字等）、レンチキュラ、ブラックライト印刷、パール印刷等を例示できる。
【０２４４】
［１０］レーザーマーキング方法：
本実施形態における電子パスポート用レーザーマーキング多層シートは、レーザー光エネルギーを照射して発色させるものであるが、レーザー光としては、Ｈｅ−Ｎｅレーザー、Ａｒレーザー、ＣＯ２レーザー、エキシマレーザー等の気体レーザー、ＹＡＧレーザー、Ｎｄ・ＹＶＯ４レーザー等の固体レーザー、半導体レーザー、色素レーザー等が挙げられる。これらのうち、ＹＡＧレーザー、Ｎｄ・ＹＶＯ４レーザーが好ましい。
【０２４５】
なお、前述したように、上記インレットを構成する樹脂組成物には、必要に応じて、その特性を損なわない範囲で、他の添加剤、たとえば離型剤、安定剤、酸化防止剤、紫外線吸収剤、強化剤などを添加することができる。
【０２４６】
本実施形態のレーザーマーキング方法において、レーザー光エネルギーとしては、レーザービームは、シングルモードでもマルチモードでもよい。また、ビーム径が２０〜４０μｍのように絞ったもののほか、ビーム径が８０〜１００μｍのごとく広いものについても用いることができる。ただし、シングルモードで、ビーム径が２０〜４０μｍの方が、印字発色部と下地のコントラストを３以上とでき、コントラストが良好な印字品質を得る点で好ましい。
【０２４７】
このように本実施形態の電子パスポート用レーザーマーキングシートに、レーザー光エネルギーを照射すると、単層シートから構成される透明オーバーシート、多層シート２として構成される透明オーバーシートの場合には、オーバーシートを構成するレーザー光エネルギー吸収剤がレーザーエネルギーにより発色する。この透明オーバーシートは耐熱性の高い透明ポリカーボネート樹脂が主成分であるから、高出力のレーザー光エネルギーを照射することが可能であり、それによって容易、且つ、より鮮明に画像等を描くことができる。とりわけ、ＰＣ／ＰＣ（レーザー発色層）／ＰＣの３層とする透明オーバーシートの場合には、ＰＣレーザー発色層上にＰＣ透明スキン層を設けることにより、更に鮮明に画像等を描くことができる。たとえば、ＰＣレーザー発色層が単層では更なる高パワーのレーザー光エネルギーを照射することによって、発泡が生じ、この発泡によって、シート表面の「フクレ」現象が発生する条件においても、ＰＣレーザー発色層上にＰＣ透明スキン層を設ける場合には、そのＰＣ透明スキン層効果により「フクレ」現象が抑制されるためである。このＰＣ透明スキン層効果はこれだけにとどまらず、ＰＣレーザー発色層単層の場合は、該シートが外部との摩擦によりマーキング部が直接削られていくことになる。これに対して、ＰＣ透明スキン層を付与することにより、ＰＣ透明スキン層が削られてもレーザーマーキング部は削られないため、レーザーマーキング部の耐擦傷性や耐磨耗性はより優れるといえる。
【０２４８】
更に、ポリカーボネート樹脂からなるシートは耐熱性が高い故に、該樹脂シートの多層積層体では加熱融着温度を２００〜２３０℃という高温にする必要がある。そのため、加熱プレス工程の生産性にも問題が生じる。さらに、それにもまして、通常電子パスポートのプラスチックデータシートでは、コアシート層といわれる中間層上に種々の印刷を施すことが一般的である。この場合に、コアシート層に印刷を施してから多層積層加熱プレスを行う工程において、加熱融着温度を２００〜２３０℃という高温にした場合、印刷が「ヤケル」ことが多々あり、印刷した文字、画像が変退色を生じることがあり好ましくない。
【０２４９】
この問題に対して、透明オーバーシートであるＰＣレーザー発色層透明単層シート、またはＰＣ／ＰＣ（レーザー発色層）／ＰＣの透明３層シート（多層シート２）の下地層であるコアシートに、本発明のＰＥＴＧ／ＰＣ（着色）／ＰＥＴＧ着色３層シートを積層する。このようにすることにより、ＰＥＴＧが非結晶性共重合ポリエステル樹脂であり、ポリカーボネート樹脂のガラス転移温度より約６０〜７０℃低いために、加熱融着温度を１５０〜１７０℃と、加熱融着温度を約５０〜６０℃程度下げることができる。そのため、前記印刷層の印刷した文字、画像の変退色を抑制することができる。したがって、本実施形態の電子パスポート用レーザーマーキング多層シートは、レーザーマーク性に優れ、その表層、または表層のコア層にレーザー光エネルギー照射により黒色発色をさせて画像や文字をマーキングさせるが、その下地層が白い故に黒／白コントラストにより、更に鮮明な文字、画像を描くことができる。
【０２５０】
また、透明オーバーシートに、ＰＥＴＧ／ＰＣ（レーザー発色層）／ＰＥＴＧ３層共押出シート（多層シート１）を用いることにより、ＰＥＴＧスキン層によるコア層ＰＣ（レーザー発色層）のマーキングの耐擦傷性や耐磨耗性に優れる。さらに、ＰＥＴＧスキン層による印刷コアシート層との加熱融着性に優れる。特に、１５０〜１７０℃での比較的低い加熱温度下での加熱融着性に優れるという効果がある。このように本実施形態の透明単層及び多層構造からなるシートを用いることで、レーザーマーク性に優れ、透明レーザーマーキング層自体に深くマーキングでき、印字濃度及びマーキング部の耐擦傷性や耐磨耗性に優れるマーキングが可能となる。
【０２５１】
より好ましいのは、前述の電子パスポート用レーザーマーキング多層シートに、レーザーマーキングする方法であって、図９、図１０、図１１に示されるように電子パスポート用レーザーマーキング多層シートに積層した（電子パスポート用レーザーマーキング多層積層体を構成する）透明オーバーシート（透明レーザーマーキングシート）側から（単層シート、または多層シート側から）、レーザー光エネルギー１７を照射して印字することである。このように本実施形態の透明オーバーシート側から、所望のレーザー光エネルギーを照射することにより、容易、且つ鮮明に画像等を描くことができる。したがって、単層構造の透明オーバーシート、または多層構造の透明オーバーシートを使用することによって、コアシート、複合ヒンジシート、インレットと相俟って、レーザーマーキング性、加熱融着性に優れ、更にマーキング部の耐磨耗性にも優れたものとすることができる。また、多層構造の透明オーバーシートを使用することによって、コアシート、複合ヒンジシート、及びインレットと相俟って、レーザーマーク性に優れ、その表面、または支持体と被覆体の界面部に、レーザー光エネルギーの照射により黒下地に白文字、白色記号及び白色図柄などを、より一層容易、且つ鮮明に描くことができる。特に、バーコード等の情報コードを解像度よくマーキングすることが可能となる。
【０２５２】
［１１］用途：
また、本実施形態における電子パスポート用レーザーマーキング多層シートは、電子パスポートに好適に用いることができる。
【０２５３】
具体的には、図１２Ａ、図１２Ｂに示されるようなパスポートを例示できる。たとえば、図１２Ａに示されるように、ｅ−Ｃａｒｄタイプのパスポートの場合は、ＩＣチップ（ＩＣ−ＣＨＩＰとアンテナ（ＡＮＴＥＮＮＡ）が積層シート５１の中にインレット（Ｉｎｌｅｔ）として挿入されており、その積層シートがヒンジ部の張り出し部２９を介して、表紙４９と裏表紙５０との間に、綴じられているパスポートを例示できる。積層シート５１であるｅ−Ｃａｒｄには、個人情報（顔画像と個人情報）が、レーザーマーキングで、オンデマンド（ｏｎ−ｄｅｍａｎｄ）で書き込まれる。すわなち、ｅ−Ｃａｒｄに配設されたＩＣチップ及びプラスチックシート（Ｐｌａｓｔｉｃ−ｓｈｅｅｔ）に、オンデマンドで個人情報が書き込まれることになる。なお、図中、符号５３は、ビザシートである。また、たとえば、図１２Ｂに示されるように、ｅ−Ｃｏｖｅｒタイプのパスポートの場合には、ＩＣチップとアンテナが、表紙４９、裏表紙５０に貼り付けられているプラスチックインレイ５２（Ｐｌａｓｔｉｃ−Ｉｎｌａｙ）中に配設され、それ以外にプラスチックシート（Ｐｌａｓｔｉｃ−ｓｈｅｅｔ）からなるデータページ（Ｄａｔａ−Ｐａｇｅ）と呼ばれる積層シート５４が、ヒンジ部の張り出し部２９を介して、綴じられている。ｅ−Ｃｏｖｅｒタイプの場合には、個人情報は、ＩＣチップ及びデータページのプラスチックシートに、オンデマンドで書き込まれることになる。ただし、これは１例であって、必ずしもこのような構成に限定されるものではない。
【実施例】
【０２５４】
以下、本発明を実施例によってさらに具体的に説明するが、本発明はこれによって限定されるものではない。また、実施例における各種の評価、測定は、下記方法により実施した。
【０２５５】
［１］複合ヒンジシート：
以下の実施例１〜３で製造した複合ヒンジシート、比較例１で製造したポリエステルメッシュクロス、比較例２で製造したＴＰＵ単独シート、参考例１で製造した複合ヒンジシートについて、［１−１］シートの平坦性、［１−２］カットシート作業性、［１−３］シートの柔軟性、［１−４］引き裂き強度を下記のような方法で調べ、評価した。また、加熱融着性を下記［１−５］加熱融着性の方法で調べ、評価した。
【０２５６】
［１−１］シートの平坦性：
実施例１〜３で製造した複合ヒンジシート、比較例１で製造したポリエステルメッシュクロス、比較例２で製造したＴＰＵ単独シート、参考例１で製造した複合ヒンジシートのそれぞれの両面につき、平坦性を目視による観察、及び触指により、以下の判定基準で評価して、平坦性を評価した。
《判定基準》
◎：凹凸が全くなく、全面にわたって平坦である。
○：クロスの糸部と開口部において、わずかに凹みがあるが、実用上問題なし。
×：クロスの糸部と開口部において、凹みがあり、平坦でなく、実用上問題あり。
【０２５７】
［１−２］カットシート作業性：
実施例１〜３で製造した複合ヒンジシート、比較例１で製造したポリエステルメッシュクロス、比較例２で製造したＴＰＵ単独シート、参考例１で製造した複合ヒンジシートのそれぞれを、縦１１０×横３００ｍｍの大きさに打ち抜き刃で打ち抜き、その打ち抜き時のカット性とその後の加熱積層工程に搬入する際の作業性を以下の判定基準で評価して、カットシート作業性を評価した。
《判定基準》
○：カット性と作業性良好である。
△：カット性良好であるが、作業性に問題有り。
△△：カット性は普通であり、作業性に問題有り。
×：カット性に問題あり。作業性は問題なし。
××：カット性と作業性に問題あり。
【０２５８】
［１−３］シートの柔軟性：
実施例１〜３で製造した複合ヒンジシート、比較例１で製造したポリエステルメッシュクロス、比較例２で製造したＴＰＵ単独シート、参考例１で製造した複合ヒンジシートのそれぞれを、幅１ｃｍ×長さ１０ｃｍのカットシートの寸法となるように作製し試験片とし、そのカットシートを図１３Ａのように、台より５ｃｍの長さで貼り出しさせた後、試験片であるカットシート６１の貼りだし部の垂れる程度を測定して、以下の判定基準で、シートの柔軟性を評価した。より具体的には、図１３Ａに示されるように、水平台６３に、カットシート６１の長さ方向の先端部の５ｃｍが水平台６３の端部から出るように載置し、そのカットシート６１の上部を支持板６５で押さえて、図１３Ｂに示されるように、大気圧下でカットシート６１の貼り出し部６１ａの垂れる程度を測定した。
《判定基準》
◎：シートの“垂れ”が、２ｃｍ以上となり優れている。
○：シートの“垂れ”が、１ｃｍ〜２ｃｍ未満となり良好である。
△：シートの“垂れ”が、０．４ｃｍ〜１ｃｍ未満となり不具合が生じやすい。
×：シートの“垂れ”が、０．４ｃｍ未満となり悪い。
【０２５９】
［１−４］引き裂き強度：
図１４Ａに示すように、長さ５０ｍｍ、幅３ｍｍ、厚み１２０μｍのヒンジシート７１Ａの長さ方向のほぼ中央であって、端部から５ｍｍの位置まで切り込み７２を形成し、このヒンジシート７１Ａを長さ５０ｍｍ、横２０ｍｍ、厚み１００μｍの２枚のポリカーボネート樹脂シート７３で挟み、加熱プレス真空プレス機を用いて加熱真空プレスし、試験片を作製した。次に図１４Ｂに示すように、この試験片のヒンジシート７１Ｂが挟持されていないポリカーボネート樹脂シート７３の端部を、試験速度１０００ｍｍ／分の条件でそれぞれ反対方向に、人力で力Ｆを加え、引き裂き試験を行い、引き裂き強度（Ｎ／ｍｍ）を求め、以下の判定基準にて評価した。なお、実施例３の複合ヒンジシートについては、縦糸のフラットヤーンに対して直角方向の引き裂き強度を調べ、引き裂き強度とした。
《判定基準》
◎：引き裂き強度が１００（Ｎ／ｍｍ）以上
○：引き裂き強度が７０（Ｎ／ｍｍ）以上１００（Ｎ／ｍｍ）未満
△：引き裂き強度が４０（Ｎ／ｍｍ）以上７０（Ｎ／ｍｍ）未満
×：引き裂き強度が４０（Ｎ／ｍｍ）未満
【０２６０】
［１−５］加熱融着性：
製造例１で得た透明レーザーマーキングシートＡ、製造例２で得た多層シートＢ（コアシートＢ）、実施例１〜３で製造した複合ヒンジシート、比較例１で製造したポリエステルメッシュクロス、比較例２で製造したＴＰＵ単独シート、参考例１で製造した複合ヒンジシート、をそれぞれ１００×３００ｍｍにカットした。次に、コアシートＢの一端に離型剤を塗布した。コアシートＢの離型剤塗布面と複合ヒンジシート、ポリエステルメッシュクロス、またはＴＰＵ単独シート（適宜「ヒンジシート」ということがある。）が接するようにして、透明レーザーマーキングシートＡ／コアシートＢ／ヒンジシート／コアシートＢ／透明レーザーマーキングシートＡの構成となるように５枚のシートを２枚のクロムメッキ鋼板で挟み、ロータリー真空プレス機（日精樹脂工業製）を用いて、１００℃にて９０秒間予熱後、１６０℃、実面圧力２０ｋｇｆ／ｃｍ２にて９０秒間加圧した。さらに、９０秒間冷却した後、積層体シートを取り出し、離型剤塗布部分を含め、幅２０ｍｍの試験片を切り出し、試験速度３００ｍｍ／ｍｉｎにて剥離試験を行い、ヒンジシートとコアシートＢとの加熱融着性を以下の判定基準にて評価した。
《判定基準》
◎：剥離強度が５０Ｎ／ｃｍ以上またはシートの材料破壊が見られ極めて良好である。
○：剥離強度が２０Ｎ／ｃｍ以上５０Ｎ／ｃｍ未満であり良好である。
△：剥離強度が１０Ｎ／ｃｍ以上２０Ｎ／ｃｍ未満で不具合が生じやすい。
×：剥離強度が１０Ｎ／ｃｍ未満であり、悪い。
××：加熱融着せず（手で簡単にはくり可能なため）、製造できない。
【０２６１】
（Ｆ−ＰＥＴクロス（１）の製造）
厚みが４０μｍ、幅が０．５ｍｍの長方形断面を有するポリエステルからなるフラットヤーンを用い、このヤーンを縦糸、横糸として、開口部が０．４ｍｍ×０．４ｍｍの正方形となるように、平織り組織で織成し、２軸フラットヤーンポリエステルメッシュクロス（Ｆ−ＰＥＴクロス（１））を製造した。このクロスの交点厚み（総厚み）は８０μｍであった。
【０２６２】
（Ｆ−ＰＥＴクロス（２）の製造）
厚みが３０μｍ、幅が０．５ｍｍの長方形断面を有するポリエステルからなるフラットヤーンを用い、このヤーンを縦糸、横糸、斜糸として、縦糸、横糸で形成される開口部が２．０×２．０ｍｍで、この開口部を斜糸が二分し三角形となるように平織り組織で織成し、３軸フラットヤーンポリエステルメッシュクロス（Ｆ−ＰＥＴクロス（２））を製造した。このクロスの交点厚み（総厚み）は９０μｍであった。
【０２６３】
（Ｆ−ＰＥＴクロス（３）の製造）
厚みが３０μｍ、幅が０．５ｍｍの長方形断面を有するポリエステルからなるフラットヤーンを縦糸とし、線径（直径）が６０μｍのポリエステルからなる丸ヤーンを横糸とし、開口部が０．４×０．４ｍｍの正方形となるように、平織り組織で織成し、２軸フラットヤーン−丸ヤーンポリエステルメッシュクロス（Ｆ−ＰＥＴクロス（３））を製造した。このクロスの交点厚み（総厚み）は９０μｍであった。
【０２６４】
（実施例１）複合ヒンジシート〔ＴＰＵ／Ｆ−ＰＥＴクロス（１）〕：
熱可塑性ポリウレタンエラストマー（ＴＰＵ）として、日本ミラクトラン株式会社製  無黄変タイプ  「ミラクトラン  ＸＮ−２００４」、硬度（ＪＩＳ―Ａ）９５を使用、織物状シートとして、上記で製造例したＦ−ＰＥＴクロス（１）（フラットヤーンが厚み４０μｍ、幅０．５ｍｍ、開口部０．４×０．４ｍｍ、交点厚み８０μｍの２軸構造体）を使用、ＴＰＵを１９０℃にてＴダイ押出機から溶融押出するとともに、Ｔダイ出口にてＦ−ＰＥＴクロス（１）とをロール圧着させた後、反転させ、この複合ヒンジシートのＦ−ＰＥＴクロス（１）複合側片面に、ＴＰＵを溶融押出してＴダイ出口にてロール圧着してなるＴＰＵがＦ−ＰＥＴクロス（１）の開口部に溶融侵入してＴＰＵとＦ−ＰＥＴクロス（１）が完全一体化した総厚みが１２０μｍのＴＰＵ／Ｆ−ＰＥＴクロス（１）／ＴＰＵ複合ヒンジシートを製造した。
【０２６５】
（実施例２）複合ヒンジシート〔ＴＰＵ／Ｆ−ＰＥＴクロス（２）〕：
実施例１に記載のＦ−ＰＥＴクロス（１）に代えて、織物状シートとして、上記で製造したＦ−ＰＥＴクロス（２）（フラットヤーンが厚み４０μｍ、幅０．５ｍｍ、開口部２．０×２．０ｍｍ、交点厚み９０μｍの３軸構造体）を使用した他は、実施例１と同様にして、ＴＰＵとＦ−ＰＥＴクロス（２）が完全一体化した総厚みが１２０μｍのＴＰＵ／Ｆ−ＰＥＴクロス（２）／ＴＰＵ複合ヒンジシートを製造した。
【０２６６】
（実施例３）複合ヒンジシート〔ＴＰＵ／Ｆ−ＰＥＴクロス（３）〕：
実施例１に記載のＦ−ＰＥＴクロス（１）に代えて、織物状シートとして、上記で製造したＦ−ＰＥＴクロス（３）（フラットヤーンと丸ヤーンとからなるＰＥＴクロスであり、フラットヤーンが厚み３０μｍ、幅０．５ｍｍ、丸ヤーンが線径（直径）６０μｍ、開口部０．４×０．４ｍｍ、交点厚み９０μｍの２軸構造体）を使用した他は、実施例１と同様にして、ＴＰＵとＦ−ＰＥＴクロス（３）が完全一体化した総厚みが１２０μｍのＴＰＵ／Ｆ−ＰＥＴクロス（３）／ＴＰＵ複合ヒンジシートを製造した。
【０２６７】
（比較例１）〔ＰＥＴクロス〕：
線径（直径）が４８μｍの円形断面を有する丸ヤーンを用いて、開口部が２７０ｍｍ×２７０ｍｍの正方形を有するポリエステルメッシュクロス（ＰＥＴクロス）を製造した。
【０２６８】
（比較例２）〔ＴＰＵ〕：
熱可塑性ポリウレタンエラストマー（ＴＰＵ）として、日本ミラクトラン株式会社製  無黄変タイプ  「ミラクトラン  ＸＮ−２００４」、硬度（ＪＩＳ―Ａ）９５、を使用して、１９０℃にてＴダイ押出機にて厚み１２０μｍのＴＰＵ単独シートを製造した。
【０２６９】
（参考例１）〔ＴＰＵ／ＰＥＴクロス〕：
実施例１に記載のＦ−ＰＥＴクロス（１）に代えて、線径（直径）が４８μｍの円形断面を有する丸ヤーンを用いて、開口部が２７０mm×２７０mmの正方形を有するポリエステルメッシュクロス（ＰＥＴクロス）を使用した他は、実施例１同様にして、ＴＰＵとＰＥＴクロスが完全一体化した総厚みが１２０μｍのＴＰＵ／ＰＥＴクロス／ＴＰＵ複合ヒンジシートを製造した。
【０２７０】
（製造例１）透明レーザーマーキングシートＡ：
ポリカーボネート（商品名「タフロンＦＮ２５００Ａ」出光興産製、メルトボリュームレイト＝８ｃｍ３／１０ｍｉｎ）を用い、レーザー光線を吸収するエネルギー吸収剤としてカーボンブラック（三菱化学製＃１０、平均粒子径７５ｎｍ、ＤＢＰ吸油量８６ｍｌ／１００ｇｒ）を０.００１５質量部を配合するとともに、フェノール系酸化防止剤として、（ｎ−オクタデシル−３−（３，５−ジ−ｔｅｒｔ−ブチル−４−ヒドロキシフェニル）プロピオネート（「イルガノックス１０７６」チバ・スペシャルティ・ケミカルズ社製）を０．１部、及び、紫外線吸収剤として、２−（２′−ヒドロキシ−３′，５′−ジ−ｔｅｒｔ−ブチルフェニル）−５−クロロベンゾトリアゾール（商品名「チヌビン３２７」、チバ・スペシャルティ・ケミカルズ社製）０．２部、Ｔダイ溶融押出成形によりシートの総厚さは１００μｍの透明レーザーマーキングシートＡを得た。さらに、両面の平均表面粗さ（Ｒａ）については、０．５〜１．８μｍ、になるようマット加工が施された透明レーザーマーキングシートＡを得た。
【０２７１】
（製造例２）コアシートＢ：
スキン層として非結晶性ポリエステル（商品名「イースターＧＮ０７１」イーストマンケミカル社製、ＥＧ／ＣＨＤＭ＝７０／３０モル％）を、コア層としてポリカーボネート（商品名「タフロンＦＮ２５００Ａ」出光興産製、メルトボリュームレイト＝８ｃｍ３／１０ｍｉｎ）を用い、且つ、非結晶性ポリエステル１００質量部に、滑剤としてステアリン酸カルシウム０．３質量部と酸化チタン１５質量部を配合した。さらに、上記ポリカーボネートに、フェノール系酸化防止剤として、（ｎ−オクタデシル−３−（３，５−ジ−ｔｅｒｔ−ブチル−４−ヒドロキシフェニル）プロピオネート（「イルガノックス１０７６」チバ・スペシャルティ・ケミカルズ社製）を０．１部、及び、紫外線吸収剤として、２−（２′−ヒドロキシ−３′，５′−ジ−ｔｅｒｔ−ブチルフェニル）−５−クロロベンゾトリアゾール（商品名「チヌビン３２７」、チバ・スペシャルティ・ケミカルズ社製）０．２部、及び酸化チタン１５部を配合して、Ｔダイ溶融押出成形によりスキン層／コア層／スキン層の３層の多層シートＡを得た。シートの総厚さ１５０μｍにするとともに、表裏のスキン層の厚さを同じ厚さとし、層の構成をスキン層（２０μｍ）／コア層（１１０μｍ）／スキン層（２０μｍ）の構成にするとともに、コア層の厚さを比率７３％にした。さらに、両面の平均表面粗さ（Ｒａ）については、０．５〜１．８μｍになるようマット加工が施されたコアシートＢを得た。
【０２７２】
上述の実施例１〜３、比較例１〜２、参考例１につき、前述の［１−１］〜［１−４］の各種評価を行った。その結果を表１および表２に示す。
【０２７３】
【表１】
2012121313.tif 000002
【０２７４】
【表２】
2012121313.tif 000003
【０２７５】
（考察１）
表１に示すように、実施例１〜３のヒンジシートは、カットシートの作業性であるカット性と作業性が良好で、シートの柔軟性に優れ、また耐引き裂き強度も良好であった。さらに材料破壊を起こす加熱融着性を有していた。
【０２７６】
これに対して、表２に示すように、比較例１のヒンジシートでは、カット作業性に劣り、シートの柔軟性、引き裂き強度も十分満足できるものではなかった。比較例２のヒンジシートでは、カット作業性、引き裂き強度が著しく劣るものであった。さらに、参考例１のヒンジシートは、比較例１〜２のヒンジシートに比べてカットシートの作業性、シートの柔軟性、引き裂き強度、および材料破壊を起こす加熱融着性に優れたものであった。そして実施例１〜３の複合ヒンジシートは、参考例１のヒンジシートに比べ、さらに耐引き裂き強度に優れたものであった。
【産業上の利用可能性】
【０２７７】
本発明に係る複合ヒンジシートは、耐引き裂き性、耐破断性、柔軟性、耐折り曲げ性、耐久性、加熱融着性、加工性、寸法精度に優れる。この複合ヒンジシートを使用した電子パスポート用レーザーマーキング多層シートは、レーザー光エネルギー照射により透明レーザーマーキングシートに損傷なくマーキングされ、且つ、透明レーザーマーキングシートの生地色とレーザーマークされた印字部とのコントラストが高く、鮮明な文字、記号、図柄、画像が得られ、耐熱性及び生産性にも優れ、加えて、前記電子パスポート用レーザーマーキング多層シートを構成する複合ヒンジシートの張り出し部を用いて、電子パスポート表紙または裏表紙にミシン綴じ若しくは接着、或いはミシン綴じ及び接着してなる電子パスポートにおけるヒンジ部は、綴じ部の引き裂き強度、引張強度に優れ、加えて、柔軟性を失うことなく、繰り返しの曲げに対しても十分な強度を有し、実際の使用時における耐光劣化性等の経時安定性に優れ、改竄防止、偽造防止に有効であることから、電子パスポートに好適に使用することができる。
【符号の説明】
【０２７８】
１（１Ａ），１（１Ｂ），１（１Ｃ），１（１Ｄ）：織物状シート、２：開口部、３：（織物状シートを構成する）縦糸、４：（織物状シートを構成する）横糸、５：（織物状シートを構成する）斜糸、６：縦糸、及び横糸、縦糸、横糸、及び斜糸の交叉部、７：開口部を閉塞する熱可塑性樹脂、８：熱可塑性樹脂のスキン層、１０（１０Ａ），１０（１０Ｂ）：複合ヒンジシート、１１（１１Ａ），１１（１１Ｂ），１１（１１Ｃ）：電子パスポート用レーザーマーキング多層シート、１３：透明レーザーマーキングシート（単層シート）、１５：単層コアシート、２３：透明レーザーマーキングシート（多層シート）、２３ａ：（透明レーザーマーキングシートの（多層シート１の））スキン層、２３ｂ：（透明レーザーマーキングシートの（多層シート１の））コア層、２５：多層コアシート、２５ａ：（多層コアシートの）スキン層、２５ｂ：（多層コアシートの）コア層、１７：レーザー光線、２７：ミシン綴じ部、２９：張り出し部、４９：表紙、５０：裏表紙、５１、５４：積層シート、５２：プラスチックインレイ、５３：ビザシート、６１：カットシート、６１ａ：貼り出し部、６３：水平台、６５：支持板、７１Ａ,７１Ｂ： ヒンジシート、７２：切り込み、７３：ポリカーボネート樹脂シート、Ｆ：力。
【図１】
2012121313.tif 000004
【図２】
2012121313.tif 000005
【図３】
2012121313.tif 000006
【図４】
2012121313.tif 000007
【図５】
2012121313.tif 000008
【図６】
2012121313.tif 000009
【図７】
2012121313.tif 000010
【図８】
2012121313.tif 000011
【図９】
2012121313.tif 000012
【図１０】
2012121313.tif 000013
【図１１】
2012121313.tif 000014
【図１２Ａ】
2012121313.tif 000015
【図１２Ｂ】
2012121313.tif 000016
【図１３Ａ】
2012121313.tif 000017
【図１３Ｂ】
2012121313.tif 000018
【図１４Ａ】
2012121313.tif 000019
【図１４Ｂ】
2012121313.tif 000020